(57)【特許請求の範囲】
【請求項１】
下記一般式（２）又は（３）で表されるスピロ環構造を有する酸脱離性エステル型単量体。
【化１】
0005499889.tif 000108
（式中、Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。）
【請求項２】
下記一般式（２ａ）又は（３ａ）で表される、請求項１に記載のスピロ環構造を有する酸脱離性エステル型単量体から得られる繰り返し単位を含有することを特徴とする高分子化合物。
【化２】
0005499889.tif 000109
（式中、Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。）
【請求項３】
更に、下記一般式（５ａ）〜（８ａ）で表される繰り返し単位のいずれか１種以上を含有する請求項２に記載の高分子化合物。
【化３】
0005499889.tif 000110
（式中、Ｚａは下記式
【化４】
0005499889.tif 000111
で表される。Ｒ1は水素原子、フッ素原子、メチル基又はトリフルオロメチル基を表し、Ｒ5は水素原子、又はメチル基であり、ｐは０又は１を表す。Ｒ11及びＲ12はそれぞれ独立に水素原子又は水酸基を示す。Ｒｘは酸不安定基を示す。Ｒｙはラクトン構造を有する置換基を示す。Ｒｚは水素原子、炭素数１〜１５のフルオロアルキル基又は炭素数１〜１５のフルオロアルコール含有置換基を示す。）
【請求項４】
請求項２又は３に記載の高分子化合物をベース樹脂として含有すると共に、活性光線又は放射線に感応して酸を発生する化合物を含有することを特徴とするレジスト材料。
【請求項５】
活性光線又は放射線に感応して酸を発生する化合物が、下記一般式（４）で表されるスルホニウム塩化合物であることを特徴とする請求項４に記載のレジスト材料。
【化５】
0005499889.tif 000112
（式中、Ｒ6、Ｒ7、Ｒ8はそれぞれ独立に水素原子、又はそれぞれヘテロ原子を含んでもよい炭素数１〜２０の直鎖状、分岐状又は環状の１価の炭化水素基、炭素数１〜１０のアルコキシ基、又は、ハロゲン原子を示す。Ｒ9はヘテロ原子を含んでもよい炭素数１〜３０の直鎖状、分岐状又は環状の１価の炭化水素基を示す。Ｒ10は水素原子又はトリフルオロメチル基を示す。）
【請求項６】
請求項４又は５に記載のレジスト材料を基板上に塗布する工程と、加熱処理後フォトマスクを介して高エネルギー線もしくは電子線で露光する工程と、必要に応じて加熱処理した後、現像液を用いて現像する工程とを含むことを特徴とするパターン形成方法。
【発明の詳細な説明】
【技術分野】
【０００１】
本発明は、機能性材料の原料等として有用なスピロ環構造を有する酸脱離性エステル型単量体（モノマー、即ち重合性化合物）に関する。このスピロ環構造を有する酸脱離性エステル型単量体は、波長５００ｎｍ以下、特に波長３００ｎｍ以下の放射線、例えばＫｒＦレーザー光、ＡｒＦレーザー光、Ｆ2レーザー光に対して優れた透明性を有し、酸の存在下脱離反応によりカルボン酸を生じ、解像性と現像特性に優れた感放射線レジスト材料のベース樹脂を製造するための重合体（ポリマー）の原料単量体として非常に有用である。
更に、本発明は、このスピロ環構造を有する酸脱離性エステル型単量体に由来する繰り返し単位を有する重合体（高分子化合物）、この高分子化合物を含むフォトレジスト材料、及びこのフォトレジスト材料を用いたパターン形成方法に関する。
【背景技術】
【０００２】
近年、ＬＳＩの高集積化と高速度化に伴い、パターンルールの微細化が求められている中、次世代の微細加工技術として遠紫外線リソグラフィーが有望視されている。中でもＫｒＦレーザー光、ＡｒＦレーザー光、Ｆ2レーザー光を光源としたフォトリソグラフィーは、０．３μｍ以下の超微細加工に不可欠な技術としてその実現が切望されている。これらのレジスト材料のベース樹脂としては種々のアルカリ可溶性樹脂が用いられている。
【０００３】
ＫｒＦレジスト材料のベース樹脂としては、ポリヒドロキシスチレン樹脂が事実上の標準となっている。ＡｒＦレジスト材料用ベース樹脂では、カルボキシル基をアルカリ可溶性基として用いるポリ（メタ）アクリレート樹脂やノルボルネン等の脂肪族環状オレフィンを重合単位として用いた樹脂が検討され、これらのうち、ポリ（メタ）アクリレートは重合の容易さから実用に供されている。
【０００４】
ポリ（メタ）アクリレートとしては、特許文献１：特開平９−９０６３７号公報に挙げられる酸不安定基を有する繰り返し単位（酸不安定単位）としてメチルアダマンチル（メタ）アクリレートと密着性基を有する繰り返し単位としてラクトン環を有する（メタ）アクリレートとの組み合せが提案されている。また、特許文献２：特開平９−７３１７３号公報には、アルキルシクロアルキル型三級アルキル基を有する酸不安定基が開示されている。また、特許文献３：特開２０００−３２７６３３号公報にはアルキルビシクロ［２．２．１］ヘプタノール型三級アルキル基のエキソ異性体を有する酸不安定基が紹介されている。このものは、酸脱離性が高く、酸脱離における活性化エネルギーが低いために、高い解像性と低いポストエクスポージャーベーク（ＰＥＢ）依存性を得ることができる。更に、エッチング耐性を強化させた密着性基として、特許文献４：特開２０００−２６４４６号公報、特許文献５：特開２０００−１５９７５８号公報に挙げられるノルボルナンラクトンやオキサノルボルナンラクトンを有する（メタ）アクリレート単位が提案されている。これらの検討により、ＡｒＦレジストの解像性が大幅に向上してきた。また、特許文献６：特開２００３−１１３２１３号公報では、酸不安定基単位、ラクトン単位に加え、光酸発生剤から露光によって発生する酸のレジスト膜中での拡散を制御する単位として、３−ヒドロキシ−１−アダマンチル（メタ）アクリレート等の水酸基を有する繰り返し単位を加えた三元ポリマーもレジスト材料のベース樹脂として実用化されている。
【０００５】
レジスト膜中での酸触媒脱離反応において、酸不安定単位の脱離反応性が高い場合、低温でも脱離反応が進行することから、ポストエクスポージャーベーク（ＰＥＢ）温度を低くすることが可能になり、ＰＥＢプロセス中の酸の熱拡散を抑えることができる。更に酸不安定単位に適度な脂溶性を付与することで、対現像液溶解速度の露光量依存性コントラストを高めることができる。低酸拡散性及び高コントラストは解像性の向上、即ち微細パターンにおける露光余裕度（ＥＬ）や焦点深度（ＤＯＦ）、マスク忠実性等の各種プロセスマージンの拡大に寄与する。また、パターンのラフネス（ラインアンドスペースパターンにおけるＬｉｎｅ  Ｅｄｇｅ  ＲｏｕｇｈｎｅｓｓやＬｉｎｅ  Ｗｉｄｔｈ  Ｒｏｕｇｈｎｅｓｓ、ホールパターンにおけるＣｉｒｃｕｌａｒｉｔｙなど）を最小化するためにも有効である。また、高脱離反応性の酸不安定単位は、パターン寸法のＰＥＢ温度依存性を小さくし、ウエハー面上の異なる位置の間の僅かな熱履歴の違いを原因とした寸法のばらつきを抑制することが期待できる。以上のことから、適切な脂溶性を有する高脱離反応性酸不安定単位が強く求められている。
【先行技術文献】
【特許文献】
【０００６】
【特許文献１】特開平９−９０６３７号公報
【特許文献２】特開平９−７３１７３号公報
【特許文献３】特開２０００−３２７６３３号公報
【特許文献４】特開２０００−２６４４６号公報
【特許文献５】特開２０００−１５９７５８号公報
【特許文献６】特開２００３−１１３２１３号公報
【発明の概要】
【発明が解決しようとする課題】
【０００７】
本発明は、高解像度でＰＥＢ温度依存性の小さいレジスト材料を与えるベース樹脂を得るのに有用なスピロ環構造を有する酸脱離性エステル型単量体、スピロ環構造を有する酸脱離性エステル型単量体を用いた高分子化合物、その高分子化合物をベース樹脂として含有するレジスト材料及びそのレジスト材料を用いたパターン形成方法を提供することを目的とする。
【課題を解決するための手段】
【０００８】
本発明者らは、ＡｒＦエキシマレーザー光等の高エネルギー線を光源としたフォトリソグラフィーにおいて、高解像性かつＰＥＢ温度依存性の小さいレジスト材料を実現するために種々検討した結果、レジストベース樹脂用の単量体として特定のスピロ環構造を有する酸脱離性エステル型単量体が極めて有用であることを見出した。
【０００９】
即ち、本発明者らは、下記一般式（１）で表されるスピロ環構造を有する酸脱離性エステル型単量体が容易に製造でき、更にこのスピロ環構造を有する酸脱離性エステル型単量体から得られた高分子化合物をベース樹脂として用いたレジスト材料が高いコントラストを有し、この高分子化合物がレジスト材料として精密な微細加工に極めて有効であることを知見し、本発明をなすに至った。
【００１０】
従って、本発明は、下記一般式（１）、あるいは下記一般式（２）又は（３）で表されるスピロ環構造を有する酸脱離性エステル型単量体を提供する。
【化１】
0005499889.tif 000002
（式中、Ｚは重合性二重結合を有する１価の基を表す。Ｘはこれが結合する炭素原子と共に置換又は非置換のシクロペンタン環、シクロヘキサン環、又はノルボルナン環を形成する２価の基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。ｎは１又は２を表す。）
【化２】
0005499889.tif 000003
（式中、Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。）
【００１１】
また、本発明は、下記一般式（１ａ）〜（３ａ）で表される、上記スピロ環構造を有する酸脱離性エステル型単量体から得られる繰り返し単位を含有することを特徴とする高分子化合物を提供する。
【化３】
0005499889.tif 000004
（式中、Ｚａは重合性二重結合を有する１価の基Ｚに由来し、重合によって生じる３価の基を表す。Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。）
【００１２】
更に、本発明は、上記高分子化合物をベース樹脂として含有すると共に、活性光線又は放射線に感応して酸を発生する化合物を含有することを特徴とするレジスト材料を提供する。
この場合、上記活性光線又は放射線に感応して酸を発生する化合物が、下記一般式（４）で表されるスルホニウム塩化合物であることが好ましい。
【化４】
0005499889.tif 000005
（式中、Ｒ6、Ｒ7、Ｒ8はそれぞれ独立に水素原子、又はそれぞれヘテロ原子を含んでもよい炭素数１〜２０の直鎖状、分岐状又は環状の１価の炭化水素基、炭素数１〜１０のアルコキシ基、又は、ハロゲン原子を示す。Ｒ9はヘテロ原子を含んでもよい炭素数１〜３０の直鎖状、分岐状又は環状の１価の炭化水素基を示す。Ｒ10は水素原子又はトリフルオロメチル基を示す。）
【００１３】
また、本発明は、上記レジスト材料を基板上に塗布する工程と、加熱処理後フォトマスクを介して高エネルギー線もしくは電子線で露光する工程と、必要に応じて加熱処理した後、現像液を用いて現像する工程とを含むことを特徴とするパターン形成方法を提供する。
【発明の効果】
【００１４】
本発明のスピロ環構造を有する酸脱離性エステル型単量体は、機能性材料の原料等として有用であり、波長５００ｎｍ以下、特に波長３００ｎｍ以下の放射線に対して優れた透明性を有し、酸脱離反応における極めて高い反応性を有し、解像性の良好な感放射線レジスト材料のベース樹脂を製造するための単量体として非常に有用であり、本発明の高分子化合物は感放射線レジスト材料のベース樹脂として有用である。また、本発明のレジスト材料は高解像力を有し、露光余裕度や焦点深度、マスク忠実性において優れた性能を示し、ラフネスが小さいという特長を有する。更に、パターン寸法のＰＥＢ温度依存性が小さく、実生産における歩留まり向上に有効である。
【発明を実施するための形態】
【００１５】
以下、本発明を詳細に説明する。
なお、本発明では、以下の化学式において、化学構造上、エナンチオ異性体（Ｅｎａｎｔｉｏｍｅｒ）あるいはジアステレオ異性体（Ｄｉａｓｔｅｒｅｏｍｅｒ）が存在し得るものがあるが、特に記載がない限り、いずれの場合も各化学式はこれらの立体異性体のすべてを代表して表すものとする。また、これらの立体異性体は、単独で用いてもよいし、混合物として用いてもよい。
【００１６】
本発明のスピロ環構造を有する酸脱離性エステル型単量体は、下記一般式（１）で表されるものである。
【化５】
0005499889.tif 000006
（式中、Ｚは重合性二重結合を有する１価の基を表す。Ｘはこれが結合する炭素原子と共に置換又は非置換のシクロペンタン環、シクロヘキサン環、又はノルボルナン環を形成する２価の基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。ｎは１又は２を表す。）
【００１７】
Ｚは重合性二重結合を有する１価の基を表す。Ｚの具体例としては、ビニル基、エチニル基、１−プロペニル基、イソプロペニル基、３，３，３−トリフルオロ−２−プロペニル基、アリル基、１，３−ブタジエニル基、２−メチル−１−プロペニル基、５−ノルボルネン−２−イル基、テトラシクロ［４．４．０．１2,5．１7,10］ドデカ−８−エン−３−イル基等の多重結合を含む基であるか、又は、アクリル酸エステル、メタクリル酸エステル、α−トリフルオロメチルアクリル酸エステル、ビニルエーテル、アリルエーテル、ノルボルネン、トリシクロ［５．２．１．０2,6］デセン、テトラシクロ［４．４．０．１2,5．１7,10］ドデセンなどを部分構造として含む基、例えばアクリロイルオキシメチル基、メタクリロイルオキシメチル基、α−トリフルオロメチルアクリロイルメチル基、１−（アクリロイルオキシ）エチル基、１−（メタクリロイルオキシ）エチル基、１−（α−トリフルオロメチルアクリロイルオキシ）エチル基、２−（アクリロイルオキシ）エチル基、２−（メタクリロイルオキシ）エチル基、２−（α−トリフルオロメチルアクリロイルオキシ）エチル基、３−（アクリロイルオキシ）プロピル基、３−（メタクリロイルオキシ）プロピル基、３−（α−トリフルオロメチルアクリロイルオキシ）プロピル基、４−（アクリロイルオキシ）ブチル基、４−（メタクリロイルオキシ）ブチル基、３−（α−トリフルオロメチルアクリロイルオキシ）ブチル基、２−ビニルオキシエチル基、２−ビニルオキシプロピル基、３−ビニルオキシプロピル基、２−アリルオキシエチル基、２−アリルオキシプロピル基、３−アリルオキシプロピル基、５−ノルボルネン−２−カルボニルオキシメチル基、２−（５−ノルボルネン−２−カルボニルオキシ）エチル基、５−ノルボルネン−２−イルメチル基、２−（５−ノルボルネン−２−イル）エチル基、５−アクリロイルオキシノルボルナン−２−カルボニルオキシメチル基、２−（５−アクリロイルオキシノルボルナン−２−カルボニルオキシ）エチル基、５−アクリロイルオキシノルボルナン−２−イルメチル基、２−（５−アクリロイルオキシノルボルナン−２−イル）エチル基、５−メタクリロイルオキシノルボルナン−２−カルボニルオキシメチル基、２−（５−メタクリロイルオキシノルボルナン−２−カルボニルオキシ）エチル基、５−メタクリロイルオキシノルボルナン−２−イルメチル基、２−（５−メタクリロイルオキシノルボルナン−２−イル）エチル基、５−（α−トリフルオロメチルアクリロイルオキシ）ノルボルナン−２−カルボニルオキシメチル基、２−（５−（α−トリフルオロメチルアクリロイルオキシ）ノルボルナン−２−カルボニルオキシ）エチル基、５−（α−トリフルオロメチルアクリロイルオキシ）ノルボルナン−２−イルメチル基、２−（５−（α−トリフルオロメチルアクリロイルオキシ）ノルボルナン−２−イル）エチル基、（トリシクロ［５．２．１．０2,6］デカ−８−エン−４−カルボニルオキシ）メチル基、２−（トリシクロ［５．２．１．０2,6］デカ−８−エン−４−カルボニルオキシ）エチル基、（テトラシクロ［４．４．０．１2,5．１7,10］ドデカ−８−エン−３−カルボニルオキシ）メチル基、２−（テ���ラシクロ［４．４．０．１2,5．１7,10］ドデカ−８−エン−３−カルボニルオキシ）エチル基等である。
【００１８】
これらのうち特に好ましくは、ビニル基、イソプロペニル基、３，３，３−トリフルオロ−２−プロペニル基又は５−ノルボルネン−２−イル基、テトラシクロ［４．４．０．１2,5．１7,10］ドデカ−８−エン−３−イル基であり、これらの場合スピロ環構造を有する酸脱離性エステル型単量体は、下記一般式（２）、（３）で表される。
【化６】
0005499889.tif 000007
（式中、Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。）
【００１９】
Ｘはこれが結合する炭素原子と共に置換又は非置換のシクロペンタン環、シクロヘキサン環、又はノルボルナン環を形成する２価の基を表す。即ち、下記部分構造
【化７】
0005499889.tif 000008
（式中、点線は結合手を表す。）
は、置換又は非置換のシクロペンタン環、シクロヘキサン環、又はノルボルナン環、即ち、下記部分構造
【化８】
0005499889.tif 000009
（式中、点線は結合手を表す。）
で表される環構造を表し、又は、これらを含む縮合環でもよい。これらの構造中の単数又は複数の水素原子が炭素数１〜３のアルキル基、水酸基（−ＯＨ）又はハロゲン原子に置換されていてもよく、これらの構造中の単数又は複数のメチレン基（−ＣＨ2−）がカルボニル基［−（Ｃ＝Ｏ）−］又は酸素原子（−Ｏ−）等のヘテロ原子に置換されていてもよい。
【００２０】
Ｒ2は水素原子、又は炭素数１〜１０の直鎖状、分岐状又は環状の１価炭化水素基を表す。炭素数１〜１０の直鎖状、分岐状又は環状の１価炭化水素基である場合の具体例としては、メチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−ヘプチル基、ｎ−オクチル基、ｎ−ノニル基、ｎ−デシル基、シクロプロピル基、シクロブチル基、シクロペンチル基、シクロペンチルメチル基、シクロペンチルエチル基、シクロペンチルブチル基、シクロヘキシル基、シクロヘキシルメチル基、シクロヘキシルエチル基、シクロヘキシルブチル基、メチルシクロヘキシルメチル基、エチルシクロヘキシルメチル基、エチルシクロヘキシルエチル基、ビシクロ［２．２．１］ヘプチル基、ビシクロ［２．２．１］ヘプチルメチル基、ビシクロ［２．２．１］ヘプチルエチル基、ビシクロ［２．２．１］ヘプチルブチル基、メチルビシクロ［２．２．１］ヘプチルメチル基、エチルビシクロ［２．２．１］ヘプチルメチル基、エチルビシクロ［２．２．１］ヘプチルエチル基、ビシクロ［２．２．２］オクチル基、ビシクロ［２．２．２］オクチルメチル基、ビシクロ［２．２．２］オクチルエチル基、ビシクロ［２．２．２］オクチルブチル基、メチルビシクロ［２．２．２］オクチルメチル基、エチルビシクロ［２．２．２］オクチルメチル基、エチルビシクロ［２．２．２］オクチルエチル基、トリシクロ［５．２．１．０2,6］デシル基、トリシクロ［５．２．１．０2,6］デシルメチル基、トリシクロ［５．２．１．０2,6］デシルエチル基、トリシクロ［５．２．１．０2,6］デシルブチル基、メチルトリシクロ［５．２．１．０2,6］デシルメチル基、エチルトリシクロ［５．２．１．０2,6］デシルメチル基、エチルトリシクロ［５．２．１．０2,6］デシルエチル基、アダマンチル基、アダマンチルメチル基、アダマンチルエチル基、アダマンチルブチル基、メチルアダマンチルメチル基、エチルアダマンチルメチル基、エチルアダマンチルエチル基、テトラシクロ［４．４．０．１2,5．１7,10］ドデシル基、テトラシクロ［４．４．０．１2,5．１7,10］ドデシルメチル基、テトラシクロ［４．４．０．１2,5．１7,10］ドデシルエチル基、テトラシクロ［４．４．０．１2,5．１7,10］ドデシルブチル基、テトラシクロ［４．４．０．１2,5．１7,10］ドデシルメチル基、エチルテトラシクロ［４．４．０．１2,5．１7,10］ドデシルメチル基、エチルテトラシクロ［４．４．０．１2,5．１7,10］ドデシルエチル基、フェニル基、トリル基、ナフチル基等の直鎖状、分岐状又は環状の１価炭化水素基を例示できる。また、これらの基中に不飽和結合を含んでもよい。これらのうち、Ｒ2としてはメチル基、エチル基、プロピル基、イソプロピル基、ｎ−ブチル基が特に好ましい。
【００２１】
Ｒ3、Ｒ4はそれぞれ独立に水素原子、炭素数１〜１０の直鎖状、分岐状又は環状の１価炭化水素基を表す。Ｒ3、Ｒ4が炭素数１〜１０の直鎖状、分岐状又は環状の１価炭化水素基である場合の具体例としては、Ｒ2が炭素数１〜１０の直鎖状、分岐状又は環状の１価炭化水素基である場合の具体例と同様のものを例示できる。これらのうち水素原子、メチル基が特に好ましい。又は、Ｒ3、Ｒ4は互いに結合してこれらが結合する炭素原子と共に置換又は非置換のシクロペンタン環、又はシクロヘキサン環を形成してもよく、又は、これらを含む縮合環でもよい。これらの構造中の単数又は複数の水素原子が炭素数１〜３のアルキル基、水酸基（−ＯＨ）又はハロゲン原子に置換されていてもよく、これらの構造中の単数又は複数のメチレン基（−ＣＨ2−）がカルボニル基又は酸素原子（−Ｏ−）等のヘテロ原子に置換されていてもよい。
【００２２】
本発明のスピロ環構造を有する酸脱離性エステル型単量体として、具体的には以下のものを例示できるが、これらのものに限定されない。
【００２３】
【化９】
0005499889.tif 000010
（式中、Ｒ1は水素原子、フッ素原子、メチル基又はトリフルオロメチル基を表す。）
【００２４】
【化１０】
0005499889.tif 000011
（式中、Ｒ1は水素原子、フッ素原子、メチル基又はトリフルオロメチル基を表す。）
【００２５】
【化１１】
0005499889.tif 000012
（式中、Ｒ5は水素原子又はメチル基を表す。ｐは０又は１を表す。）
【００２６】
【化１２】
0005499889.tif 000013
（式中、Ｒ5は水素原子又はメチル基を表す。ｐは０又は１を表す。）
【００２７】
本発明の一般式（１）で表されるスピロ環構造を有する酸脱離性エステル型単量体の設計思想（Ｄｅｓｉｇｎ  ｃｏｎｃｅｐｔ）について述べる。
本発明のスピロ環構造を有する酸脱離性エステル型単量体は高分子化合物の繰り返し単位として用いられ、また、この高分子化合物は後述する感放射線レジスト材料のベース樹脂として用いられる。レジスト膜中での酸触媒脱離反応において、酸の触媒により酸脱離性エステルからのオレフィンの脱離反応が起こり、カルボン酸が生成する（これがレジストの溶解コントラストを実現する現像液に対する溶解性の変化を引き起こす）。特許文献２：特開平９−７３１７３号公報には、アルキルシクロアルキル型三級アルキル基を有する酸不安定基が開示されていて、スピロ環構造が例示されているが、その置換位置や様式に関する記載はない。本発明の一般式（１）、（２）、（３）で表されるスピロ環構造を有する酸脱離性エステル型単量体では、スピロ環構造の特定の位置に性能向上のために必要な構造要素を配置することにより酸触媒脱離反応における高反応性を実現した。
【００２８】
レジスト膜中での酸触媒脱離反応の際、重合性エステルの結合する炭素原子上にカルボカチオンが生じ、生じたカルボカチオンからプロトンの脱離によりオレフィンが生じる。この反応において生成するカルボカチオンが安定なほど、酸触媒脱離反応の活性化エネルギーが低下し、高い反応性を有すると考えられる。本発明のスピロ環構造を有する酸脱離性エステル型単量体では、重合性エステルの結合する炭素原子とスピロ環の四級炭素原子が直接結合しているのが最大の特徴であり、以下に述べる３つの点から高い反応性が実現されていると考えられる。
【００２９】
１）重合性エステルの結合する炭素原子（以下、１位の炭素原子と呼ぶ）に隣接する炭素原子、即ち、Ｘが結合する四級炭素原子（＝スピロ炭素原子。以下、２位の炭素原子と呼ぶ）上にシクロペンタン環、シクロヘキサン環、又はノルボルナン環等のアルキル置換があり、それらのアルキル基の電子供与効果（Ｅｌｅｃｔｒｏｎ  ｄｏｎａｔｉｎｇ  ｅｆｆｅｃｔ）のために１位の炭素原子上のカチオンが安定化されると考えられる。また、１位の炭素原子に隣接するＲ3とＲ4が結合する炭素原子（以下、２’位の炭素原子と呼ぶ）にアルキル基の置換があってもよく、この場合には更なる１位の炭素原子上のカチオン安定化が期待される。
【００３０】
２）２位の炭素原子の（２’位に置換がある場合には２’位の炭素原子も含めた）アルキル置換により１位の炭素原子の周りが立体的に非常に混みあった（Ｓｔｅｒｉｃａｌｌｙ  ｈｉｎｄｅｒｅｄ）状態となっており、カチオン形成と引き続くオレフィン形成によりこの立体障害（Ｓｔｅｒｉｃ  ｈｉｎｄｒａｎｃｅ）が解消されることになり、生成系のエネルギーがより安定となり、反応がより進行し易くなっていると考えられる。立体障害の大きさを示す具体例を挙げると、実施例において後述するが、室温での配座間の平衡が抑制されており13Ｃ−ＮＭＲのシグナルのブロードニング（Ｂｒｏａｄｅｎｉｎｇ）が観察される。
【００３１】
３）１位の炭素原子上に生じたカルボカチオン中間体において、２位（又は２’位）のアルキル基の転移反応（１，２−アルキルシフト）が起こり、更に安定なカルボカチオンを生成できる場合があり、このカルボカチオン間の平衡はカチオンの安定化に寄与し、反応の活性化エネルギーを低下させると考えられる。具体例を挙げると、実施例において後述するが、例えば、６−メチルスピロ［４．５］デシルエステル化合物では以下の化学反応式に見られるカチオンの転移と結果として得られる複数のオレフィン形成が観察される。
【００３２】
【化１３】
0005499889.tif 000014
【００３３】
本発明の一般式（１）で表されるスピロ環構造を有する酸脱離性エステル型単量体のうち、脱離反応性の調整のために適切な構造を選択することができる。例えば、重合性エステルの結合する脂環の員数（ｎが１であるか２であるか）と１位の炭素原子に結合する置換基Ｒ2の種類（水素原子であるか１価炭化水素基であるか、１価炭化水素基にあってはその種類）等の選択によりレジスト膜における適切な脱離反応性調節が実現できる。また、２位のスピロ炭素原子に結合する脂環の構造やＲ3とＲ4の種類等を選択することでレジスト膜における適切な酸拡散距離を調整することができる。
【００３４】
本発明の一般式（１）、（２）、（３）で表されるスピロ環構造を有する酸脱離性エステル型単量体の製造方法について述べる。
典型的な限定されない例として、本発明の一般式（１）、（２）、（３）で表されるスピロ環構造を有する酸脱離性エステル型単量体は、対応するアルコール化合物のアシル化反応で合成できる。対応するアルコール化合物はケトン化合物のアルキル化（又はＲ2が水素原子の場合は還元）で合成できる。
【００３５】
【化１４】
0005499889.tif 000015
（式中、Ｚは重合性二重結合を有する１価の基を表す。Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。）
【００３６】
エステル化反応としては、公知のエステルの製造方法、例えば、アシル化剤との反応、カルボン酸との反応、エステル交換反応を適用できる。アシル化剤を用いる反応では、好ましくは塩化メチレン、クロロフォルム、トリクロロエチレン等の塩素系溶剤類、へキサン、ヘプタン、ベンゼン、トルエン、キシレン、クメン等の炭化水素類、ジブチルエーテル、ジエチレングリコールジエチルエーテル、ジエチレングリコールジメチルエーテル、テトラヒドロフラン、１，４−ジオキサン等のエーテル類、アセトニトリルなどのニトリル類、アセトン、２−ブタノンなどのケトン類、酢酸エチル、酢酸ｎ−ブチルなどのエステル類、Ｎ，Ｎ−ジメチルホルムアミド、ジメチルスルフォキシド、ヘキサメチルホスホリックトリアミドなどの非プロトン性極性溶媒類から選択して、単独あるいは２種類以上を混合しての溶媒中、原料のアルコール化合物と、アクリル酸クロリド、メタクリル酸クロリド、アクリル酸ブロミド、メタクリル酸ブロミド、α−トリフルオロメチルアクリル酸クロリド、ビシクロ［２．２．１］ヘプタ−５−エン−２−カルボン酸クロリド、ビシクロ［２．２．１］ヘプタ−５−エン−２−メチル−２−カルボン酸クロリド、テトラシクロ［４．４．０．１2,5．１7,10］ドデカ−８−エン−３−カルボン酸クロリド、テトラシクロ［４．４．０．１2,5．１7,10］ドデカ−８−エン−３−メチル−３−カルボン酸クロリド等の酸ハロゲン化物、又は、無水アクリル酸、無水メタクリル酸、無水α−トリフルオロメチルアクリル酸、無水ビシクロ［２．２．１］ヘプタ−５−エン−２−カルボン酸、無水ビシクロ［２．２．１］ヘプタ−５−エン−２−メチル−２−カルボン酸、無水テトラシクロ［４．４．０．１2,5．１7,10］ドデカ−８−エン−３−カルボン酸、無水テトラシクロ［４．４．０．１2,5．１7,10］ドデカ−８−エン−３−メチル−３−カルボン酸、アクリル酸トリフルオロ酢酸混合酸無水物、メタクリル酸トリフルオロ酢酸混合酸無水物、α−トリフルオロメチルアクリル酸トリフルオロ酢酸混合酸無水物、ビシクロ［２．２．１］ヘプタ−５−エン−２−カルボン酸トリフルオロ酢酸混合酸無水物、ビシクロ［２．２．１］ヘプタ−５−エン−２−メチル−２−カルボン酸トリフルオロ酢酸混合酸無水物、テトラシクロ［４．４．０．１2,5．１7,10］ドデカ−８−エン−３−カルボン酸トリフルオロ酢酸混合酸無水物、テトラシクロ［４．４．０．１2,5．１7,10］ドデカ−８−エン−３−メチル−３−カルボン酸トリフルオロ酢酸混合酸無水物、アクリル酸ピバル酸混合酸無水物、メタクリル酸ピバル酸混合酸無水物、α−トリフルオロメチルアクリル酸ピバル酸混合酸無水物、ビシクロ［２．２．１］ヘプタ−５−エン−２−カルボン酸ピバル酸混合酸無水物、ビシクロ［２．２．１］ヘプタ−５−エン−２−メチル−２−カルボン酸ピバル酸混合酸無水物、テトラシクロ［４．４．０．１2,5．１7,10］ドデカ−８−エン−３−カルボン酸ピバル酸混合酸無水物、テトラシクロ［４．４．０．１2,5．１7,10］ドデカ−８−エン−３−メチル−３−カルボン酸ピバル酸混合酸無水物、アクリル酸ｐ−ニトロ安息香酸混合酸無水物、メタクリル酸ｐ−ニトロ安息香酸混合酸無水物、アクリル酸エチル炭酸混合酸無水��、メタクリル酸エチル炭酸混合酸無水物、アクリル酸ｐ−ニトロフェニル、メタクリル酸ｐ−ニトロフェニル、α−トリフルオロメチルアクリル酸ｐ−ニトロフェニル、アクリル酸ｐ−トルエンスルフォン酸混合酸無水物、メタクリル酸ｐ−トルエンスルフォン酸混合酸無水物、α−トリフルオロメチルアクリル酸ｐ−トルエンスルフォン酸混合酸無水物、ビシクロ［２．２．１］ヘプタ−５−エン−２−カルボン酸ｐ−トルエンスルフォン酸混合酸無水物、ビシクロ［２．２．１］ヘプタ−５−エン−２−メチル−２−カルボン酸ｐ−トルエンスルフォン酸混合酸無水物、テトラシクロ［４．４．０．１2,5．１7,10］ドデカ−８−エン−３−カルボン酸ｐ−トルエンスルフォン酸混合酸無水物、テトラシクロ［４．４．０．１2,5．１7,10］ドデカ−８−エン−３−メチル−３−カルボン酸ｐ−トルエンスルフォン酸混合酸無水物等の酸無水物等のアシル化剤と、トリエチルアミン、ジイソプロピルエチルアミン、Ｎ，Ｎ−ジメチルアニリン、ピリジン、４−ジメチルアミノピリジン等の塩基類を順次又は同時に加えて反応させる。酸無水物等のアシル化剤を用いる反応では塩基の代わりに塩酸、臭化水素酸、硫酸、硝酸等の無機酸類、シュウ酸、トリフルオロ酢酸、メタンスルフォン酸、ベンゼンスルフォン酸、ｐ−トルエンスルフォン酸等の有機酸類から選ばれる酸触媒下に反応を行うこともできる。アシル化反応温度は用いるアシル化剤の種類や反応条件により適切な反応温度を選択できるが、一般的には−５０℃から溶媒の沸点程度が好ましく、−２０℃から室温程度が更に好ましい。アシル化剤の使用量は、構造に依存するが、原料のアルコール化合物１モルに対し１〜４０モル、好ましくは１〜５モルの範囲である。
【００３７】
カルボン酸との反応は、対応するカルボン酸、即ち、アクリル酸、メタクリル酸、α−トリフルオロメチルアクリル酸、ビシクロ［２．２．１］ヘプタ−５−エン−２−カルボン酸、ビシクロ［２．２．１］ヘプタ−５−エン−２−メチル−２−カルボン酸、テトラシクロ［４．４．０．１2,5．１7,10］ドデカ−８−エン−３−カルボン酸、テトラシクロ［４．４．０．１2,5．１7,10］ドデカ−８−エン−３−メチル−３−カルボン酸のいずれかと原料のアルコール化合物からの脱水反応であり、酸触媒下に行うのが一般的である。カルボン酸の使用量は、構造に依存するが、原料のアルコール化合物１モルに対し１〜４０モル、好ましくは１〜５モルの範囲である。酸触媒の例として、塩酸、臭化水素酸、硫酸、硝酸等の無機酸類、シュウ酸、トリフルオロ酢酸、メタンスルフォン酸、ベンゼンスルフォン酸、ｐ−トルエンスルフォン酸等の有機酸類を例示でき、これらは単独又は混合して用いられる。酸触媒の使用量は、原料のアルコール化合物１モルに対し０．００１〜１モル、好ましくは０．０１〜０．０５モルの触媒量である。溶媒としては上記エステル化剤との反応に挙げたものと同様のものを例示できるが、一般的には−５０℃から溶媒の沸点程度が好ましい。へキサン、ヘプタン、ベンゼン、トルエン、キシレン、クメン等の炭化水素類を含む溶媒を用いて、生じる水を共沸により系外に除去しながら反応を進行させるのもよい。この場合、常圧で溶媒の沸点で還流しながら水を留去してもよいが、減圧下に沸点より低い温度で水の留去を行ってもよい。
【００３８】
エステル交換反応では、対応するカルボン酸のエステル、即ち、アクリル酸エステル、メタクリル酸エステル、α−トリフルオロメチルアクリル酸エステル、ビシクロ［２．２．１］ヘプタ−５−エン−２−カルボン酸エステル、ビシクロ［２．２．１］ヘプタ−５−エン−２−メチル−２−カルボン酸エステル、テトラシクロ［４．４．０．１2,5．１7,10］ドデカ−８−エン−３−カルボン酸エステル、テトラシクロ［４．４．０．１2,5．１7,10］ドデカ−８−エン−３−メチル−３−カルボン酸エステルのいずれかと原料のアルコール化合物とを触媒存在下に反応させ、生じるアルコールを除去することにより実施する。用いるカルボン酸エステルとしては第一級アルキルエステルが好ましく、特にメチルエステル、エチルエステル、ｎ−プロピルエステルが価格、反応の進行のし易さ等の点から好ましい。カルボン酸エステルの使用量は、構造に依存するが、原料のアルコール化合物１モルに対し１〜４０モル、好ましくは１〜５モルの範囲である。触媒としては、塩酸、臭化水素酸、硫酸、硝酸等の無機酸類、シュウ酸、トリフルオロ酢酸、メタンスルフォン酸、ベンゼンスルフォン酸、ｐ−トルエンスルフォン酸等の有機酸類、ナトリウムメトキシド、ナトリウムエトキシド、カリウムｔ−ブトキシド、４−ジメチルアミノピリジン等の塩基類、青酸ナトリウム、青酸カリウム、酢酸ナトリウム、酢酸カリウム、酢酸カルシウム、酢酸錫、酢酸アルミニウム、アセト酢酸アルミニウム、アルミナ等の塩類、三塩化アルミニウム、アルミニウムエトキシド、アルミニウムイソプロポキシド、三フッ化ホウ素、三塩化ホウ素、三臭化ホウ素、四塩化錫、四臭化錫、二塩化ジブチル錫、ジブチル錫ジメトキシド、ジブチル錫オキシド、四塩化チタン、四臭化チタン、チタン（ＩＶ）メトキシド、チタン（ＩＶ）エトキシド、チタン（ＩＶ）イソプロポキシド、酸化チタン（ＩＶ）等のルイス酸類を挙げることができ、これらは単独又は混合して用いられる。触媒の使用量は、原料のアルコール化合物１モルに対し０．００１〜２０モル、好ましくは０．０１〜０．０５モルの触媒量である。反応は無溶媒（反応試薬であるカルボン酸エステル自身を溶媒として用いてもよい）で行うことができ、余計な濃縮・溶媒回収等の操作を必要としないので好ましいが、目的物や反応試薬の重合を防ぐ等の目的で溶媒を補助的に用いることも可能である。この場合、溶媒として、へキサン、ヘプタン、ベンゼン、トルエン、キシレン、クメン等の炭化水素類、ジブチルエーテル、ジエチレングリコールジエチルエーテル、ジエチレングリコールジメチルエーテル、テトラヒドロフラン、１，４−ジオキサン等のエーテル類の単独又は混合使用が好ましい。反応温度は用いるカルボン酸エステルの種類や反応条件により適切な反応温度を選択できるが、通常、加熱下に行われ、エステル交換反応で生じる低沸点のアルコール、即ち、メタノール、エタノール、１−プロパノール等の沸点付近で反応を行い、生じるアルコールを留去しながら行うのがよい結果を与える。減圧下に沸点より低い温度でアルコールの留去を行ってもよい。
【００３９】
上記アシル化の原料となる原料のアルコール化合物は、対応するケトン化合物への有機金属試薬の付加反応又は対応するケトン化合物の還元反応によって合成できる。付加反応に用いられる有機金属試薬としては、有機リチウム試薬、有機ナトリウム試薬、有機カリウム試薬、有機マグネシウム試薬（例えば、Ｇｒｉｇｎａｒｄ試薬）、有機亜鉛試薬、有機錫試薬、有機ホウ素試薬、有機珪素試薬等が挙げられる。このうち、有機リチウム試薬とＧｒｉｇｎａｒｄ試薬は特に好ましい。反応の溶媒として、ジブチルエーテル、ジエチレングリコールジエチルエーテル、ジエチレングリコールジメチルエーテル、テトラヒドロフラン、１，４−ジオキサン等のエーテル類、へキサン、ヘプタン、ベンゼン、トルエン、キシレン、クメン等の炭化水素類の単独又は混合使用が好ましい。還元反応に用いられる還元試薬としては、水素化ナトリウム、水素化カリウム、水素化カルシウム、水素化アルミニウム、ボラン、水素化ジイソブチルアルミニウム等の金属水素化物、水素化ホウ素ナトリウム、水素化アルミニウムリチウムなどの金属水素錯化合物又はそれらのアルキル、アルコキシ誘導体が挙げられる。反応の溶媒としては、有機金属試薬の付加反応で例示したものに加え、水、メタノール、エタノール、イソプロピルアルコールなどのアルコール類の単独又は混合使用が好ましい。
【００４０】
本発明の単量体及び合成中間体は必要に応じて、蒸留、晶析、再結晶、クロマトグラフィー等の常法に従って精製して用いることができる。
【００４１】
本発明の高分子化合物は、下記一般式（１ａ）〜（３ａ）で表されるスピロ環構造を有する酸脱離性エステル型単量体から得られる繰り返し単位を含有することを特徴とする高分子化合物である。
【化１５】
0005499889.tif 000016
（式中、Ｚａは重合性二重結合を有する１価の基Ｚに由来し、重合によって生じる３価の基を表す。Ｘはこれが結合する炭素原子と共に置換又は非置換のシクロペンタン環、シクロヘキサン環、又はノルボルナン環を形成する２価の基を表す。Ｒ1は水素原子、フッ素原子、メチル基又はトリフルオロメチル基を表す。Ｒ2は水素原子、又は炭素数１〜１０の直鎖状、分岐状又は環状の１価炭化水素基を表す。Ｒ3、Ｒ4はそれぞれ独立に水素原子、又は炭素数１〜１０の直鎖状、分岐状又は環状の１価炭化水素基を表し、又は、Ｒ3とＲ4は互いに結合してこれらが結合する炭素原子と共に置換又は非置換のシクロペンタン環、又はシクロヘキサン環を形成する２価の基を表す。Ｒ5は水素原子、又はメチル基を表す。ｎは１又は２を表す。ｐは０又は１を表す。なお、Ｘ、Ｒ2〜Ｒ4の具体例は上述した通りである。）
【００４２】
また、本発明の高分子化合物には、上記繰り返し単位に加え、下記一般式（５ａ）〜（８ａ）で表される繰り返し単位をいずれか１種以上含有することができる。
【化１６】
0005499889.tif 000017
（式中、Ｚａは上記と同様である。Ｒ11及びＲ12はそれぞれ独立に水素原子又は水酸基を示す。Ｒｘは酸不安定基を示す。Ｒｙはラクトン構造を有する置換基を示す。Ｒｚは水素原子、炭素数１〜１５のフルオロアルキル基又は炭素数１〜１５のフルオロアルコール含有置換基を示す。）
【００４３】
ここで、Ｚａは上述したように重合性二重結合を有する１価の基Ｚに由来し、Ｚについては上述した通りで、その具体例も上述した通りであるが、Ｚとしては、好ましくはビニル基、イソプロペニル基、３，３，３−トリフルオロ−２−プロペニル基又は５−ノルボルネン−２−イル基、テトラシクロ［４．４．０．１2,5．１7,10］ドデカ−８−エン−３−イル基である。従って、例えば
【化１７】
0005499889.tif 000018
としては、下記式で表すことができる。
【化１８】
0005499889.tif 000019
（式中、Ｒ1、Ｒ5、ｐは上述した通りである。）
【００４４】
上記一般式（５ａ）で表される繰り返し単位を含有する重合体は、酸の作用で分解してカルボン酸を発生し、アルカリ可溶性となる重合体を与える。酸不安定基Ｒｘとしては種々用いることができるが、具体的には下記一般式（Ｌ１）〜（Ｌ４）で表される基、炭素数４〜２０、好ましくは４〜１５の三級アルキル基、各アルキル基がそれぞれ炭素数１〜６のトリアルキルシリル基、炭素数４〜２０のオキソアルキル基等を挙げることができる。
【００４５】
【化１９】
0005499889.tif 000020
【００４６】
ここで、破線は結合手を示す（以下、同様）。式中、ＲL01、ＲL02は水素原子又は炭素数１〜１８、好ましくは１〜１０の直鎖状、分岐状又は環状のアルキル基を示し、具体的にはメチル基、エチル基、プロピル基、イソプロピル基、ｎ−ブチル基、ｓｅｃ−ブチル基、ｔｅｒｔ−ブチル基、シクロペンチル基、シクロヘキシル基、２−エチルヘキシル基、ｎ−オクチル基、ノルボルニル基、トリシクロデカニル基、テトラシクロドデカニル基、アダマンチル基等が例示できる。ＲL03は炭素数１〜１８、好ましくは１〜１０の酸素原子等のヘテロ原子を有してもよい１価の炭化水素基を示し、直鎖状、分岐状又は環状のアルキル基、これらの水素原子の一部が水酸基、アルコキシ基、オキソ基、アミノ基、アルキルアミノ基等に置換されたものを挙げることができ、具体的には下記の置換アルキル基等が例示できる。
【００４７】
【化２０】
0005499889.tif 000021
【００４８】
ＲL01とＲL02、ＲL01とＲL03、ＲL02とＲL03とは互いに結合してこれらが結合する炭素原子や酸素原子と共に環を形成してもよく、環を形成する場合には環の形成に関与するＲL01、ＲL02、ＲL03はそれぞれ炭素数１〜１８、好ましくは１〜１０の直鎖状又は分岐状のアルキレン基を示す。
【００４９】
ＲL04は炭素数４〜２０、好ましくは４〜１５の三級アルキル基、各アルキル基がそれぞれ炭素数１〜６のトリアルキルシリル基、炭素数４〜２０のオキソアルキル基又は上記一般式（Ｌ１）で表される基を示し、三級アルキル基としては、具体的にはｔｅｒｔ−ブチル基、ｔｅｒｔ−アミル基、１，１−ジエチルプロピル基、２−シクロペンチルプロパン−２−イル基、２−シクロヘキシルプロパン−２−イル基、２−（ビシクロ［２．２．１］ヘプタン−２−イル）プロパン−２−イル基、２−（アダマンタン−１−イル）プロパン−２−イル基、１−エチルシクロペンチル基、１−ブチルシクロペンチル基、１−エチルシクロヘキシル基、１−ブチルシクロヘキシル基、１−エチル−２−シクロペンテニル基、１−エチル−２−シクロヘキセニル基、２−メチル−２−アダマンチル基、２−エチル−２−アダマンチル基等が例示でき、トリアルキルシリル基としては、具体的にはトリメチルシリル基、トリエチルシリル基、ジメチル−ｔｅｒｔ−ブチルシリル基等が例示でき、オキソアルキル基としては、具体的には３−オキソシクロヘキシル基、４−メチル−２−オキソオキサン−４−イル基、５−メチル−２−オキソオキソラン−５−イル基等が例示できる。ｙは０〜６の整数である。
【００５０】
ＲL05は炭素数１〜８の置換されていてもよい直鎖状、分岐状又は環状のアルキル基又は炭素数６〜２０の置換されていてもよいアリール基を示し、置換されていてもよいアルキル基としては、具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、シクロペンチル基、シクロヘキシル基等の直鎖状、分岐状又は環状のアルキル基、これらの水素原子の一部が水酸基、アルコキシ基、カルボキシ基、アルコキシカルボニル基、オキソ基、アミノ基、アルキルアミノ基、シアノ基、メルカプト基、アルキルチオ基、スルホ基等に置換されたもの等が例示でき、置換されていてもよいアリール基としては、具体的にはフェニル基、メチルフェニル基、ナフチル基、アンスリル基、フェナンスリル基、ピレニル基等が例示できる。式（Ｌ３）において、ｍは０又は１、ｎは０、１、２、３のいずれかであり、２ｍ＋ｎ＝２又は３を満足する数である。
【００５１】
ＲL06は炭素数１〜８の置換されていてもよい直鎖状、分岐状又は環状のアルキル基又は炭素数６〜２０の置換されていてもよいアリール基を示し、具体的にはＲL05と同様のもの等が例示できる。ＲL07〜ＲL16はそれぞれ独立に水素原子又は炭素数１〜１５の１価の炭化水素基を示し、具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、ｎ−オクチル基、ｎ−ノニル基、ｎ−デシル基、シクロペンチル基、シクロヘキシル基、シクロペンチルメチル基、シクロペンチルエチル基、シクロペンチルブチル基、シクロヘキシルメチル基、シクロヘキシルエチル基、シクロヘキシルブチル基等の直鎖状、分岐状又は環状のアルキル基、これらの水素原子の一部が水酸基、アルコキシ基、カルボキシ基、アルコキシカルボニル基、オキソ基、アミノ基、アルキルアミノ基、シアノ基、メルカプト基、アルキルチオ基、スルホ基等に置換されたもの等が例示できる。ＲL07〜ＲL16は互いに結合してこれらが結合する炭素原子と共に環を形成していてもよく（例えば、ＲL07とＲL08、ＲL07とＲL09、ＲL08とＲL10、ＲL09とＲL10、ＲL11とＲL12、ＲL13とＲL14等）、その場合には環の形成に関与する基は炭素数１〜１５の２価の炭化水素基を示し、具体的には上記１価の炭化水素基で例示したものから水素原子を１個除いたもの等が例示できる。また、ＲL07〜ＲL16は隣接する炭素に結合するもの同士で何も介さずに結合し、二重結合を形成してもよい（例えば、ＲL07とＲL09、ＲL09とＲL15、ＲL13とＲL15等）。
【００５２】
上記式（Ｌ１）で表される酸不安定基のうち直鎖状又は分岐状のものとしては、具体的には下記の基が例示できる。
【化２１】
0005499889.tif 000022
【００５３】
上記式（Ｌ１）で表される酸不安定基のうち環状のものとしては、具体的にはテトラヒドロフラン−２−イル基、２−メチルテトラヒドロフラン−２−イル基、テトラヒドロピラン−２−イル基、２−メチルテトラヒドロピラン−２−イル基等が例示できる。
【００５４】
上記式（Ｌ２）の酸不安定基としては、具体的にはｔｅｒｔ−ブトキシカルボニル基、ｔｅｒｔ−ブトキシカルボニルメチル基、ｔｅｒｔ−アミロキシカルボニル基、ｔｅｒｔ−アミロキシカルボニルメチル基、１，１−ジエチルプロピルオキシカルボニル基、１，１−ジエチルプロピルオキシカルボニルメチル基、１−エチルシクロペンチルオキシカルボニル基、１−エチルシクロペンチルオキシカルボニルメチル基、１−エチル−２−シクロペンテニルオキシカルボニル基、１−エチル−２−シクロペンテニルオキシカルボニルメチル基、１−エトキシエトキシカルボニルメチル基、２−テトラヒドロピラニルオキシカルボニルメチル基、２−テトラヒドロフラニルオキシカルボニルメチル基等が例示できる。
【００５５】
上記式（Ｌ３）の酸不安定基としては、具体的には１−メチルシクロペンチル、１−エチルシクロペンチル、１−ｎ−プロピルシクロペンチル、１−イソプロピルシクロペンチル、１−ｎ−ブチルシクロペンチル、１−ｓｅｃ−ブチルシクロペンチル、１−シクロヘキシルシクロペンチル、１−（４−メトキシ−ｎ−ブチル）シクロペンチル、１−メチルシクロヘキシル、１−エチルシクロヘキシル、３−メチル−１−シクロペンテン−３−イル、３−エチル−１−シクロペンテン−３−イル、３−メチル−１−シクロヘキセン−３−イル、３−エチル−１−シクロヘキセン−３−イル等が例示できる。
【００５６】
上記式（Ｌ４）の酸不安定基としては、下記式（Ｌ４−１）〜（Ｌ４−４）で表される基が特に好ましい。
【化２２】
0005499889.tif 000023
【００５７】
前記一般式（Ｌ４−１）〜（Ｌ４−４）中、破線は結合位置及び結合方向を示す。ＲL41はそれぞれ独立に炭素数１〜１０の直鎖状、分岐状又は環状のアルキル基等の１価炭化水素基を示し、具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、シクロペンチル基、シクロヘキシル基等を例示できる。
【００５８】
前記一般式（Ｌ４−１）〜（Ｌ４−４）は、エナンチオ異性体（ｅｎａｎｔｉｏｍｅｒ）やジアステレオ異性体（ｄｉａｓｔｅｒｅｏｍｅｒ）が存在しえるが、前記一般式（Ｌ４−１）〜（Ｌ４−４）は、これらの立体異性体のすべてを代表して表す。これらの立体異性体は単独で用いてもよいし、混合物として用いてもよい。
【００５９】
例えば、前記一般式（Ｌ４−３）は下記一般式（Ｌ４−３−１）、（Ｌ４−３−２）で表される基から選ばれる１種又は２種の混合物を代表して表すものとする。
【化２３】
0005499889.tif 000024
（式中、ＲL41は前述と同様である。）
【００６０】
また、上記一般式（Ｌ４−４）は下記一般式（Ｌ４−４−１）〜（Ｌ４−４−４）で表される基から選ばれる１種又は２種以上の混合物を代表して表すものとする。
【化２４】
0005499889.tif 000025
（式中、ＲL41は前述と同様である。）
【００６１】
上記一般式（Ｌ４−１）〜（Ｌ４−４）、（Ｌ４−３−１）、（Ｌ４−３−２）及び（Ｌ４−４−１）〜（Ｌ４−４−４）は、それらのエナンチオ異性体及びエナンチオ異性体混合物をも代表して示すものとする。
【００６２】
なお、（Ｌ４−１）〜（Ｌ４−４）、（Ｌ４−３−１）、（Ｌ４−３−２）及び（Ｌ４−４−１）〜（Ｌ４−４−４）の結合方向がそれぞれビシクロ［２．２．１］ヘプタン環に対してｅｘｏ側であることによって、酸触媒脱離反応における高反応性が実現される（特開平１２−３３６１２１号公報参照）。これらビシクロ［２．２．１］ヘプタン骨格を有する３級ｅｘｏ−アルキル基を置換基とする単量体の製造において、下記一般式（Ｌ４−１−ｅｎｄｏ）〜（Ｌ４−４−ｅｎｄｏ）で表されるｅｎｄｏ−アルキル基で置換された単量体を含む場合があるが、良好な反応性の実現のためにはｅｘｏ比率が５０％以上であることが好ましく、ｅｘｏ比率が８０％以上であることが更に好ましい。
【００６３】
【化２５】
0005499889.tif 000026
（式中、ＲL41は前述と同様である。）
【００６４】
上記式（Ｌ４）の酸不安定基としては、具体的には下記の基が例示できる。
【化２６】
0005499889.tif 000027
【００６５】
また、炭素数４〜２０の三級アルキル基、各アルキル基がそれぞれ炭素数１〜６のトリアルキルシリル基、炭素数４〜２０のオキソアルキル基としては、具体的にはＲL04で挙げたものと同様のもの等が例示できる。
【００６６】
前記一般式（５ａ）で表される繰り返し単位の部分構造Ｏ−Ｒｘとして、具体的には下記のものを例示できるが、これらに限定されない。
【００６７】
【化２７】
0005499889.tif 000028
【００６８】
【化２８】
0005499889.tif 000029
【００６９】
前記一般式（７ａ）で表される繰り返し単位の部分構造Ｏ−Ｒｙとして、具体的には下記のものを例示できるが、これらに限定されない。
【化２９】
0005499889.tif 000030
（式中、Ｍｅはメチル基を示す。）
【００７０】
前記一般式（８ａ）で表される繰り返し単位の部分構造Ｏ−Ｒｚとして、具体的には下記のものを例示できるが、これらに限定されない。
【化３０】
0005499889.tif 000031
【００７１】
本発明の高分子化合物は、上記以外に、炭素−炭素二重結合を含有する単量体から得られる繰り返し単位、例えば、メタクリル酸メチル、クロトン酸メチル、マレイン酸ジメチル、イタコン酸ジメチル等の置換アクリル酸エステル類、マレイン酸、フマル酸、イタコン酸等の不飽和カルボン酸、ノルボルネン、ノルボルネン誘導体、テトラシクロ［４．４．０．１2,5．１７7,10］ドデセン誘導体などの環状オレフィン類、無水マレイン酸、無水イタコン酸等の不飽和酸無水物及びイミド類、その他の単量体から得られる繰り返し単位を含んでいてもよい。
【００７２】
なお、本発明の高分子化合物の重量平均分子量はポリスチレン換算でのゲルパーミエーションクロマトグラフィー（ＧＰＣ）を用いて測定した場合、１，０００〜５００，０００、好ましくは３，０００〜１００，０００である。この範囲を外れると、エッチング耐性が極端に低下したり、露光前後の溶解速度差が確保できなくなって解像性が低下したりすることがある。
【００７３】
本発明の高分子化合物において、各単量体から得られる各繰り返し単位の好ましい含有割合は、例えば以下に示す範囲（モル％）とすることができるが、これに限定されるものではない。
（Ｉ）上記式（１）の単量体に基づく式（１ａ）（あるいは式（２）又は（３）の単量体に基づく式（２ａ）又は（３ａ））で表される構成単位を０モル％を超え１００モル％以下、好ましくは２〜７０モル％、より好ましくは５〜５０モル％含有し、（ＩＩ）上記式（５ａ）〜（８ａ）で表される構成単位の１種又は２種以上を０モル％以上、１００モル％未満、好ましくは１〜９５モル％、より好ましくは２０〜８０モル％含有し、必要に応じ、（ＩＩＩ）その他の単量体に基づく構成単位の１種又は２種以上を０〜８０モル％、好ましくは０〜７０モル％、より好ましくは０〜５０モル％含有することができる。
【００７４】
この場合、式（１ａ）（あるいは式（２ａ）又は（３ａ））と式（５ａ）の繰り返し単位の合計は１〜９５モル％、特に２０〜８０モル％、式（６ａ）の繰り返し単位は０〜９５モル％、特に０〜５０モル％、式（７ａ）の繰り返し単位は０〜９５モル％、特に２０〜８０モル％、式（８ａ）の繰り返し単位は０〜９５モル％、特に０〜５０モル％含有することが好ましい。
【００７５】
本発明の高分子化合物の製造は、上記一般式（１）、（２）又は（３）で表される化合物を第一の単量体に、重合性二重結合を含有する化合物を第二以降の単量体に用いた共重合反応により行う。共重合に用いる第一の単量体である本発明の単量体（１）、（２）又は（３）、及び第二以降の単量体は、オリゴマーや高分子量体の含量が１０モル％以下、好ましくは３モル％以下、更に好ましくは１モル％以下であるものを用いることが好ましい。
【００７６】
本発明の高分子化合物を製造する共重合反応は種々例示することができるが、好ましくはラジカル重合、アニオン重合又は配位重合である。
【００７７】
ラジカル重合反応の反応条件は、（ア）溶剤としてベンゼン等の炭化水素類、テトラヒドロフラン等のエーテル類、エタノール等のアルコール類、又はメチルイソブチルケトン等のケトン類を用い、（イ）重合開始剤として２，２’−アゾビスイソブチロニトリル等のアゾ化合物、又は過酸化ベンゾイル、過酸化ラウロイル等の過酸化物を用い、（ウ）反応温度を０〜１００℃程度に保ち、（エ）反応時間を０．５〜４８時間程度とするのが好ましいが、この範囲を外れる場合を排除するものではない。
【００７８】
アニオン重合反応の反応条件は、（ア）溶剤としてベンゼン等の炭化水素類、テトラヒドロフラン等のエーテル類、又は液体アンモニアを用い、（イ）重合開始剤としてナトリウム、カリウム等の金属、ｎ−ブチルリチウム、ｓｅｃ−ブチルリチウム等のアルキル金属、ケチル、又はグリニャール反応剤を用い、（ウ）反応温度を−７８℃〜０℃程度に保ち、（エ）反応時間を０．５〜４８時間程度とし、（オ）停止剤としてメタノール等のプロトン供与性化合物、ヨウ化メチル等のハロゲン化物、その他求電子性物質を用いるのが好ましいが、この範囲を外れる場合を排除するものではない。
【００７９】
配位重合の反応条件は、（ア）溶剤としてｎ−ヘプタン、トルエン等の炭化水素類を用い、（イ）触媒としてチタン等の遷移金属とアルキルアルミニウムからなるチーグラー−ナッタ触媒、クロム及びニッケル化合物を金属酸化物に担持したフィリップス触媒、タングステン及びレニウム混合触媒に代表されるオレフィン−メタセシス混合触媒等を用い、（ウ）反応温度を０〜１００℃程度に保ち、（エ）反応時間を０．５〜４８時間程度とするのが好ましいが、この範囲を外れる場合を排除するものではない。
【００８０】
本発明の高分子化合物は、レジスト材料、特に化学増幅ポジ型レジスト材料のベースポリマーとして好適に用いられ、本発明は上記高分子化合物を含有するレジスト材料、とりわけ化学増幅ポジ型レジスト材料を提供する。この場合、レジスト材料としては、
（Ａ）ベース樹脂として上記高分子化合物、
（Ｂ）酸発生剤、
（Ｃ）有機溶剤
必要により、
（Ｄ）含窒素有機化合物、
（Ｅ）界面活性剤
を含有するものが好ましい。
【００８１】
上記（Ａ）成分のベース樹脂として、本発明の高分子化合物以外に、必要に応じて他の、酸の作用によりアルカリ現像液に対する溶解速度が増加する樹脂を加えてもよい。例としては、ｉ）ポリ（メタ）アクリル酸誘導体、ｉｉ）ノルボルネン誘導体−無水マレイン酸の共重合体、ｉｉｉ）開環メタセシス重合体の水素添加物、ｉｖ）ビニルエーテル−無水マレイン酸−（メタ）アクリル酸誘導体の共重合体などを挙げることができるが、これに限定されない。
【００８２】
このうち、開環メタセシス重合体の水素添加物の合成法は特開２００３−６６６１２号公報の実施例に具体的な記載がある。また、具体例としては以下の繰り返し単位を有するものを挙げることができるが、これに限定されない。
【００８３】
【化３１】
0005499889.tif 000032
【００８４】
【化３２】
0005499889.tif 000033
【００８５】
本発明の高分子化合物と別の高分子化合物との配合比率は、１００：０〜１０：９０、特に１００：０〜２０：８０の質量比の範囲内にあることが好ましい。本発明の高分子化合物の配合比がこれより少ないと、レジスト材料として好ましい性能が得られないことがある。上記の配合比率を適宜変えることにより、レジスト材料の性能を調整することができる。
なお、上記高分子化合物は１種に限らず２種以上を添加することができる。複数種の高分子化合物を用いることにより、レジスト材料の性能を調整することができる。
【００８６】
本発明で使用される（Ｂ）成分の酸発生剤として光酸発生剤を添加する場合は、高エネルギー線照射により酸を発生する化合物であればいずれでも構わない。好適な光酸発生剤としてはスルホニウム塩、ヨードニウム塩、Ｎ−スルホニルオキシイミド、オキシム−Ｏ−スルホネート型酸発生剤等がある。以下に詳述するが、これらは単独あるいは２種以上混合して用いることができる。
【００８７】
スルホニウム塩は、スルホニウムカチオンとスルホネートあるいはビス（置換アルキルスルホニル）イミド、トリス（置換アルキルスルホニル）メチドの塩であり、スルホニウムカチオンとしてトリフェニルスルホニウム、４−ｔｅｒｔ−ブトキシフェニルジフェニルスルホニウム、ビス（４−ｔｅｒｔ−ブトキシフェニル）フェニルスルホニウム、トリス（４−ｔｅｒｔ−ブトキシフェニル）スルホニウム、３−ｔｅｒｔ−ブトキシフェニルジフェニルスルホニウム、ビス（３−ｔｅｒｔ−ブトキシフェニル）フェニルスルホニウム、トリス（３−ｔｅｒｔ−ブトキシフェニル）スルホニウム、３，４−ジ−ｔｅｒｔ−ブトキシフェニルジフェニルスルホニウム、ビス（３，４−ジ−ｔｅｒｔ−ブトキシフェニル）フェニルスルホニウム、トリス（３，４−ジ−ｔｅｒｔ−ブトキシフェニル）スルホニウム、ジフェニル（４−チオフェノキシフェニル）スルホニウム、４−ｔｅｒｔ−ブトキシカルボニルメチルオキシフェニルジフェニルスルホニウム、トリス（４−ｔｅｒｔ−ブトキシカルボニルメチルオキシフェニル）スルホニウム、（４−ｔｅｒｔ−ブトキシフェニル）ビス（４−ジメチルアミノフェニル）スルホニウム、トリス（４−ジメチルアミノフェニル）スルホニウム、４−メチルフェニルジフェニルスルホニウム、４−ｔｅｒｔ−ブチルフェニルジフェニルスルホニウム、ビス（４−メチルフェニル）フェニルスルホニウム、ビス（４−ｔｅｒｔ−ブチルフェニル）フェニルスルホニウム、トリス（４−メチルフェニル）スルホニウム、トリス（４−ｔｅｒｔ−ブチルフェニル）スルホニウム、トリス（フェニルメチル）スルホニウム、２−ナフチルジフェニルスルホニウム、ジメチル（２−ナフチル）スルホニウム、４−ヒドロキシフェニルジメチルスルホニウム、４−メトキシフェニルジメチルスルホニウム、トリメチルスルホニウム、２−オキソシクロヘキシルシクロヘキシルメチルスルホニウム、トリナフチルスルホニウム、トリベンジルスルホニウム、ジフェニルメチルスルホニウム、ジメチルフェニルスルホニウム、２−オキソプロピルチアシクロペンタニウム、２−オキソブチルチアシクロペンタニウム、２−オキソ−３，３−ジメチルブチルチアシクロペンタニウム、２−オキソ−２−フェニルエチルチアシクロペンタニウム、４−ｎ−ブトキシナフチル−１−チアシクロペンタニウム、２−ｎ−ブトキシナフチル−１−チアシクロペンタニウム等が挙げられ、スルホネートとしては、トリフルオロメタンスルホネート、ペンタフルオロエタンスルホネート、ヘプタフルオロプロパンスルホネート、ノナフルオロブタンスルホネート、トリデカフルオロヘキサンスルホネート、パーフルオロ（４−エチルシクロヘキサン）スルホネート、ヘプタデカフルオロオクタンスルホネート、２，２，２−トリフルオロエタンスルホネート、ペンタフルオロベンゼンスルホネート、４−（トリフルオロメチル）ベンゼンスルホネート、４−フルオロベンゼンスルホネート、メシチレンスルホネート、２，４，６−トリイソプロピルベンゼンスルホネート、トルエンスルホネート、ベンゼンスルホネート、４−（ｐ−トルエンスルホニルオキシ）ベンゼンスルホネート、６−（ｐ−トルエンスルホニルオキシ）ナフタレン−２−スルホネート、４−（ｐ−トルエンスルホニルオキシ）ナフタレン−１−スルホネート、５−（ｐ−トルエンスルホニルオキシ）ナフタレン−１−スルホネート、８−（ｐ−トルエンスルホニルオキシ）ナフタレン−１−スルホネート、ナフタレンスルホネート、カンファースルホネート、オクタンスルホネート、ドデシルベンゼンスルホネート、ブタンスルホネート、メタンスルホネート、１，１−ジフルオロ−２−ナフチルエタンスルホネート、１，１，２，２−テトラフルオロ−２−（ノルボルナン−２−イル）エタンスルホネート、１，１，２，２−テトラフルオロ−２−（テトラシクロ［６．２．１．１3,6．０2,7］ドデカ−３−エン−８−イル）エタンスルホネート、２−ベンゾイルオキシ−１，１，３，３，３−ペンタフルオロプロパンスルホネート、１，１，３，３，３−ペンタフルオロ−２−（４−フェニルベンゾイルオキシ）プロパンスルホネート、１，１，３，３，３−ペンタフルオロ−２−ピバロイルオキシプロパンスルホネート、２−シクロヘキサンカルボニルオキシ−１，１，３，３，３−ペンタフルオロプロパンスルホネート、１，１，３，３，３−ペンタフルオロ−２−フロイルオキシプロパンスルホネート、２−ナフトイルオキシ−１，１，３，３，３−ペンタフルオロプロパンスルホネート、２−（４−ｔｅｒｔ−ブチルベンゾイルオキシ）−１，１，３，３，３−ペンタフルオロプロパンスルホネート、２−（１−アダンマンタンカルボニルオキシ）−１，１，３，３，３−ペンタフルオロプロパンスルホネート、２−アセチルオキシ−１，１，３，３，３−ペンタフルオロプロパンスルホネート、１，１，３，３，３−ペンタフルオロ−２−ヒドロキシプロパンスルホネート、１，１，３，３，３−ペンタフルオロ−２−トシルオキシプロパンスルホネート、１，１−ジフルオロ−２−トシルオキシエタンスルホネート、アダマンタンメトキシカルボニルジフルオロメタンスルホネート、１−（３−ヒドロキシメチルアダマンタン）メトキシカルボニルジフルオロメタンスルホネート、メトキシカルボニルジフルオロメタンスルホネート、１−（ヘキサヒドロ−２−オキソ−３，５−メタノ−２Ｈ−シクロペンタ［ｂ］フラン−６−イルオキシカルボニル）ジフルオロメタンスルホネート、４−オキソ−１−アダマンチルオキシカルボニルジフルオロメタンスルホネート等が挙げられ、ビス（置換アルキルスルホニル）イミドとしてはビス（トリフルオロメチルスルホニル）イミド、ビス（ペンタフルオロエチルスルホニル）イミド、ビス（ヘプタフルオロプロピルスルホニル）イミド、パーフルオロ（１，３−プロピレンビススルホニル）イミド等が挙げられ、トリス（置換アルキルスルホニル）メチドとしてはトリス（トリフルオロメチルスルホニル）メチドが挙げられ、これらの組み合わせのスルホニウム塩が挙げられる。
【００８８】
ヨードニウム塩は、ヨードニウムカチオンとスルホネートあるいはビス（置換アルキルスルホニル）イミド、トリス（置換アルキルスルホニル）メチドの塩であり、ヨードニウムカチオンとしてはジフェニルヨードニウム、ビス（４−ｔｅｒｔ−ブチルフェニル）ヨードニウム、４−ｔｅｒｔ−ブトキシフェニルフェニルヨードニウム、４−メトキシフェニルフェニルヨードニウム等が挙げられ、スルホネートとしてはトリフルオロメタンスルホネート、ペンタフルオロエタンスルホネート、ヘプタフルオロプロパンスルホネート、ノナフルオロブタンスルホネート、トリデカフルオロヘキサンスルホネート、パーフルオロ（４−エチルシクロヘキサン）スルホネート、ヘプタデカフルオロオクタンスルホネート、２，２，２−トリフルオロエタンスルホネート、ペンタフルオロベンゼンスルホネート、４−（トリフルオロメチル）ベンゼンスルホネート、４−フルオロベンゼンスルホネート、メシチレンスルホネート、２，４，６−トリイソプロピルベンゼンスルホネート、トルエンスルホネート、ベンゼンスルホネート、４−（ｐ−トルエンスルホニルオキシ）ベンゼンスルホネート、６−（ｐ−トルエンスルホニルオキシ）ナフタレン−２−スルホネート、４−（ｐ−トルエンスルホニルオキシ）ナフタレン−１−スルホネート、５−（ｐ−トルエンスルホニルオキシ）ナフタレン−１−スルホネート、８−（ｐ−トルエンスルホニルオキシ）ナフタレン−１−スルホネート、ナフタレンスルホネート、カンファースルホネート、オクタンスルホネート、ドデシルベンゼンスルホネート、ブタンスルホネート、メタンスルホネート、１，１−ジフルオロ−２−ナフチルエタンスルホネート、１，１，２，２−テトラフルオロ−２−（ノルボルナン−２−イル）エタンスルホネート、１，１，２，２−テトラフルオロ−２−（テトラシクロ［６．２．１．１3,6．０2,7］ドデカ−３−エン−８−イル）エタンスルホネート、２−ベンゾイルオキシ−１，１，３，３，３−ペンタフルオロプロパンスルホネート、１，１，３，３，３−ペンタフルオロ−２−（４−フェニルベンゾイルオキシ）プロパンスルホネート、１，１，３，３，３−ペンタフルオロ−２−ピバロイルオキシプロパンスルホネート、２−シクロヘキサンカルボニルオキシ−１，１，３，３，３−ペンタフルオロプロパンスルホネート、１，１，３，３，３−ペンタフルオロ−２−フロイルオキシプロパンスルホネート、２−ナフトイルオキシ−１，１，３，３，３−ペンタフルオロプロパンスルホネート、２−（４−ｔｅｒｔ−ブチルベンゾイルオキシ）−１，１，３，３，３−ペンタフルオロプロパンスルホネート、２−（１−アダンマンタンカルボニルオキシ）−１，１，３，３，３−ペンタフルオロプロパンスルホネート、２−アセチルオキシ−１，１，３，３，３−ペンタフルオロプロパンスルホネート、１，１，３，３，３−ペンタフルオロ−２−ヒドロキシプロパンスルホネート、１，１，３，３，３−ペンタフルオロ−２−トシルオキシプロパンスルホネート、１，１−ジフルオロ−２−トシルオキシエタンスルホネート、アダマンタンメトキシカルボニルジフルオロメタンスルホネート、１−（３−ヒドロキシメチルアダマンタン）メトキシカルボニルジフルオロメタンスルホネート、メトキシカルボニルジフルオロメタンスルホネート、１−（ヘキサヒドロ−２−オキソ−３，５−メタノ−２Ｈ−シクロペンタ［ｂ］フラン−６−イルオキシカルボニル）ジフルオロメタンスルホネート、４−オキソ−１−アダマンチルオキシカルボニルジフルオロメタンスルホネート等が挙げられ、ビス（置換アルキルスルホニル）イミドとしてはビス（トリフルオロメチルスルホニル）イミド、ビス（ペンタフルオロエチルスルホニル）イミド、ビス（ヘプタフルオロプロピルスルホニル）イミド、パーフルオロ（１，３−プロピレンビススルホニル）イミド等が挙げられ、トリス（置換アルキルスルホニル）メチドとしてはトリス（トリフルオロメチルスルホニル）メチドが挙げられ、これらの組み合わせのヨードニウム塩が挙げられる。
【００８９】
Ｎ−スルホニルオキシジカルボキシイミド型光酸発生剤としては、コハク酸イミド、ナフタレンジカルボキシイミド、フタル酸イミド、シクロヘキシルジカルボキシイミド、５−ノルボルネン−２，３−ジカルボキシイミド、７−オキサビシクロ［２．２．１］−５−ヘプテン−２，３−ジカルボキシイミド等のイミド骨格とトリフルオロメタンスルホネート、ペンタフルオロエタンスルホネート、ヘプタフルオロプロパンスルホネート、ノナフルオロブタンスルホネート、トリデカフルオロヘキサンスルホネート、パーフルオロ（４−エチルシクロヘキサン）スルホネート、ヘプタデカフルオロオクタンスルホネート、２，２，２−トリフルオロエタンスルホネート、ペンタフルオロベンゼンスルホネート、４−（トリフルオロメチル）ベンゼンスルホネート、４−フルオロベンゼンスルホネート、メシチレンスルホネート、２，４，６−トリイソプロピルベンゼンスルホネート、トルエンスルホネート、ベンゼンスルホネート、４−（ｐ−トルエンスルホニルオキシ）ベンゼンスルホネート、６−（ｐ−トルエンスルホニルオキシ）ナフタレン−２−スルホネート、４−（ｐ−トルエンスルホニルオキシ）ナフタレン−１−スルホネート、５−（ｐ−トルエンスルホニルオキシ）ナフタレン−１−スルホネート、８−（ｐ−トルエンスルホニルオキシ）ナフタレン−１−スルホネート、ナフタレンスルホネート、カンファースルホネート、オクタンスルホネート、ドデシルベンゼンスルホネート、ブタンスルホネート、メタンスルホネート、１，１−ジフルオロ−２−ナフチルエタンスルホネート、１，１，２，２−テトラフルオロ−２−（ノルボルナン−２−イル）エタンスルホネート、１，１，２，２−テトラフルオロ−２−（テトラシクロ［６．２．１．１3,6．０2,7］ドデカ−３−エン−８−イル）エタンスルホネート、２−ベンゾイルオキシ−１，１，３，３，３−ペンタフルオロプロパンスルホネート、１，１，３，３，３−ペンタフルオロ−２−（４−フェニルベンゾイルオキシ）プロパンスルホネート、１，１，３，３，３−ペンタフルオロ−２−ピバロイルオキシプロパンスルホネート、２−シクロヘキサンカルボニルオキシ−１，１，３，３，３−ペンタフルオロプロパンスルホネート、１，１，３，３，３−ペンタフルオロ−２−フロイルオキシプロパンスルホネート、２−ナフトイルオキシ−１，１，３，３，３−ペンタフルオロプロパンスルホネート、２−（４−ｔｅｒｔ−ブチルベンゾイルオキシ）−１，１，３，３，３−ペンタフルオロプロパンスルホネート、２−（１−アダンマンタンカルボニルオキシ）−１，１，３，３，３−ペンタフルオロプロパンスルホネート、２−アセチルオキシ−１，１，３，３，３−ペンタフルオロプロパンスルホネート、１，１，３，３，３−ペンタフルオロ−２−ヒドロキシプロパンスルホネート、１，１，３，３，３−ペンタフルオロ−２−トシルオキシプロパンスルホネート、１，１−ジフルオロ−２−トシルオキシエタンスルホネート、アダマンタンメトキシカルボニルジフルオロメタンスルホネート、１−（３−ヒドロキシメチルアダマンタン）メトキシカルボニルジフルオロメタンスルホネート、メトキシカルボニルジフルオロメタンスルホネート、１−（ヘキサヒドロ−２−オキソ−３，５−メタノ−２Ｈ−シクロペンタ［ｂ］フラン−６−イルオキシカルボニル）ジフルオロメタンスルホネート、４−オキソ−１−アダマンチルオキシカルボニルジフルオロメタンスルホネート等の組み合わせの化合物が挙げられる。
【００９０】
Ｏ−アリールスルホニルオキシム化合物あるいはＯ−アルキルスルホニルオキシム化合物（オキシムスルホネート）型光酸発生剤としてはトリフルオロメチル基のような電子吸引基で化合物の安定性を増した下記式（Ｏｘ−１）で示されるオキシムスルホネートが挙げられる。
【化３３】
0005499889.tif 000034
（上記式中、Ｒ401は置換又は非置換の炭素数１〜１０のハロアルキルスルホニル又はハロベンゼンスルホニル基を表す。Ｒ402は炭素数１〜１１のハロアルキル基を表す。Ａｒ401は置換又は非置換の芳香族基又はヘテロ芳香族基を表す。）
【００９１】
具体的には、２−（２，２，３，３，４，４，５，５−オクタフルオロ−１−（ノナフルオロブチルスルホニルオキシイミノ）ペンチル）フルオレン、２−（２，２，３，３，４，４−ペンタフルオロ−１−（ノナフルオロブチルスルホニルオキシイミノ）ブチル）フルオレン、２−（２，２，３，３，４，４，５，５，６，６−デカフルオロ−１−（ノナフルオロブチルスルホニルオキシイミノ）ヘキシル）フルオレン、２−（２，２，３，３，４，４，５，５−オクタフルオロ−１−（ノナフルオロブチルスルホニルオキシイミノ）ペンチル）−４−ビフェニル、２−（２，２，３，３，４，４−ペンタフルオロ−１−（ノナフルオロブチルスルホニルオキシイミノ）ブチル）−４−ビフェニル、２−（２，２，３，３，４，４，５，５，６，６−デカフルオロ−１−（ノナフルオロブチルスルホニルオキシイミノ）ヘキシル）−４−ビフェニル等が挙げられ、更に上記骨格に２−ベンゾイルオキシ−１，１，３，３，３−ペンタフルオロプロパンスルホネート、１，１，３，３，３−ペンタフルオロ−２−（４−フェニルベンゾイルオキシ）プロパンスルホネート、１，１，３，３，３−ペンタフルオロ−２−ピバロイルオキシプロパンスルホネート、２−シクロヘキサンカルボニルオキシ−１，１，３，３，３−ペンタフルオロプロパンスルホネート、１，１，３，３，３−ペンタフルオロ−２−フロイルオキシプロパンスルホネート、２−ナフトイルオキシ−１，１，３，３，３−ペンタフルオロプロパンスルホネート、２−（４−ｔｅｒｔ−ブチルベンゾイルオキシ）−１，１，３，３，３−ペンタフルオロプロパンスルホネート、２−（１−アダンマンタンカルボニルオキシ）−１，１，３，３，３−ペンタフルオロプロパンスルホネート、２−アセチルオキシ−１，１，３，３，３−ペンタフルオロプロパンスルホネート、１，１，３，３，３−ペンタフルオロ−２−ヒドロキシプロパンスルホネート、１，１，３，３，３−ペンタフルオロ−２−トシルオキシプロパンスルホネート、１，１−ジフルオロ−２−トシルオキシエタンスルホネート、アダマンタンメトキシカルボニルジフルオロメタンスルホネート、１−（３−ヒドロキシメチルアダマンタン）メトキシカルボニルジフルオロメタンスルホネート、メトキシカルボニルジフルオロメタンスルホネート、１−（ヘキサヒドロ−２−オキソ−３，５−メタノ−２Ｈ−シクロペンタ［ｂ］フラン−６−イルオキシカルボニル）ジフルオロメタンスルホネート、４−オキソ−１−アダマンチルオキシカルボニルジフルオロメタンスルホネートを置換した化合物が挙げられる。
【００９２】
中でもより好ましく用いられるのは、下記一般式（４）で示される酸発生剤である。
【化３４】
0005499889.tif 000035
（式中、Ｒ6、Ｒ7、Ｒ8はそれぞれ独立に水素原子、又はそれぞれヘテロ原子を含んでもよい炭素数１〜２０の直鎖状、分岐状又は環状の１価の炭化水素基、炭素数１〜１０のアルコキシ基、又は、ハロゲン原子を示す。Ｒ9はヘテロ原子を含んでもよい炭素数１〜３０の直鎖状、分岐状又は環状の１価の炭化水素基を示す。Ｒ10は水素原子又はトリフルオロメチル基を示す。）
【００９３】
ここで、式中、Ｒ6、Ｒ7、Ｒ8はそれぞれ独立に水素原子、又はそれぞれヘテロ原子を含んでもよい炭素数１〜２０の直鎖状、分岐状又は環状の１価の炭化水素基、炭素数１〜１０のアルコキシ基、又は、ハロゲン原子を示し、ヘテロ原子を含んでもよい炭化水素基として具体的にはメチル基、エチル基、プロピル基、イソプロピル基、ｎ−ブチル基、ｓｅｃ−ブチル基、ｔｅｒｔ−ブチル基、ｔｅｒｔ−アミル基、ｎ−ペンチル基、ｎ−ヘキシル基、シクロペンチル基、シクロヘキシル基、エチルシクロペンチル基、ブチルシクロペンチル基、エチルシクロヘキシル基、ブチルシクロヘキシル基、アダマンチル基、エチルアダマンチル基、ブチルアダマンチル基、及びこれらの基の任意の炭素−炭素結合間に−Ｏ−、−Ｓ−、−ＳＯ−、−ＳＯ2−、−ＮＨ−、−Ｃ（＝Ｏ）−、−Ｃ（＝Ｏ）Ｏ−、−Ｃ（＝Ｏ）ＮＨ−等のヘテロ原子団が挿入された基や、任意の水素原子が−ＯＨ、−ＮＨ2、−ＣＨＯ、−ＣＯ2Ｈ等の官能基に置換された基を例示することができる。Ｒ9はヘテロ原子を含んでもよい炭素数１〜３０の直鎖状、分岐状又は環状の１価の炭化水素基を示し、具体的には以下のものが例示できるが、これらに限定されるものではない。
【００９４】
【化３５】
0005499889.tif 000036
【００９５】
より具体的には、以下のものが例示できる。
【化３６】
0005499889.tif 000037
（式中、Ｒ10は水素原子又はトリフルオロメチル基を示す。）
【００９６】
【化３７】
0005499889.tif 000038
（式中、Ｒ10は水素原子又はトリフルオロメチル基を示す。）
【００９７】
上記一般式（４）で示される酸発生剤のアニオン部分はエステル部位を有しているため、嵩の低いアシル基から嵩高いアシル基、ベンゾイル基、ナフトイル基、アントラセンカルボニル基等の導入が容易であり、分子設計の幅を大きく持つことができ、溶剤溶解性や透過率の調整、更には発生酸の拡散制御も容易である。また、一般式（４）で示される酸発生剤から発生するスルホン酸は、パーフルオロアルカンスルホン酸と同様の強い酸性度を有しながら、フッ素含有率が少ないためにベース樹脂との相溶性が高く、分散性が良好で、ラフネスを低く抑えることが期待できる。特に、一般式（４）で示される酸発生剤を本発明の特定のスピロ環構造を有する酸脱離性エステル型単量体を構成成分とするレジストベース樹脂と組み合わせることによって、ラフネスが極めて小さくなることを知見した。また、一般式（４）で示される酸発生剤はデバイス作製工程での塗布、露光前焼成、露光、露光後焼成、現像の工程に問題なく使用できる。更にはＡｒＦ液浸露光の際の水への溶出も抑えることができるのみならず、ウエハー上に残る水の影響も少なく、欠陥も抑えることができる。デバイス作製後のレジスト廃液処理の際にはエステル部位がアルカリ加水分解されるため、より低分子量の低蓄積性の化合物へと変換が可能であるし、燃焼による廃棄の際もフッ素置換率が低いため、燃焼性が高く、環境負荷が小さいことが期待できる。
【００９８】
本発明の化学増幅型レジスト材料における（Ｂ）成分として添加する光酸発生剤の添加量は、本発明の効果を妨げない範囲であればいずれでもよいが、レジスト材料中のベース樹脂１００部（質量部、以下同様）に対し０．１〜４０部、好ましくは２〜３０部である。（Ｂ）成分の光酸発生剤の割合が多すぎる場合には、解像性の劣化や、現像／レジスト剥離時の異物の問題が起きる可能性がある。上記（Ｂ）成分の光酸発生剤は、単独でも２種以上混合して用いることもできる。更に、露光波長における透過率が低い光酸発生剤を用い、その添加量でレジスト膜中の透過率を制御することもできる。
【００９９】
なお、光酸発生剤を２種以上混合して用い、一方の光酸発生剤がいわゆる弱酸を発生するオニウム塩である場合、酸拡散制御の機能を持たせることもできる。即ち、強酸（例えばフッ素置換されたスルホン酸）を発生する光酸発生剤と弱酸（例えばフッ素置換されていないスルホン酸もしくはカルボン酸）を発生するオニウム塩を混合して用いた場合、高エネルギー線照射により光酸発生剤から生じた強酸が未反応の弱酸アニオンを有するオニウム塩と衝突すると塩交換により弱酸を放出し強酸アニオンを有するオニウム塩を生じる。この過程で強酸がより触媒能の低い弱酸に交換されるため見かけ上、酸が失活して酸拡散の制御を行うことができる。
ここで強酸を発生する光酸発生剤がオニウム塩である場合には上記のように高エネルギー線照射により生じた強酸が弱酸に交換することはできるが、高エネルギー線照射により生じた弱酸は未反応の強酸を発生するオニウム塩と衝突して塩交換を行うことはできない。これらはオニウムカチオンがより強酸のアニオンとイオン対を形成し易いとの現象に起因する。
【０１００】
また、本発明のレジスト材料に、酸により分解し酸を発生する化合物（酸増殖化合物）を添加してもよい。これらの化合物については、Ｊ．  Ｐｈｏｔｏｐｏｌｙｍ．  Ｓｃｉ．  ａｎｄ  Ｔｅｃｈ．，  ８．  ４３−４４，４５−４６  （１９９５）、Ｊ．  Ｐｈｏｔｏｐｏｌｙｍ．  Ｓｃｉ．  ａｎｄ  Ｔｅｃｈ．，  ９．  ２９−３０  （１９９６）において記載されている。
【０１０１】
酸増殖化合物の例としては、ｔｅｒｔ−ブチル−２−メチル−２−トシロキシメチルアセトアセテート、２−フェニル−２−（２−トシロキシエチル）−１，３−ジオキソラン等が挙げられるが、これらに限定されるものではない。公知の光酸発生剤の中で安定性、特に熱安定性に劣る化合物は酸増殖化合物的な性質を示す場合が多い。
【０１０２】
本発明のレジスト材料における酸増殖化合物の添加量としては、レジスト材料中のベース樹脂１００部に対し好ましくは２部以下（０〜２部）、より好ましくは１部以下（０〜１部）である。添加量が多すぎる場合は拡散の制御が難しく、解像性の劣化、パターン形状の劣化が起こることがある。
【０１０３】
本発明で使用される（Ｃ）成分の有機溶剤としては、ベース樹脂、酸発生剤、その他の添加剤等が溶解可能な有機溶剤であればいずれでもよい。このような有機溶剤としては、例えば、シクロヘキサノン、メチルアミルケトン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノｔｅｒｔ−ブチルエーテルアセテート等のエステル類、γ−ブチロラクトン等のラクトン類が挙げられ、これらの１種を単独で又は２種以上を混合して使用することができるが、これらに限定されるものではない。本発明では、これらの有機溶剤の中でもレジスト成分中の酸発生剤の溶解性が最も優れているジエチレングリコールジメチルエーテルや１−エトキシ−２−プロパノール、プロピレングリコールモノメチルエーテルアセテート及びその混合溶剤が好ましく使用される。
【０１０４】
有機溶剤の使用量は、ベース樹脂１００部に対して２００〜５，０００部、特に４００〜３，０００部が好適である。
【０１０５】
更に、本発明のレジスト材料には、（Ｄ）成分として含窒素有機化合物を１種又は２種以上配合することができる。
【０１０６】
含窒素有機化合物としては、酸発生剤より発生する酸がレジスト膜中に拡散する際の拡散速度を抑制することができる化合物が適している。含窒素有機化合物の配合により、レジスト膜中での酸の拡散速度が抑制されて解像度が向上し、露光後の感度変化を抑制したり、基板や環境依存性を少なくし、露光余裕度やパターンプロファイル等を向上することができる。
【０１０７】
このような含窒素有機化合物としては、第一級、第二級、第三級の脂肪族アミン類、混成アミン類、芳香族アミン類、複素環アミン類、カルボキシ基を有する含窒素化合物、スルホニル基を有する含窒素化合物、水酸基を有する含窒素化合物、ヒドロキシフェニル基を有する含窒素化合物、アルコール性含窒素化合物、アミド類、イミド類、カーバメート類等が挙げられる。
【０１０８】
具体的には、第一級の脂肪族アミン類として、メチルアミン、エチルアミン、ｎ−プロピルアミン、イソプロピルアミン、ｎ−ブチルアミン、イソブチルアミン、ｓｅｃ−ブチルアミン、ｔｅｒｔ−ブチルアミン、ペンチルアミン、ｔｅｒｔ−アミルアミン、シクロペンチルアミン、ヘキシルアミン、シクロヘキシルアミン、ヘプチルアミン、オクチルアミン、ノニルアミン、デシルアミン、ドデシルアミン、セチルアミン、メチレンジアミン、エチレンジアミン、テトラエチレンペンタミン等が例示され、第二級の脂肪族アミン類として、ジメチルアミン、ジエチルアミン、ジ−ｎ−プロピルアミン、ジイソプロピルアミン、ジ−ｎ−ブチルアミン、ジイソブチルアミン、ジ−ｓｅｃ−ブチルアミン、ジペンチルアミン、ジシクロペンチルアミン、ジヘキシルアミン、ジシクロヘキシルアミン、ジヘプチルアミン、ジオクチルアミン、ジノニルアミン、ジデシルアミン、ジドデシルアミン、ジセチルアミン、Ｎ，Ｎ−ジメチルメチレンジアミン、Ｎ，Ｎ−ジメチルエチレンジアミン、Ｎ，Ｎ−ジメチルテトラエチレンペンタミン等が例示され、第三級の脂肪族アミン類として、トリメチルアミン、トリエチルアミン、トリ−ｎ−プロピルアミン、トリイソプロピルアミン、トリ−ｎ−ブチルアミン、トリイソブチルアミン、トリ−ｓｅｃ−ブチルアミン、トリペンチルアミン、トリシクロペンチルアミン、トリヘキシルアミン、トリシクロヘキシルアミン、トリヘプチルアミン、トリオクチルアミン、トリノニルアミン、トリデシルアミン、トリドデシルアミン、トリセチルアミン、Ｎ，Ｎ，Ｎ’，Ｎ’−テトラメチルメチレンジアミン、Ｎ，Ｎ，Ｎ’，Ｎ’−テトラメチルエチレンジアミン、Ｎ，Ｎ，Ｎ’，Ｎ’−テトラメチルテトラエチレンペンタミン等が例表される。
【０１０９】
また、混成アミン類としては、例えばジメチルエチルアミン、メチルエチルプロピルアミン、ベンジルアミン、フェネチルアミン、ベンジルジメチルアミン等が例表される。芳香族アミン類及び複素環アミン類の具体例としては、アニリン誘導体（例えばアニリン、Ｎ−メチルアニリン、Ｎ−エチルアニリン、Ｎ−プロピルアニリン、Ｎ，Ｎ−ジメチルアニリン、２−メチルアニリン、３−メチルアニリン、４−メチルアニリン、エチルアニリン、プロピルアニリン、トリメチルアニリン、２−ニトロアニリン、３−ニトロアニリン、４−ニトロアニリン、２，４−ジニトロアニリン、２，６−ジニトロアニリン、３，５−ジニトロアニリン、Ｎ，Ｎ−ジメチルトルイジン等）、ジフェニル（ｐ−トリル）アミン、メチルジフェニルアミン、トリフェニルアミン、フェニレンジアミン、ナフチルアミン、ジアミノナフタレン、ピロール誘導体（例えばピロール、２Ｈ−ピロール、１−メチルピロール、２，４−ジメチルピロール、２，５−ジメチルピロール、Ｎ−メチルピロール等）、オキサゾール誘導体（例えばオキサゾール、イソオキサゾール等）、チアゾール誘導体（例えばチアゾール、イソチアゾール等）、イミダゾール誘導体（例えばイミダゾール、４−メチルイミダゾール、４−メチル−２−フェニルイミダゾール等）、ピラゾール誘導体、フラザン誘導体、ピロリン誘導体（例えばピロリン、２−メチル−１−ピロリン等）、ピロリジン誘導体（例えばピロリジン、Ｎ−メチルピロリジン、ピロリジノン、Ｎ−メチルピロリドン等）、イミダゾリン誘導体、イミダゾリジン誘導体、ピリジン誘導体（例えばピリジン、メチルピリジン、エチルピリジン、プロピルピリジン、ブチルピリジン、４−（１−ブチルペンチル）ピリジン、ジメチルピリジン、トリメチルピリジン、トリエチルピリジン、フェニルピリジン、３−メチル−２−フェニルピリジン、４−ｔｅｒｔ−ブチルピリジン、ジフェニルピリジン、ベンジルピリジン、メトキシピリジン、ブトキシピリジン、ジメトキシピリジン、４−ピロリジノピリジン、２−（１−エチルプロピル）ピリジン、アミノピリジン、ジメチルアミノピリジン等）、ピリダジン誘導体、ピリミジン誘導体、ピラジン誘導体、ピラゾリン誘導体、ピラゾリジン誘導体、ピペリジン誘導体、ピペラジン誘導体、モルホリン誘導体、インドール誘導体、イソインドール誘導体、１Ｈ−インダゾール誘導体、インドリン誘導体、キノリン誘導体（例えばキノリン、３−キノリンカルボニトリル等）、イソキノリン誘導体、シンノリン誘導体、キナゾリン誘導体、キノキサリン誘導体、フタラジン誘導体、プリン誘導体、プテリジン誘導体、カルバゾール誘導体、フェナントリジン誘導体、アクリジン誘導体、フェナジン誘導体、１，１０−フェナントロリン誘導体、アデニン誘導体、アデノシン誘導体、グアニン誘導体、グアノシン誘導体、ウラシル誘導体、ウリジン誘導体等が例示される。
【０１１０】
更に、カルボキシ基を有する含窒素化合物としては、例えばアミノ安息香酸、インドールカルボン酸、アミノ酸誘導体（例えばニコチン酸、アラニン、アルギニン、アスパラギン酸、グルタミン酸、グリシン、ヒスチジン、イソロイシン、グリシルロイシン、ロイシン、メチオニン、フェニルアラニン、スレオニン、リジン、３−アミノピラジン−２−カルボン酸、メトキシアラニン）等が例示され、スルホニル基を有する含窒素化合物として３−ピリジンスルホン酸、ｐ−トルエンスルホン酸ピリジニウム等が例示され、水酸基を有する含窒素化合物、ヒドロキシフェニル基を有する含窒素化合物、アルコール性含窒素化合物としては、２−ヒドロキシピリジン、アミノクレゾール、２，４−キノリンジオール、３−インドールメタノールヒドレート、モノエタノールアミン、ジエタノールアミン、トリエタノールアミン、Ｎ−エチルジエタノールアミン、Ｎ，Ｎ−ジエチルエタノールアミン、トリイソプロパノールアミン、２，２’−イミノジエタノール、２−アミノエタノ−ル、３−アミノ−１−プロパノール、４−アミノ−１−ブタノール、４−（２−ヒドロキシエチル）モルホリン、２−（２−ヒドロキシエチル）ピリジン、１−（２−ヒドロキシエチル）ピペラジン、１−［２−（２−ヒドロキシエトキシ）エチル］ピペラジン、ピペリジンエタノール、１−（２−ヒドロキシエチル）ピロリジン、１−（２−ヒドロキシエチル）−２−ピロリジノン、３−ピペリジノ−１，２−プロパンジオール、３−ピロリジノ−１，２−プロパンジオール、８−ヒドロキシユロリジン、３−クイヌクリジノール、３−トロパノール、１−メチル−２−ピロリジンエタノール、１−アジリジンエタノール、Ｎ−（２−ヒドロキシエチル）フタルイミド、Ｎ−（２−ヒドロキシエチル）イソニコチンアミド等が例示される。アミド類としては、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、１−シクロヘキシルピロリドン等が例示される。イミド類としては、フタルイミド、サクシンイミド、マレイミド等が例示される。カーバメート類としては、Ｎ−ｔ−ブトキシカルボニル−Ｎ，Ｎ−ジシクロヘキシルアミン、Ｎ−ｔ−ブトキシカルボニルベンズイミダゾール、オキサゾリジノン等が例示される。
【０１１１】
更に、下記一般式（Ｂ）−１で表される含窒素有機化合物が例示される。
Ｎ（Ｘ）n（Ｙ）3-n        （Ｂ）−１
（上記式中、ｎは１、２又は３である。側鎖Ｘは同一でも異なっていてもよく、下記一般式（Ｘ）−１、（Ｘ）−２又は（Ｘ）−３で表すことができる。側鎖Ｙは同一又は異種の、水素原子もしくは直鎖状、分岐状又は環状の炭素数１〜２０のアルキル基を示し、エーテル基もしくはヒドロキシル基を含んでもよい。また、Ｘ同士が結合して環を形成してもよい。）
【０１１２】
【化３８】
0005499889.tif 000039
（上記式中、Ｒ300、Ｒ302、Ｒ305は炭素数１〜４の直鎖状又は分岐状のアルキレン基であり、Ｒ301、Ｒ304は水素原子、又は炭素数１〜２０の直鎖状、分岐状又は環状のアルキル基であり、ヒドロキシ基、エーテル基、エステル基、ラクトン環を１個あるいは複数個含んでいてもよい。Ｒ303は単結合、又は炭素数１〜４の直鎖状又は分岐状のアルキレン基であり、Ｒ306は炭素数１〜２０の直鎖状、分岐状又は環状のアルキル基であり、ヒドロキシ基、エーテル基、エステル基、又はラクトン環を１個あるいは複数個含んでいてもよい。）
【０１１３】
上記一般式（Ｂ）−１で表される化合物として具体的には、トリス（２−メトキシメトキシエチル）アミン、トリス｛２−（２−メトキシエトキシ）エチル｝アミン、トリス｛２−（２−メトキシエトキシメトキシ）エチル｝アミン、トリス｛２−（１−メトキシエトキシ）エチル｝アミン、トリス｛２−（１−エトキシエトキシ）エチル｝アミン、トリス｛２−（１−エトキシプロポキシ）エチル｝アミン、トリス［２−｛２−（２−ヒドロキシエトキシ）エトキシ｝エチル］アミン、４，７，１３，１６，２１，２４−ヘキサオキサ−１，１０−ジアザビシクロ［８．８．８］ヘキサコサン、４，７，１３，１８−テトラオキサ−１，１０−ジアザビシクロ［８．５．５］エイコサン、１，４，１０，１３−テトラオキサ−７，１６−ジアザビシクロオクタデカン、１−アザ−１２−クラウン−４、１−アザ−１５−クラウン−５、１−アザ−１８−クラウン−６、トリス（２−ホルミルオキシエチル）アミン、トリス（２−アセトキシエチル）アミン、トリス（２−プロピオニルオキシエチル）アミン、トリス（２−ブチリルオキシエチル）アミン、トリス（２−イソブチリルオキシエチル）アミン、トリス（２−バレリルオキシエチル）アミン、トリス（２−ピバロイルオキシエチル）アミン、Ｎ，Ｎ−ビス（２−アセトキシエチル）２−（アセトキシアセトキシ）エチルアミン、トリス（２−メトキシカルボニルオキシエチル）アミン、トリス（２−ｔｅｒｔ−ブトキシカルボニルオキシエチル）アミン、トリス［２−（２−オキソプロポキシ）エチル］アミン、トリス［２−（メトキシカルボニルメチル）オキシエチル］アミン、トリス［２−（ｔｅｒｔ−ブトキシカルボニルメチルオキシ）エチル］アミン、トリス［２−（シクロヘキシルオキシカルボニルメチルオキシ）エチル］アミン、トリス（２−メトキシカルボニルエチル）アミン、トリス（２−エトキシカルボニルエチル）アミン、Ｎ，Ｎ−ビス（２−ヒドロキシエチル）２−（メトキシカルボニル）エチルアミン、Ｎ，Ｎ−ビス（２−アセトキシエチル）２−（メトキシカルボニル）エチルアミン、Ｎ，Ｎ−ビス（２−ヒドロキシエチル）２−（エトキシカルボニル）エチルアミン、Ｎ，Ｎ−ビス（２−アセトキシエチル）２−（エトキシカルボニル）エチルアミン、Ｎ，Ｎ−ビス（２−ヒドロキシエチル）２−（２−メトキシエトキシカルボニル）エチルアミン、Ｎ，Ｎ−ビス（２−アセトキシエチル）２−（２−メトキシエトキシカルボニル）エチルアミン、Ｎ，Ｎ−ビス（２−ヒドロキシエチル）２−（２−ヒドロキシエトキシカルボニル）エチルアミン、Ｎ，Ｎ−ビス（２−アセトキシエチル）２−（２−アセトキシエトキシカルボニル）エチルアミン、Ｎ，Ｎ−ビス（２−ヒドロキシエチル）２−［（メトキシカルボニル）メトキシカルボニル］エチルアミン、Ｎ，Ｎ−ビス（２−アセトキシエチル）２−［（メトキシカルボニル）メトキシカルボニル］エチルアミン、Ｎ，Ｎ−ビス（２−ヒドロキシエチル）２−（２−オキソプロポキシカルボニル）エチルアミン、Ｎ，Ｎ−ビス（２−アセトキシエチル）２−（２−オキソプロポキシカルボニル）エチルアミン、Ｎ，Ｎ−ビス（２−ヒドロキシエチル）２−（テトラヒドロフルフリルオキシカルボニル）エチルアミン、Ｎ，Ｎ−ビス（２−アセトキシエチル）２−（テトラヒドロフルフリルオキシカルボニル）エチルアミン、Ｎ，Ｎ−ビス（２−ヒドロキシエチル）２−［（２−オキソテトラヒドロフラン−３−イル）オキシカルボニル］エチルアミン、Ｎ，Ｎ−ビス（２−アセトキシエチル）２−［（２−オキソテトラヒドロフラン−３−イル）オキシカルボニル］エチルアミン、Ｎ，Ｎ−ビス（２−ヒドロキシエチル）２−（４−ヒドロキシブトキシカルボニル）エチルアミン、Ｎ，Ｎ−ビス（２−ホルミルオキシエチル）２−（４−ホルミルオキシブトキシカルボニル）エチルアミン、Ｎ，Ｎ−ビス（２−ホルミルオキシエチル）２−（２−ホルミルオキシエトキシカルボニル）エチルアミン、Ｎ，Ｎ−ビス（２−メトキシエチル）２−（メトキシカルボニル）エチルアミン、Ｎ−（２−ヒドロキシエチル）ビス［２−（メトキシカルボニル）エチル］アミン、Ｎ−（２−アセトキシエチル）ビス［２−（メトキシカルボニル）エチル］アミン、Ｎ−（２−ヒドロキシエチル）ビス［２−（エトキシカルボニル）エチル］アミン、Ｎ−（２−アセトキシエチル）ビス［２−（エトキシカルボニル）エチル］アミン、Ｎ−（３−ヒドロキシ−１−プロピル）ビス［２−（メトキシカルボニル）エチル］アミン、Ｎ−（３−アセトキシ−１−プロピル）ビス［２−（メトキシカルボニル）エチル］アミン、Ｎ−（２−メトキシエチル）ビス［２−（メトキシカルボニル）エチル］アミン、Ｎ−ブチルビス［２−（メトキシカルボニル）エチル］アミン、Ｎ−ブチルビス［２−（２−メトキシエトキシカルボニル）エチル］アミン、Ｎ−メチルビス（２−アセトキシエチル）アミン、Ｎ−エチルビス（２−アセトキシエチル）アミン、Ｎ−メチルビス（２−ピバロイルオキシエチル）アミン、Ｎ−エチルビス［２−（メトキシカルボニルオキシ）エチル］アミン、Ｎ−エチルビス［２−（ｔｅｒｔ−ブトキシカルボニルオキシ）エチル］アミン、トリス（メトキシカルボニルメチル）アミン、トリス（エトキシカルボニルメチル）アミン、Ｎ−ブチルビス（メトキシカルボニルメチル）アミン、Ｎ−ヘキシルビス（メトキシカルボニルメチル）アミン、β−（ジエチルアミノ）−δ−バレロラクトンが例示される。
【０１１４】
更に、下記一般式（Ｂ）−２に表される環状構造を持つ含窒素有機化合物が例示される。
【化３９】
0005499889.tif 000040
（上記式中、Ｘは前述の通り、Ｒ307は炭素数２〜２０の直鎖状又は分岐状のアルキレン基であり、カルボニル基、エーテル基、エステル基又はスルフィドを１個あるいは複数個含んでいてもよい。）
【０１１５】
上記一般式（Ｂ）−２として具体的には、１−［２−（メトキシメトキシ）エチル］ピロリジン、１−［２−（メトキシメトキシ）エチル］ピペリジン、４−［２−（メトキシメトキシ）エチル］モルホリン、１−［２−［（２−メトキシエトキシ）メトキシ］エチル］ピロリジン、１−［２−［（２−メトキシエトキシ）メトキシ］エチル］ピペリジン、４−［２−［（２−メトキシエトキシ）メトキシ］エチル］モルホリン、酢酸２−（１−ピロリジニル）エチル、酢酸２−ピペリジノエチル、酢酸２−モルホリノエチル、ギ酸２−（１−ピロリジニル）エチル、プロピオン酸２−ピペリジノエチル、アセトキシ酢酸２−モルホリノエチル、メトキシ酢酸２−（１−ピロリジニル）エチル、４−［２−（メトキシカルボニルオキシ）エチル］モルホリン、１−［２−（ｔ−ブトキシカルボニルオキシ）エチル］ピペリジン、４−［２−（２−メトキシエトキシカルボニルオキシ）エチル］モルホリン、３−（１−ピロリジニル）プロピオン酸メチル、３−ピペリジノプロピオン酸メチル、３−モルホリノプロピオン酸メチル、３−（チオモルホリノ）プロピオン酸メチル、２−メチル−３−（１−ピロリジニル）プロピオン酸メチル、３−モルホリノプロピオン酸エチル、３−ピペリジノプロピオン酸メトキシカルボニルメチル、３−（１−ピロリジニル）プロピオン酸２−ヒドロキシエチル、３−モルホリノプロピオン酸２−アセトキシエチル、３−（１−ピロリジニル）プロピオン酸２−オキソテトラヒドロフラン−３−イル、３−モルホリノプロピオン酸テトラヒドロフルフリル、３−ピペリジノプロピオン酸グリシジル、３−モルホリノプロピオン酸２−メトキシエチル、３−（１−ピロリジニル）プロピオン酸２−（２−メトキシエトキシ）エチル、３−モルホリノプロピオン酸ブチル、３−ピペリジノプロピオン酸シクロヘキシル、α−（１−ピロリジニル）メチル−γ−ブチロラクトン、β−ピペリジノ−γ−ブチロラクトン、β−モルホリノ−δ−バレロラクトン、１−ピロリジニル酢酸メチル、ピペリジノ酢酸メチル、モルホリノ酢酸メチル、チオモルホリノ酢酸メチル、１−ピロリジニル酢酸エチル、モルホリノ酢酸２−メトキシエチル、２−メトキシ酢酸２−モルホリノエチル、２−（２−メトキシエトキシ）酢酸２−モルホリノエチル、２−［２−（２−メトキシエトキシ）エトキシ］酢酸２−モルホリノエチル、ヘキサン酸２−モルホリノエチル、オクタン酸２−モルホリノエチル、デカン酸２−モルホリノエチル、ラウリン酸２−モルホリノエチル、ミリスチン酸２−モルホリノエチル、パルミチン酸２−モルホリノエチル、ステアリン酸２−モルホリノエチルが例示される。
【０１１６】
更に、下記一般式（Ｂ）−３〜（Ｂ）−６で表されるシアノ基を含む含窒素有機化合物が例示される。
【化４０】
0005499889.tif 000041
（上記式中、Ｘ、Ｒ307、ｎは前述の通り、Ｒ308、Ｒ309は同一又は異種の炭素数１〜４の直鎖状又は分岐状のアルキレン基である。）
【０１１７】
上記一般式（Ｂ）−３〜（Ｂ）−６で表されるシアノ基を含む含窒素有機化合物として具体的には、３−（ジエチルアミノ）プロピオノニトリル、Ｎ，Ｎ−ビス（２−ヒドロキシエチル）−３−アミノプロピオノニトリル、Ｎ，Ｎ−ビス（２−アセトキシエチル）−３−アミノプロピオノニトリル、Ｎ，Ｎ−ビス（２−ホルミルオキシエチル）−３−アミノプロピオノニトリル、Ｎ，Ｎ−ビス（２−メトキシエチル）−３−アミノプロピオノニトリル、Ｎ，Ｎ−ビス［２−（メトキシメトキシ）エチル］−３−アミノプロピオノニトリル、Ｎ−（２−シアノエチル）−Ｎ−（２−メトキシエチル）−３−アミノプロピオン酸メチル、Ｎ−（２−シアノエチル）−Ｎ−（２−ヒドロキシエチル）−３−アミノプロピオン酸メチル、Ｎ−（２−アセトキシエチル）−Ｎ−（２−シアノエチル）−３−アミノプロピオン酸メチル、Ｎ−（２−シアノエチル）−Ｎ−エチル−３−アミノプロピオノニトリル、Ｎ−（２−シアノエチル）−Ｎ−（２−ヒドロキシエチル）−３−アミノプロピオノニトリル、Ｎ−（２−アセトキシエチル）−Ｎ−（２−シアノエチル）−３−アミノプロピオノニトリル、Ｎ−（２−シアノエチル）−Ｎ−（２−ホルミルオキシエチル）−３−アミノプロピオノニトリル、Ｎ−（２−シアノエチル）−Ｎ−（２−メトキシエチル）−３−アミノプロピオノニトリル、Ｎ−（２−シアノエチル）−Ｎ−［２−（メトキシメトキシ）エチル］−３−アミノプロピオノニトリル、Ｎ−（２−シアノエチル）−Ｎ−（３−ヒドロキシ−１−プロピル）−３−アミノプロピオノニトリル、Ｎ−（３−アセトキシ−１−プロピル）−Ｎ−（２−シアノエチル）−３−アミノプロピオノニトリル、Ｎ−（２−シアノエチル）−Ｎ−（３−ホルミルオキシ−１−プロピル）−３−アミノプロピオノニトリル、Ｎ−（２−シアノエチル）−Ｎ−テトラヒドロフルフリル−３−アミノプロピオノニトリル、Ｎ，Ｎ−ビス（２−シアノエチル）−３−アミノプロピオノニトリル、ジエチルアミノアセトニトリル、Ｎ，Ｎ−ビス（２−ヒドロキシエチル）アミノアセトニトリル、Ｎ，Ｎ−ビス（２−アセトキシエチル）アミノアセトニトリル、Ｎ，Ｎ−ビス（２−ホルミルオキシエチル）アミノアセトニトリル、Ｎ，Ｎ−ビス（２−メトキシエチル）アミノアセトニトリル、Ｎ，Ｎ−ビス［２−（メトキシメトキシ）エチル］アミノアセトニトリル、Ｎ−シアノメチル−Ｎ−（２−メトキシエチル）−３−アミノプロピオン酸メチル、Ｎ−シアノメチル−Ｎ−（２−ヒドロキシエチル）−３−アミノプロピオン酸メチル、Ｎ−（２−アセトキシエチル）−Ｎ−シアノメチル−３−アミノプロピオン酸メチル、Ｎ−シアノメチル−Ｎ−（２−ヒドロキシエチル）アミノアセトニトリル、Ｎ−（２−アセトキシエチル）−Ｎ−（シアノメチル）アミノアセトニトリル、Ｎ−シアノメチル−Ｎ−（２−ホルミルオキシエチル）アミノアセトニトリル、Ｎ−シアノメチル−Ｎ−（２−メトキシエチル）アミノアセトニトリル、Ｎ−シアノメチル−Ｎ−［２−（メトキシメトキシ）エチル］アミノアセトニトリル、Ｎ−（シアノメチル）−Ｎ−（３−ヒドロキシ−１−プロピル）アミノアセトニトリル、Ｎ−（３−アセトキシ−１−プロピル）−Ｎ−（シアノメチル）アミノアセトニトリル、Ｎ−シアノメチル−Ｎ−（３−ホルミルオキシ−１−プロピル）アミノアセトニトリル、Ｎ，Ｎ−ビス（シアノメチル）アミノアセトニトリル、１−ピロリジンプロピオノニトリル、１−ピペリジンプロピオノニトリル、４−モルホリンプロピオノニトリル、１−ピロリジンアセトニトリル、１−ピペリジンアセトニトリル、４−モルホリンアセトニトリル、３−ジエチルアミノプロピオン酸シアノメチル、Ｎ，Ｎ−ビス（２−ヒドロキシエチル）−３−アミノプロピオン酸シアノメチル、Ｎ，Ｎ−ビス（２−アセトキシエチル）−３−アミノプロピオン酸シアノメチル、Ｎ，Ｎ−ビス（２−ホルミルオキシエチル）−３−アミノプロピオン酸シアノメチル、Ｎ，Ｎ−ビス（２−メトキシエチル）−３−アミノプロピオン酸シアノメチル、Ｎ，Ｎ−ビス［２−（メトキシメトキシ）エチル］−３−アミノプロピオン酸シアノメチル、３−ジエチルアミノプロピオン酸（２−シアノエチル）、Ｎ，Ｎ−ビス（２−ヒドロキシエチル）−３−アミノプロピオン酸（２−シアノエチル）、Ｎ，Ｎ−ビス（２−アセトキシエチル）−３−アミノプロピオン酸（２−シアノエチル）、Ｎ，Ｎ−ビス（２−ホルミルオキシエチル）−３−アミノプロピオン酸（２−シアノエチル）、Ｎ，Ｎ−ビス（２−メトキシエチル）−３−アミノプロピオン酸（２−シアノエチル）、Ｎ，Ｎ−ビス［２−（メトキシメトキシ）エチル］−３−アミノプロピオン酸（２−シアノエチル）、１−ピロリジンプロピオン酸シアノメチル、１−ピペリジンプロピオン酸シアノメチル、４−モルホリンプロピオン酸シアノメチル、１−ピロリジンプロピオン酸（２−シアノエチル）、１−ピペリジンプロピオン酸（２−シアノエチル）、４−モルホリンプロピオン酸（２−シアノエチル）が例示される。
【０１１８】
更に、下記一般式（Ｂ）−７で表されるイミダゾール骨格及び極性官能基を有する含窒素有機化合物が例示される。
【化４１】
0005499889.tif 000042
（上記式中、Ｒ310は炭素数２〜２０の直鎖状、分岐状又は環状の極性官能基を有するアルキル基であり、極性官能基として水酸基、カルボニル基、エステル基、エーテル基、スルフィド基、カーボネート基、シアノ基、又はアセタール基を１個あるいは複数個含む。Ｒ311、Ｒ312、Ｒ313は水素原子、炭素数１〜１０の直鎖状、分岐状又は環状のアルキル基、アリール基又はアラルキル基である。）
【０１１９】
更に、下記一般式（Ｂ）−８で表されるベンズイミダゾール骨格及び極性官能基を有する含窒素有機化合物が例示される。
【化４２】
0005499889.tif 000043
（上記式中、Ｒ314は水素原子、炭素数１〜１０の直鎖状、分岐状又は環状のアルキル基、アリール基又はアラルキル基である。Ｒ315は炭素数１〜２０の直鎖状、分岐状又は環状の極性官能基を有するアルキル基であり、極性官能基としてエステル基、アセタール基、又はシアノ基を一つ以上含み、その他に水酸基、カルボニル基、エーテル基、スルフィド基、又はカーボネート基を一つ以上含んでいてもよい。）
【０１２０】
更に、下記一般式（Ｂ）−９及び（Ｂ）−１０で表される極性官能基を有する含窒素複素環化合物が例示される。
【化４３】
0005499889.tif 000044
（上記式中、Ａは窒素原子又は≡Ｃ−Ｒ322である。Ｂは窒素原子又は≡Ｃ−Ｒ323である。Ｒ316は炭素数２〜２０の直鎖状、分岐状又は環状の極性官能基を有するアルキル基であり、極性官能基としては水酸基、カルボニル基、エステル基、エーテル基、スルフィド基、カーボネート基、シアノ基又はアセタール基を一つ以上含む。Ｒ317、Ｒ318、Ｒ319、Ｒ320は水素原子、炭素数１〜１０の直鎖状、分岐状又は環状のアルキル基又はアリール基であるか、又はＲ317とＲ318、Ｒ319とＲ320はそれぞれ結合してこれらが結合する炭素原子と共にベンゼン環、ナフタレン環あるいはピリジン環を形成してもよい。Ｒ321は水素原子、炭素数１〜１０の直鎖状、分岐状又は環状のアルキル基又はアリール基である。Ｒ322、Ｒ323は水素原子、又は炭素数１〜１０の直鎖状、分岐状又は環状のアルキル基又はアリール基である。Ｒ321とＲ323は結合してこれらが結合する炭素原子と共にベンゼン環又はナフタレン環を形成してもよい。）
【０１２１】
更に、下記一般式（Ｂ）−１１〜（Ｂ）−１４で表される芳香族カルボン酸エステル構造を有する含窒素有機化合物が例示される。
【化４４】
0005499889.tif 000045
（上記式中、Ｒ324は炭素数６〜２０のアリール基又は炭素数４〜２０のヘテロ芳香族基であって、水素原子の一部又は全部が、ハロゲン原子、炭素数１〜２０の直鎖状、分岐状又は環状のアルキル基、炭素数６〜２０のアリール基、炭素数７〜２０のアラルキル基、炭素数１〜１０のアルコキシ基、炭素数１〜１０のアシルオキシ基、又は、炭素数１〜１０のアルキルチオ基で置換されていてもよい。Ｒ325はＣＯ2Ｒ326、ＯＲ327又はシアノ基である。Ｒ326は一部のメチレン基が酸素原子で置換されていてもよい炭素数１〜１０のアルキル基である。Ｒ327は一部のメチレン基が酸素原子で置換されていてもよい炭素数１〜１０のアルキル基又はアシル基である。Ｒ328は単結合、メチレン基、エチレン基、硫黄原子又はＯ（ＣＨ2ＣＨ2Ｏ）n−基である。ｎ＝０，１，２，３又は４である。Ｒ329は水素原子、メチル基、エチル基又はフェニル基である。Ｘは窒素原子又はＣＲ330である。Ｙは窒素原子又はＣＲ331である。Ｚは窒素原子又はＣＲ332である。Ｒ330、Ｒ331、Ｒ332はそれぞれ独立に水素原子、メチル基又はフェニル基であるか、あるいはＲ330とＲ331又はＲ331とＲ332が結合してこれらが結合する炭素原子と共に炭素数６〜２０の芳香環又は炭素数２〜２０のヘテロ芳香環を形成してもよい。）
【０１２２】
更に、下記一般式（Ｂ）−１５で表される７−オキサノルボルナン−２−カルボン酸エステル構造を有する含窒素有機化合物が例示される。
【化４５】
0005499889.tif 000046
（上記式中、Ｒ333は水素又は炭素数１〜１０の直鎖状、分岐状又は環状のアルキル基である。Ｒ334及びＲ335はそれぞれ独立に、エーテル、カルボニル、エステル、アルコール、スルフィド、ニトリル、アミン、イミン、アミドなどの極性官能基を一つ又は複数含んでいてもよい炭素数１〜２０のアルキル基、炭素数６〜２０のアリール基、炭素数７〜２０のアラルキル基であって水素原子の一部がハロゲン原子で置換されていてもよい。Ｒ334とＲ335は互いに結合してこれらが結合する窒素原子と共に炭素数２〜２０のヘテロ環又はヘテロ芳香環を形成してもよい。）
【０１２３】
なお、含窒素有機化合物の配合量はベース樹脂１００部に対して０．００１〜２０部、特に０．０１〜１０部が好適である。配合量が０．００１部より少ないと配合効果がなく、２０部を超えると感度が低下しすぎる場合がある。
【０１２４】
本発明のレジスト材料には、上記成分以外に任意成分として塗布性を向上させるために慣用されている界面活性剤（Ｅ）を添加することができる。なお、任意成分の添加量は、本発明の効果を妨げない範囲で通常量とすることができる。
【０１２５】
ここで、界面活性剤としては非イオン性のものが好ましく、パーフルオロアルキルポリオキシエチレンエタノール、フッ素化アルキルエステル、パーフルオロアルキルアミンオキサイド、パーフルオロアルキルＥＯ付加物、含フッ素オルガノシロキサン系化合物等が挙げられる。例えばフロラード「ＦＣ−４３０」、「ＦＣ−４３１」（いずれも住友スリーエム（株）製）、サーフロン「Ｓ−１４１」、「Ｓ−１４５」、「ＫＨ−１０」、「ＫＨ−２０」、「ＫＨ−３０」、「ＫＨ−４０」（いずれも旭硝子（株）製）、ユニダイン「ＤＳ−４０１」、「ＤＳ−４０３」、「ＤＳ−４５１」（いずれもダイキン工業（株）製）、メガファック「Ｆ−８１５１」（大日本インキ工業（株）製）、「Ｘ−７０−０９２」、「Ｘ−７０−０９３」（いずれも信越化学工業（株）製）等を挙げることができる。好ましくは、フロラード「ＦＣ−４３０」（住友スリーエム（株）製）、「ＫＨ−２０」、「ＫＨ−３０」（いずれも旭硝子（株）製）、「Ｘ−７０−０９３」（信越化学工業（株）製）が挙げられる。
【０１２６】
本発明のレジスト材料には、上記成分以外に任意成分として、塗布膜上部に偏在し、表面の親水性・疎水性バランスを調整したり、撥水性を高めたり、あるいは塗布膜が水やその他の液体と触れた際に低分子成分の流出や流入を妨げる機能を有する高分子化合物を添加してもよい。なお、該高分子化合物の添加量は、本発明の効果を妨げない範囲で通常量とすることができるが、好ましくはベース樹脂１００部に対して１５部以下、特に１０部以下である。その下限は、その効果を発揮する点から１部以上とすることが好ましい。
【０１２７】
ここで、塗布膜上部に偏在する高分子化合物としては、１種又は２種以上のフッ素含有単位からなる重合体、共重合体、及びフッ素含有単位とその他の単位からなる共重合体が好ましい。フッ素含有単位及びその他の単位として具体的には、以下のものが例示できるが、これらに限定されるものではない。
【０１２８】
【化４６】
0005499889.tif 000047
【０１２９】
上記塗布膜上部に偏在する高分子化合物の重量平均分子量は、好ましくは１，０００〜５０，０００、より好ましくは２，０００〜２０，０００である。この範囲から外れる場合は、表面改質効果が十分でなかったり、現像欠陥を生じたりすることがある。なお、上記重量平均分子量は、ゲルパーミエーションクロマトグラフィー（ＧＰＣ）によるポリスチレン換算値を示す。
【０１３０】
本発明のレジスト材料の基本的構成成分は、上記の重合体、酸発生剤、有機溶剤及び含窒素有機化合物であるが、上記成分以外に任意成分として必要に応じて更に、溶解阻止剤、酸性化合物、安定剤、色素などの他の成分を添加してもよい。なお、任意成分の添加量は、本発明の効果を妨げない範囲で通常量とすることができる。
【０１３１】
本発明のレジスト材料を使用したパターン形成は公知のリソグラフィー技術を利用して行うことができ、塗布、加熱処理（プリベーク）、露光、加熱処理（ポストエクスポージャーベーク、ＰＥＢ）、現像の各工程を経て達成される。必要に応じて、更にいくつかの工程を追加してもよい。
【０１３２】
パターン形成を行う際には、先ず本発明のレジスト材料を集積回路製造用の基板（Ｓｉ、ＳｉＯ2、ＳｉＮ、ＳｉＯＮ、ＴｉＮ、ＷＳｉ、ＢＰＳＧ、ＳＯＧ、有機反射防止膜、Ｃｒ、ＣｒＯ、ＣｒＯＮ、ＭｏＳｉ等）上にスピンコート、ロールコート、フローコート、ディップコート、スプレーコート、ドクターコート等の適当な塗布方法により塗布膜厚が０．０１〜２．０μｍとなるように塗布し、ホットプレート上で５０〜１５０℃、１〜１０分間、好ましくは６０〜１４０℃、１〜５分間プリベークする。レジストの薄膜化とともに被加工基板のエッチング選択比の関係から加工が厳しくなっており、レジストの下層にケイ素含有中間膜、その下に炭素密度が高くエッチング耐性が高い下層膜、その下に被加工基板を積層する三層プロセスが検討されている。酸素ガスや水素ガス、アンモニアガスなどを用いるケイ素含有中間膜と下層膜とのエッチング選択比は高く、ケイ素含有中間膜は薄膜化が可能である。単層レジストとケイ素含有中間層のエッチング選択比も比較的高く、単層レジストの薄膜化が可能となるのである。この場合、下層膜の形成方法としては塗布とベークによる方法とＣＶＤによる方法とが挙げられる。塗布型の場合は、ノボラック樹脂や縮合環などを有するオレフィンを重合した樹脂が用いられ、ＣＶＤ膜作製にはブタン、エタン、プロパン、エチレン、アセチレン等のガスが用いられる。ケイ素含有中間層の場合も塗布型とＣＶＤ型が挙げられ、塗布型としてはシルセスキオキサン、かご状オリゴシルセスキオキサン等が挙げられ、ＣＶＤ用としては各種シランガスが原料として挙げられる。ケイ素含有中間層は光吸収を持った反射防止機能を有していてもよく、フェニル基などの吸光基や、ＳｉＯＮ膜であってもよい。ケイ素含有中間膜とフォトレジスト膜の間に有機膜を形成してもよく、この場合の有機膜は有機反射防止膜であってもよい。
フォトレジスト膜形成後に、純水リンス（ポストソーク）を行うことによって膜表面からの酸発生剤などの抽出、あるいはパーティクルの洗い流しを行ってもよいし、保護膜を塗布してもよい。
【０１３３】
次いで、紫外線、遠紫外線、電子線、Ｘ線、エキシマレーザー、γ線、シンクロトロン放射線等から選ばれる光源を用い、目的のパターンを形成するための所定のマスクを通して露光を行う。露光量は１〜２００ｍＪ／ｃｍ2程度が好ましく、特に１０〜１００ｍＪ／ｃｍ2程度がより好ましい。次に、ホットプレート上で６０〜１５０℃、１〜５分間、好ましくは８０〜１２０℃、１〜３分間ポストエクスポージャーベーク（ＰＥＢ）する。更に、０．１〜５質量％、好ましくは２〜３質量％テトラメチルアンモニウムヒドロキシド（ＴＭＡＨ）等のアルカリ水溶液の現像液を用い、０．１〜３分間、好ましくは０．５〜２分間、浸漬（ｄｉｐ）法、パドル（ｐｕｄｄｌｅ）法、スプレー（ｓｐｒａｙ）法等の常法を用いて現像することにより、基板上に目的のパターンが形成される。なお、本発明のレジスト材料は、好ましくは波長２５４〜１９３ｎｍの遠紫外線、波長１５７ｎｍの真空紫外線、電子線、軟Ｘ線、Ｘ線、エキシマレーザー、γ線、シンクロトロン放射線、より好ましくは波長１８０〜２００ｎｍの範囲の高エネルギー線による微細パターンニングに適用することが可能である。
【０１３４】
また、本発明のレジスト材料は、液浸リソグラフィーに適用することも可能である。ＡｒＦ液浸リソグラフィーにおいては液浸溶媒として純水、又はアルカンなどの屈折率が１以上で露光波長に高透明の液体が用いられる。液浸リソグラフィーでは、プリベーク後のレジスト膜と投影レンズの間に、純水やその他の液体を挿入する。これによってＮＡが１．０以上のレンズ設計が可能となり、より微細なパターン形成が可能になる。液浸リソグラフィーはＡｒＦリソグラフィーを４５ｎｍノードまで延命させるための重要な技術であり、開発が加速されている。液浸露光の場合は、レジスト膜上に残った水滴残りを除去するための露光後の純水リンス（ポストソーク）を行ってもよいし、レジスト膜からの溶出物を防ぎ、膜表面の滑水性を上げるために、プリベーク後のレジスト膜上に保護膜を形成させてもよい。液浸リソグラフィーに用いられるレジスト保護膜としては、例えば、水に不溶でアルカリ現像液に溶解する１，１，１，３，３，３−ヘキサフルオロ−２−プロパノール残基を有する高分子化合物をベースとし、炭素数４以上のアルコール系溶剤、炭素数８〜１２のエーテル系溶剤、及びこれらの混合溶媒に溶解させた材料が好ましい。
【０１３５】
ＮＡ１．３５レンズを使った水液浸リソグラフィーの最高ＮＡで到達できる解像度は４０〜３８ｎｍであり、３２ｎｍには到達できない。そこで更にＮＡを高めるための高屈折率材料の開発が行われている。レンズのＮＡの限界を決めるのは投影レンズ、液体、レジスト膜の中で最小の屈折率である。水液浸の場合、投影レンズ（合成石英で屈折率１．５）、レジスト膜（従来のメタクリレート系で屈折率１．７）に比べて水の屈折率が最も低く、水の屈折率によって投影レンズのＮＡが決まっていた。最近、屈折率１．６５の高透明な液体が開発されてきている。この場合、合成石英による投影レンズの屈折率が最も低く、屈折率の高い投影レンズ材料を開発する必要がある。ＬＵＡＧ（Ｌｕ3Ａｌ5Ｏ12）は屈折率が２以上であり、最も期待される材料である。
本発明のレジストは高屈折率液体によるリソグラフィーに適用することも可能である。
【０１３６】
更にＡｒＦリソグラフィーの延命技術として最近注目を浴びているのは１回目の露光と現像でパターンを形成し、２回目の露光で１回目のパターンの間にパターンを形成するダブルパターニングプロセスである（Ｐｒｏｃ．  ＳＰＩＥ  Ｖｏｌ．  ５７５４  ｐ１５０８  （２００５））。ダブルパターニングの方法としては多くのプロセスが提案されている。例えば、１回目の露光と現像でラインとスペースが１：３の間隔のフォトレジストパターンを形成し、ドライエッチングで下層のハードマスクを加工し、その上にハードマスクをもう１層敷いて１回目の露光のスペース部分にフォトレジスト膜の露光と現像でラインパターンを形成してハードマスクをドライエッチングで加工して初めのパターンのピッチの半分のラインアンドスペースパターンを形成する方法である。また、１回目の露光と現像でスペースとラインが１：３の間隔のフォトレジストパターンを形成し、ドライエッチングで下層のハードマスクをドライエッチングで加工し、その上にフォトレジスト膜を塗布してハードマスクが残っている部分に２回目のスペースパターンを露光しハードマスクをドライエッチングで加工する。いずれも２回のドライエッチングでハードマスクを加工する。
【０１３７】
前述の方法では、ハードマスクを２回敷く必要があり、後者の方法ではハードマスクが１層で済むが、ラインパターンに比べて解像が困難なトレンチパターンを形成する必要がある。後者の方法では、トレンチパターンの形成にネガ型レジスト材料を使う方法がある。これだとポジパターンでラインを形成するのと同じ高コントラストの光を用いることができるが、ポジ型レジスト材料に比べてネガ型レジスト材料の方が溶解コントラストが低いために、ポジ型レジスト材料でラインを形成する場合に比較してネガ型レジスト材料で同じ寸法のトレンチパターンを形成した場合を比較するとネガ型レジスト材料を使った方が解像性が低い。後者の方法で、ポジ型レジスト材料を用いて広いトレンチパターンを形成してから、基板を加熱してトレンチパターンをシュリンクさせるサーマルフロー法や、現像後のトレンチパターンの上に水溶性膜をコートしてから加熱してレジスト膜表面を架橋させることによってトレンチをシュリンクさせるＲＥＬＡＣＳ法を適用させることも考えられるが、プロキシミティーバイアスが劣化するという欠点やプロセスが更に煩雑化し、スループットが低下する欠点が生じる。
前者、後者の方法においても、基板加工のエッチングは２回必要なため、スループットの低下と２回のエッチングによるパターンの変形や位置ずれが生じる問題がある。
【０１３８】
エッチングを１回で済ませるために、１回目の露光でネガ型レジスト材料を用い、２回目の露光でポジ型レジスト材料を用いる方法がある。１回目の露光でポジ型レジスト材料を用い、２回目の露光でポジ型レジスト材料が溶解しない炭素数４以上の高級アルコールに溶解させたネガ型レジスト材料を用いる方法もある。これらの場合、解像性が低いネガ型レジスト材料を使う解像性の劣化が生じる。
１回目の露光の隣にハーフピッチだけずらした位置に２回目の露光を行うと、１回目の２回目のエネルギーが相殺されて、コントラストが０になる。レジスト膜上にコントラスト増強膜（ＣＥＬ）を適用すると、レジスト膜に入射する光が非線形となり、１回目と２回目の光が相殺せず、ピッチが半分の像が形成される（Ｊｐｎ．  Ｊ．  Ａｐｐｌ．  Ｐｈｙ．  Ｖｏｌ．  ３３  （１９９４）  ｐ６８７４−６８７７）。また、レジストの酸発生剤として２光子吸収の酸発生剤を用いて非線形なコントラストを生み出すことによって同様の効果を生み出すことが期待される。
【０１３９】
ダブルパターニングにおいて最もクリティカルな問題となるのは、１回目のパターンと２回目のパターンの合わせ精度である。位置ずれの大きさがラインの寸法のばらつきとなるために、例えば３２ｎｍのラインを１０％の精度で形成しようとすると３．２ｎｍ以内の合わせ精度が必要となる。現状のスキャナーの合わせ精度が８ｎｍ程度であるので、大幅な精度の向上が必要である。
【０１４０】
１回目のレジストパターンを形成した後に、何らかの方法でパターンをレジスト溶媒とアルカリ現像液に不溶化させ、２回目のレジストを塗布し、１回目のレジストパターンのスペース部分に２回目のレジストパターンを形成するレジストパターンフリージング技術が検討されている。この方法を用いれば、基板のエッチングが１回で済むために、スループットの向上とエッチングのハードマスクの応力緩和による位置ずれの問題が回避される。フリージングの技術として、１回目のレジストパターン上に膜を形成する方法や、光や熱によってレジストパターンを不溶化させる方法が検討されており、本発明のレジスト材料もこのようなプロセスに適用することが可能である。フリージングするための光は波長３００ｎｍ以下が好ましく、より好ましくは波長２００ｎｍ以下の波長１９３ｎｍのＡｒＦエキシマ光、波長１７２ｎｍのＸｅ2エキシマ光、１５７ｎｍのＦ2エキシマ光、１４６ｎｍのＫｒ2エキシマ光、１２６ｎｍのＡｒ2エキシマ光が好ましく、露光量は光の場合は露光量１０ｍＪ／ｃｍ2〜１０Ｊ／ｃｍ2の範囲である。波長２００ｎｍ以下、特には１９３ｎｍ、１７２ｎｍ、１５７ｎｍ、１４６ｎｍ、１２２ｎｍのエキシマレーザーや、エキシマランプの照射は、光酸発生剤からの酸の発生だけでなく、光照射による架橋反応を促進させる。更に、フォトレジスト材料としてアンモニウム塩の熱酸発生剤をフォトレジスト材料のベース樹脂１００部に対して０．００１〜２０部、好ましくは０．０１〜１０部添加しておいて、加熱によって酸を発生させることもできる。この場合、酸の発生と架橋反応は同時に進行する。加熱の条件は１００〜３００℃、特に１３０〜２５０℃の温度範囲で１０〜３００秒の範囲が好ましい。これにより、溶媒及びアルカリ現像液に不溶の架橋レジスト膜が形成される。
【実施例】
【０１４１】
以下、実施例及び比較例を示し、本発明を具体的に説明するが、本発明は下記実施例に制限されるものではない。なお、下記例においてＭｅはメチル基を示す。
【０１４２】
本発明の単量体を以下に示す処方で合成した。
［合成例１］メタクリル酸（６−メチル−６−スピロ［４．５］デシル）（Ｍｏｎｏｍｅｒ１）の合成
【化４７】
0005499889.tif 000048
【０１４３】
窒素雰囲気下室温で撹拌しながら、塩化メチルマグネシウム−テトラヒドロフラン溶液１．２８ｍｏｌ（金属マグネシウム３１．１ｇとテトラヒドロフラン４００ｍｌとクロロメタンから調製した）にスピロ［４．５］デカン−６−オン（このものはシクロヘキサノンから文献：Ａ．  Ｐ．  Ｋｒａｐｃｈｏ，  Ｓｙｎｔｈｅｓｉｓ，  １９７４，  ｐ．３８３とその引用文献と類似の方法で合成した）１００ｇとテトラヒドロフラン２００ｍｌの混合物を６０℃以下で滴下した。反応混合物を３０分間還流した後、飽和塩化アンモニウム水溶液を加え反応を停止した。通常の抽出・洗浄・乾燥の後処理操作の後、減圧蒸留して目的物６−メチルスピロ［４．５］デカン−６−オール９３．３ｇ（収率８７％）を得た。
【０１４４】
６−メチルスピロ［４．５］デカン−６−オール
無色液体
沸点：５５℃／６．７Ｐａ
ＩＲ（ｆｉｌｍ）：ν＝３６１４，３４８０，２９３７，２８６２，１４６４，１４４７，１３７５，１３３５，１３２１，１２６０，１２０２，１１７３，１１５３，１１１１，１０８４，１００２，９２５，８７８ｃｍ-1。
1Ｈ−ＮＭＲ（６００ＭＨｚ  ｉｎ  ＤＭＳＯ−ｄ6）：δ＝１．０３（３Ｈ，ｓ），１．０９−１．２１（３Ｈ，ｍ），１．２６−１．６２（１２Ｈ，ｍ），１．８５（１Ｈ，ｄｔ様，Ｊ＝７，１３Ｈｚ），３．８３（１Ｈ，ＯＨ，ｓ）ｐｐｍ。
13Ｃ−ＮＭＲ（１５０ＭＨｚ  ｉｎ  ＤＭＳＯ−ｄ6）：δ＝２１．９１，２２．２４，２４．２０，２５．５５，２５．７９，３２．３９［ｂｒｏａｄ（以下、ｂｒと略す）］，３３．８４，３５．２０，３７．９７，４９．６２，７１．７７ｐｐｍ。
ＧＣ−ＭＳ（ＥＩ）：（ｍ／ｚ）+＝７１，１０８，１２１，１３５，１５０，１６８（Ｍ+）。
【０１４５】
窒素雰囲気下４０℃で撹拌しながら、６−メチルスピロ［４．５］デカン−６−オール１５６．８２ｇ、トリエチルアミン１８３．８ｇ、４−ジメチルアミノピリジン１１ｇ、アセトニトリル５００ｍｌの混合物に塩化メタクリロイル１４２．４ｇとアセトニトリル３００ｍｌの混合物を滴下した。４０℃で４時間、５０℃で２０時間、更に６０℃で５時間撹拌した後、飽和炭酸水素ナトリウム水溶液を加えて反応を停止した。通常の抽出・洗浄・乾燥の後処理操作の後、減圧蒸留して目的物メタクリル酸（６−メチル−６−スピロ［４．５］デシル）１６３ｇ（収率７４％）を得た。
【０１４６】
メタクリル酸（６−メチル−６−スピロ［４．５］デシル）
無色液体
沸点：７７℃／１０．６Ｐａ
ＩＲ（ｆｉｌｍ）：ν＝２９３６，２８６４，１７１２，１６３７，１４５２，１３９９，１３７７，１３２８，１３０５，１１８６，１１６４，１１４７，１１０１，１００９，９３５，９０５，８１３ｃｍ-1。
1Ｈ−ＮＭＲ（６００ＭＨｚ  ｉｎ  ＤＭＳＯ−ｄ6）：δ＝１．２３−１．３０（２Ｈ，ｍ），１．３２−１．４６（５Ｈ，ｍ），１．４３（３Ｈ，ｓ），１．４７−１．５９（６Ｈ，ｍ），１．７４（１Ｈ，ｂｒ），１．８５（３Ｈ，ｂｒ．ｓ），１．９１（１Ｈ，ｄｔ様，Ｊ＝７，１３Ｈｚ），２．２１（１Ｈ，ｂｒ），５．５８（１Ｈ，ｑｕｉｎｔ様，Ｊ＝２Ｈｚ），５．９３（１Ｈ，ｓ様）ｐｐｍ。
13Ｃ−ＮＭＲ（１５０ＭＨｚ  ｉｎ  ＤＭＳＯ−ｄ6）：δ＝１８．２０，１９．３４，２１．４２，２１・４８，２５．６０，２５．８０，３１．９３，３３．１１（ｂｒ），３４．１５（ｂｒ），３４．９６，５０．１３，８６．５７，１２４．４３，１３７．６７，１６５．５２ｐｐｍ。
13Ｃ−ＮＭＲスペクトルにおいて一部の炭素原子のシグナルに幅の広いピーク（Ｂｒｏａｄｅｎｉｎｇ）が観察された。通常、配座（Ｃｏｎｆｏｒｍａｔｉｏｎ）間の平衡が十分に早い場合にはそれぞれの配座の存在確率に応じた平均的位置に鋭いピークを与えるので、このＢｒｏａｄｅｎｉｎｇは複数の配座間の平衡が立体障害により抑制されていることを示唆する。
ＧＣ−ＭＳ（ＥＩ）：（ｍ／ｚ）+＝４１，６９，１０８，１３５，１４９，２３６（Ｍ+）。
【０１４７】
上記ＮＭＲの測定サンプルを用いて、触媒量のトリフルオロメタンスルフォン酸を添加して４０℃に加熱して脱離反応を進行させて生成するオレフィンの構造を1Ｈ−及び13Ｃ−ＮＭＲで解析したところ、以下のように同定された（カッコ内はその生成モル比）。１，２−アルキルシフトによる骨格転移したデカリン型オレフィンの生成が観察された。
【化４８】
0005499889.tif 000049
【０１４８】
［合成例２］メタクリル酸６−（６−エチルスピロ［４．５］デシル）（Ｍｏｎｏｍｅｒ２）の合成
【化４９】
0005499889.tif 000050
【０１４９】
窒素雰囲気下−８℃で撹拌しながら、金属リチウム１３．１６ｇとテトラヒドロフラン２７０ｇの混合物に、スピロ［４．５］デカン−６−オン７３．２１ｇと臭化エチル１０３．３ｇとテトラヒドロフラン５００ｇの混合物を０℃以下を保ちながら滴下した。氷冷下飽和塩化アンモニウム水溶液を加えて反応を停止した。通常の抽出・洗浄・乾燥の後処理操作の後、減圧蒸留して目的物６−エチルスピロ［４．５］デカン−６−オール７１．１ｇ（収率８１％）を得た。
【０１５０】
６−エチルスピロ［４．５］デカン−６−オール
無色液体
沸点：６８℃／１６Ｐａ
ＩＲ（ｆｉｌｍ）：ν＝３６１３，３４８１，２９３８，２８６３，１４５６，１３７０，１３３５，１２７０，１１５２，１１３５，１１１１，１０２７，１０００，９７２，９５７，８９７，８５４，７９９，７７６ｃｍ-1。
1Ｈ−ＮＭＲ（６００ＭＨｚ  ｉｎ  ＤＭＳＯ−ｄ6）：δ＝０．７８（３Ｈ，ｔ，Ｊ＝７．３Ｈｚ），１．６０−１．１２（１Ｈ，ｍ），１．１５−１．６７（１６Ｈ，ｍ），１．８５（１Ｈ，ｄｔ様，７，１３Ｈｚ），３．６４（１Ｈ，ＯＨ，ｓ）ｐｐｍ。
13Ｃ−ＮＭＲ（１５０ＭＨｚ  ｉｎ  ＤＭＳＯ−ｄ6）：δ＝２７．３０，２１．６９，２２．１０，２５．１２，２５．５１，２５．７８，３１．６３（ｂｒ），３１．９０，３３．４０，３５．０２，５０．６７，７３．２８ｐｐｍ。
ＧＣ−ＭＳ（ＥＩ）：（ｍ／ｚ）+＝６７，８５，１０８，１２１，１３５，１５３，１６４，１８２（Ｍ+）。
【０１５１】
窒素雰囲気下室温で撹拌しながら、６−エチルスピロ［４．５］デカン−６−オール８０．０ｇとテトラヒドロフラン３００ｇの混合物に２．６４Ｍ  ｎ−ブチルリチウム−ｎ−ヘキサン溶液１７２ｍｌを滴下した。５０−６０℃で２時間撹拌した後、１０℃以下に冷却した。塩化メタクリロイル５５ｇとテトラヒドロフラン２２０ｍｌの混合物を滴下し、室温で終夜撹拌した。氷冷下飽和塩化アンモニウム水溶液を加えて反応を停止した。通常の抽出・洗浄・乾燥の後処理操作の後、減圧蒸留して目的物メタクリル酸６−（６−エチルスピロ［４．５］デシル）８０．２ｇ（収率７３％）を得た。
【０１５２】
メタクリル酸６−（６−エチルスピロ［４．５］デシル）
無色液体
沸点：８３℃／２０Ｐａ
ＩＲ（ｆｉｌｍ）：ν＝２９３９，２８６５，１７１３，１６３７，１４５１，１３９８，１３７７，１３２６，１２９８，１１８２，１１４４，１１０２，１０３５，１００７，９３４，９２３，８９１，８７４，８１３ｃｍ-1。
1Ｈ−ＮＭＲ（６００ＭＨｚ  ｉｎ  ＤＭＳＯ−ｄ6）：δ＝０．８９（３Ｈ，ｔ，Ｊ＝７．３Ｈｚ），１．２６−１．３２（２Ｈ，ｍ），１．３４−１．４４（５Ｈ，ｍ），１．４６−１．６４（６Ｈ，ｍ），１．６７−１．７５（１Ｈ，ｍ），１．８４−２．００（３Ｈ，ｍ），１．８５（３Ｈ，ｂｒ．ｓ），２．２０−２．２６（１Ｈ，ｍ），５．５８（１Ｈ，ｂｒ．ｓ），５．９４（１Ｈ，ｂｒ．ｓ）ｐｐｍ。
13Ｃ−ＮＭＲ（１５０ＭＨｚ  ｉｎ  ＤＭＳＯ−ｄ6）：δ＝９．５７，１８．３０，２１．１６，２１．４６，２５．０６，２５．４３，２６．５２，３０．６０，３３．００（ｂｒ），３４．０８（ｂｒ），３５．３３，５１．２７，８８．９３，１２４．３８，１３７．５９，１６５．６１ｐｐｍ。
ＧＣ−ＭＳ（ＥＩ）：（ｍ／ｚ）+＝４１，６９，１０８，１３５，１６３，２２１，２５０（Ｍ+）。
【０１５３】
上述の合成例１と同様にして、脱離により生成するオレフィンの構造を解析したところ、以下のように同定された（カッコ内はその生成モル比）。
【化５０】
0005499889.tif 000051
【０１５４】
［合成例３］メタクリル酸１−（１−メチルスピロ［４．４］ノニル）（Ｍｏｎｏｍｅｒ３）の合成
【化５１】
0005499889.tif 000052
【０１５５】
窒素雰囲気下４０℃で撹拌しながら、塩化メチルマグネシウム−テトラヒドロフラン溶液１．６ｍｏｌ（金属マグネシウム３９ｇとテトラヒドロフラン１，３００ｍｌとクロロメタンから調製した）に、トルエン１，３００ｍｌ、次いでスピロ［４．４］ノナン−１−オン（このものはシクロペンタノンから文献：Ａ．  Ｐ．  Ｋｒａｐｃｈｏ，  Ｓｙｎｔｈｅｓｉｓ，  １９７４，  ｐ．３８３とその引用文献と類似の方法で合成した）１１１ｇとトルエン１，３００ｍｌの混合物を滴下した。反応混合物を７０℃で１．５時間撹拌した後、室温に戻し、２０％塩酸を加えて反応を停止した。通常の抽出・洗浄・乾燥の後処理操作の後、減圧蒸留して目的物１−メチルスピロ［４．４］ノナン−１−オール１０３ｇ（収率８３％）を得た。
【０１５６】
１−メチルスピロ［４．４］ノナン−１−オール
無色液体
沸点：５７℃／１８０Ｐａ
ＩＲ（ｆｉｌｍ）：ν＝３４４６，２９５４，２８６９，１４５２，１３７５，１３０６，１２３２，１２０６，１１２２，１０７２，１０５４，１００２，９６９，９４７，９３４，９０６，８５３ｃｍ-1。
1Ｈ−ＮＭＲ（６００ＭＨｚ  ｉｎ  ＤＭＳＯ−ｄ6）：δ＝１．０５（３Ｈ，ｓ），１．１０−１．２３（２Ｈ，ｍ），１．３５−１．７５（１２Ｈ，ｍ），３．９４（１Ｈ，ＯＨ，ｓ）ｐｐｍ。
13Ｃ−ＮＭＲ（１５０ＭＨｚ  ｉｎ  ＤＭＳＯ−ｄ6）：δ＝１８．６８，２２．９４，２４．６２，２４．９６，３１．７５，３４．０２，３７．１８，３９．０９，５６．０３，７９．４７ｐｐｍ。
【０１５７】
窒素雰囲気下４０℃で撹拌しながら、１−メチルスピロ［４．４］ノナン−１−オール８８ｇ、トリエチルアミン１１４ｇ、４−ジメチルアミノピリジン６．９ｇ、アセトニトリル３００ｍｌの混合物に塩化メタクリロイル８８ｇとアセトニトリル２００ｍｌの混合物を滴下した。５０℃で終夜撹拌した後室温に戻し、飽和炭酸水素ナトリウム水溶液を加えて反応を停止した。通常の抽出・洗浄・乾燥の後処理操作の後、減圧蒸留して目的物メタクリル酸１−（１−メチルスピロ［４．４］ノニル）１０５ｇ（収率８４％）を得た。
【０１５８】
メタクリル酸１−（１−メチルスピロ［４．４］ノニル）
無色液体
沸点：６１℃／２０Ｐａ
ＩＲ（ｆｉｌｍ）：ν＝２９５５，２８７２，１７１３，１６３７，１４６９，１４４８，１４００，１３３１，１３０４，１２６８，１１６９，１１４４，１１１７，１０７６，１０５１，１００７，９３４，９０１，８７０，８１４ｃｍ-1。
1Ｈ−ＮＭＲ（６００ＭＨｚ  ｉｎ  ＤＭＳＯ−ｄ6）：δ＝１．２３−１．２８（１Ｈ，ｍ），１．３５−１．４０（１Ｈ，ｍ），１．４０（３Ｈ，ｓ），１．４８−１．６６（９Ｈ，ｍ），１．７６−１．８２（１Ｈ，ｍ），１．８２（３Ｈ，ｂｒ．ｓ），１．８６−１．９２（１Ｈ，ｍ），２．２２−２．２９（１Ｈ，ｍ），５．５６（１Ｈ，ｑｕｉｎｔ様，Ｊ＝１．５Ｈｚ），５．９１（１Ｈ，ｑ，Ｊ＝０．９Ｈｚ）ｐｐｍ。
13Ｃ−ＮＭＲ（１５０ＭＨｚ  ｉｎ  ＤＭＳＯ−ｄ6）：δ＝１８．０５，１８．０９，１８．５８，２４．５７，２４．６９，３２．１９，３３．３１，３４．４１，３６．１５，５７．０２，９１．５１，１２４．５１，１３７．４８，１６５．７１ｐｐｍ。
ＧＣ−ＭＳ（ＥＩ）：（ｍ／ｚ）+＝４１，６９，９５，１３５，１５３，２２２（Ｍ+）。
【０１５９】
上述の合成例１と同様にして、脱離により生成するオレフィンの構造を解析したところ、以下のように同定された（カッコ内はその生成モル比）。
【化５２】
0005499889.tif 000053
【０１６０】
［合成例４］メタクリル酸１−（１−エチルスピロ［４．４］ノニル）（Ｍｏｎｏｍｅｒ４）の合成
【化５３】
0005499889.tif 000054
【０１６１】
窒素雰囲気下−１０℃〜０℃で撹拌しながら、金属リチウム１３．０１ｇとテトラヒドロフラン３４０ｍｌの混合物に、スピロ［４．４］ノナン−１−オン８６．４ｇと臭化エチル１０２．２ｇとテトラヒドロフラン５６０ｍｌの混合物を０℃以下を保ちながら滴下した。室温で終夜撹拌した後、氷冷し、飽和塩化アンモニウム水溶液を加えて反応を停止した。通常の抽出・洗浄・乾燥の後処理操作の後、シリカゲルカラムクロマトグラフィーで精製して、出発原料のスピロ［４．４］ノナン−１−オン５３ｇと目的物１−エチルスピロ［４．４］ノナン−１−オール３４．３ｇ（消費した原料から収率８４％）を得た。
【０１６２】
１−エチルスピロ［４．４］ノナン−１−オール
無色液体
ＩＲ（ｆｉｌｍ）：ν＝３４８４，２９５５，２８７０，１４６２，１４５０，１３７６，１３１１，１２６６，１１９９，１１２８，１０７６，１０４０，１０２８，１００９，９９５，９７１，９４３，９２０，８９６，８６６ｃｍ-1。
1Ｈ−ＮＭＲ（６００ＭＨｚ  ｉｎ  ＤＭＳＯ−ｄ6）：δ＝０．８７（３Ｈ，ｔ，Ｊ＝７．３Ｈｚ），１．１７−１．１２（１Ｈ，ｍ），１．１９−１．２５（１Ｈ，ｍ），１．３５（２Ｈ，ｑ，Ｊ＝７．３Ｈｚ），１．３５−１．６５（１０Ｈ，ｍ），１．６５−１．７４（２Ｈ，ｍ），３．６８（１Ｈ，ＯＨ，ｓ）ｐｐｍ。
13Ｃ−ＮＭＲ（１５０ＭＨｚ  ｉｎ  ＤＭＳＯ−ｄ6）：δ＝８．６４，１８．７１，２４．４５，２５．０１，２７．０８，３１．９６，３３．６４，３５．１７，３７．６４，５６．８６，８１．８７ｐｐｍ。
ＧＣ−ＭＳ（ＥＩ）：（ｍ／ｚ）+＝６７，８５，１２１，１３９，１５０，１６８（Ｍ+）。
【０１６３】
窒素雰囲気下４０℃で撹拌しながら、１−エチルスピロ［４．４］ノナン−１−オール１９．９ｇ、トリエチルアミン２４ｇ、４−ジメチルアミノピリジン１．４４ｇ、アセトニトリル５０ｍｌの混合物に塩化メタクリロイル２１ｇとアセトニトリル２０ｍｌの混合物を滴下した。５０℃で終夜撹拌した後室温に戻し、飽和炭酸水素ナトリウム水溶液を加えて反応を停止した。通常の抽出・洗浄・乾燥の後処理操作の後、減圧蒸留して目的物メタクリル酸１−（１−エチルスピロ［４．４］ノニル）２１．２ｇ（収率７６％）を得た。
【０１６４】
メタクリル酸１−（１−エチルスピロ［４．４］ノニル）
無色液体
沸点：６８℃／１０．６Ｐａ
ＩＲ（ｆｉｌｍ）：ν＝２９５５，２８７３，１７１３，１４５１，１３２８，１３０１，１１６９，１１１６，９３５，８１４ｃｍ-1。
1Ｈ−ＮＭＲ（６００ＭＨｚ  ｉｎ  ＤＭＳＯ−ｄ6）：δ＝０．８２（３Ｈ，ｔ，Ｊ＝７．３Ｈｚ），１．２１−１．２９（１Ｈ，ｍ），１．３２−１．４０（１Ｈ，ｍ），１．４９−１．６６（９Ｈ，ｍ）１．７６−１．８３（１Ｈ，ｍ），１．８４（３Ｈ，ｂｒ．ｓ），１．８４−１．９２（２Ｈ，ｍ），２．４０−２．１２（１Ｈ，ｍ），２．３０−２．３６（１Ｈ，ｍ）５．５６（１Ｈ，ｑｕｉｎｔ様，Ｊ＝１．５Ｈｚ），５．９３（１Ｈ，ｓ様）ｐｐｍ。
13Ｃ−ＮＭＲ（１５０ＭＨｚ  ｉｎ  ＤＭＳＯ−ｄ6）：δ＝８．９７，１８．１１，１８．７５，２３．８３，２４．２０，２５．１３，３３．０８，３３．４０，３４．６６，３７．８０，５７．５３，９４．６５，１２４．４０，１３７．３７，１６５．５９ｐｐｍ。
ＧＣ−ＭＳ（ＥＩ）：（ｍ／ｚ）+＝４１，６９，９５，１２１，１４９，１６７，１７９，２０７，２３６（Ｍ+）。
【０１６５】
［合成例５］メタクリル酸１−（１−メチルスピロ［４．５］デシル）（Ｍｏｎｏｍｅｒ５）の合成
【化５４】
0005499889.tif 000055
【０１６６】
窒素雰囲気下４０℃で撹拌しながら、塩化メチルマグネシウム−テトラヒドロフラン溶液０．９５ｍｏｌ（金属マグネシウム２３ｇとテトラヒドロフラン５００ｍｌとクロロメタンから調製した）に、トルエン５００ｍｌ、次いでスピロ［４．５］デカン−１−オン（このものはシクロペンタノンから文献：Ａ．  Ｐ．  Ｋｒａｐｃｈｏ，  Ｓｙｎｔｈｅｓｉｓ，  １９７４，  ｐ．３８３とその引用文献と類似の方法で合成した）７３ｇとトルエン１，３００ｍｌの混合物を滴下した。反応混合物を７０℃で終夜撹拌した後、室温に戻し、飽和塩化アンモニウム水溶液を加えて反応を停止した。通常の抽出・洗浄・乾燥の後処理操作の後、減圧蒸留して目的物１−メチルスピロ［４．５］デカン−１−オール５０．２ｇ（収率６３％）を得た。
【０１６７】
１−メチルスピロ［４．５］デカン−１−オール
無色液体
沸点：６８℃／１４６Ｐａ
ＩＲ（Ｄ−ＡＴＲ）：ν＝３４４６，２９２５，２８５３，１４５０，１３７５，１２３５，１１４２，１１２０，１０８９，１０５０，９２４，８９９，８４１ｃｍ-1。
1Ｈ−ＮＭＲ（６００ＭＨｚ  ｉｎ  ＤＭＳＯ−ｄ6）：δ＝０．９７−１．６３（１９Ｈ，ｍ），３．８２（１Ｈ，ＯＨ，ｓ）ｐｐｍ。
13Ｃ−ＮＭＲ（１５０ＭＨｚ  ｉｎ  ＤＭＳＯ−ｄ6）：δ＝１８．７０，２２．１１，２２．５６，２３．０７，２６．１５，２９．９５，３１．１４，３１．２８，３８．３０，４７．２０，８０．５５ｐｐｍ。
ＧＣ−ＭＳ（ＥＩ）：（ｍ／ｚ）+＝４３，７１，９４，１０８，１２１，１３５，１５３，１６８（Ｍ+）。
【０１６８】
窒素雰囲気下４０℃で撹拌しながら、１−メチルスピロ［４．５］デカン−１−オール３７ｇ、トリエチルアミン４３．８ｇ、４−ジメチルアミノピリジン２．６ｇ、アセトニトリル１００ｍｌの混合物に塩化メタクリロイル３４．５ｇとアセトニトリル５０ｍｌの混合物を滴下した。５０℃で終夜撹拌した後室温に戻し、５％塩酸を加えて反応を停止した。通常の抽出・洗浄・乾燥の後処理操作の後、減圧蒸留して目的物メタクリル酸１−（１−メチルスピロ［４．５］デシル）４７．４ｇ（収率９４％）を得た。
【０１６９】
メタクリル酸１−（１−メチルスピロ［４．５］デシル）
無色液体
沸点：６８℃／１３Ｐａ
ＩＲ（Ｄ−ＡＴＲ）：ν＝２９２７，２８５６，１７０９，１６３７，１４４９，１３７６，１３２８，１３０３，１１６９，１１４８，１１３５，９３２，８１２ｃｍ-1。
1Ｈ−ＮＭＲ（６００ＭＨｚ  ｉｎ  ＤＭＳＯ−ｄ6）：δ＝１．０２−１．１１（１Ｈ，ｍ），１．１６−１．３８（５Ｈ，ｍ），１．３８（３Ｈ，ｓ），１．４８−１．６３（７Ｈ，ｍ），１．６５−１．７２（１Ｈ，ｍ），１．８３（３Ｈ，ｂｒ．ｓ），１．８４−１．９１（１Ｈ，ｍ），２．３０−２．３６（１Ｈ，ｍ），５．５６（１Ｈ，ｔ様，Ｊ＝１．８Ｈｚ），５．９１（１Ｈ，ｓ様）ｐｐｍ。
13Ｃ−ＮＭＲ（１５０ＭＨｚ  ｉｎ  ＤＭＳＯ−ｄ6）：δ＝１７．２４，１８．１９，１８．４３，２２．２９，２２．７３，２５．８９，２９．７１，３０．０７，３０．３６，３３．１８，４８．８４，９２．７７，１２４．５２，１３７．６６，１６５．６９ｐｐｍ。
ＧＣ−ＭＳ（ＥＩ）：（ｍ／ｚ）+＝４１，６９，１０７，１４９，１６７，２３６（Ｍ+）。
【０１７０】
［合成例６］メタクリル酸（１’−エチル−５−ノルボルナン−２−スピロ−１’−シクロペンタン−２’−イル）（Ｍｏｎｏｍｅｒ６）の合成
【化５５】
0005499889.tif 000056
【０１７１】
２−ジメチルアミノシクロペンタノン６３ｇとシクロペンタジエン４０ｇの混合物を油浴１１０℃で１２時間加熱還流した。反応混合物を蒸留した沸点６７℃／８０Ｐａ以下の画分をシリカゲルカラムクロマトグラフィーで精製して目的物ｅｘｏ−５−ノルボルネン−２−スピロ−１’−シクロペンタン−２’−オン２５．７ｇ（収率３９％）と少量の異性体ｅｎｄｏ−５−ノルボルネン−２−スピロ−１’−シクロペンタン−２’−オンを得た。
【０１７２】
ｅｘｏ−５−ノルボルネン−２−スピロ−１’−シクロペンタン−２’−オン
無色液体
ＩＲ（ｆｉｌｍ）：ν＝２９６２，２８７２，１７２７，１３３５，１１５９，９３３ｃｍ-1。
1Ｈ−ＮＭＲ（４００ＭＨｚ  ｉｎ  ＣＤＣｌ3）：δ＝０．８５（１Ｈ，ｄｄ，Ｊ＝２．９，１１．２Ｈｚ）１．２４−１．３１（１Ｈ，ｍ），１．５０−１．６６（１Ｈ，ｍ），１．７０−１．９５（４Ｈ，ｍ），２．０１（１Ｈ，ｄｄ，Ｊ＝３．６，１１．５Ｈｚ），２．１４−２．４２（２Ｈ，ｍ），２．７０（ｂｒ．ｓ），２．８７（ｂｒ．ｓ），６．１２（１Ｈ，ｄｄ，Ｊ＝２．９，５．９Ｈｚ），６．２６（１Ｈ，ｄｄ，Ｊ＝２．９，５．４Ｈｚ）ｐｐｍ。
【０１７３】
ｅｎｄｏ−５−ノルボルネン−２−スピロ−１’−シクロペンタン−２’−オン
無色液体
ＩＲ（ｆｉｌｍ）：ν＝２９６２，２８７２，１７３１，１３３５，１１６６，１０１２ｃｍ-1。
1Ｈ−ＮＭＲ（４００ＭＨｚ  ｉｎ  ＣＤＣｌ3）：δ＝１．４２−２．３８（１０Ｈ，ｍ），２．７６（ｂｒ．ｓ），２．８６（ｂｒ．ｓ），５．８５（１Ｈ，ｄｄ，Ｊ＝２．９，５．４Ｈｚ），６．２４（１Ｈ，ｄｄ，Ｊ＝２．９，５．４Ｈｚ）ｐｐｍ。
【０１７４】
ｅｘｏ−５−ノルボルネン−２−スピロ−１’−シクロペンタン−２’−オン２５．５ｇ、テトラヒドロフラン７０ｍｌ、５％パラジウム−炭素触媒量の混合物に１５ｋｇ／ｃｍ2で水素添加した。触媒を濾別して減圧濃縮して目的物ｅｘｏ−ノルボルナン−２−スピロ−１’−シクロペンタン−２’−オン２５．８ｇ（定量的収率）を得た。
【０１７５】
ｅｘｏ−ノルボルナン−２−スピロ−１’−シクロペンタン−２’−オン
無色液体
ＩＲ（ｆｉｌｍ）：ν＝２９５１，２８７２，１７３２，１３１７，１１５５，１０４１ｃｍ-1。
1Ｈ−ＮＭＲ（４００ＭＨｚ  ｉｎ  ＣＤＣｌ3）：δ＝０．９１（１Ｈ，ｄｄ，Ｊ＝２．９，１１．７Ｈｚ），１．０５−１．２２（２Ｈ，ｍ），１．３２−１．６５（３Ｈ，ｍ），１．６７−２．３５（１０Ｈ，ｍ）ｐｐｍ。
【０１７６】
窒素雰囲気下−３５℃で撹拌しながら、金属リチウム３．２ｇとテトラヒドロフラン１５０ｍｌの混合物に、ｅｘｏ−５−ノルボルナン−２−スピロ−１’−シクロペンタン−２’−オン２６ｇ（但し、ｅｘｏはノルボルナン環に対するケトンの相対的立体位置を表す。このものは２−ジメチルアミノシクロペンタノンとシクロペンタジエンとのＤｉｅｌｓ−Ａｌｄｅｒ付加体を水素添加して合成した）と臭化エチル３２．８ｇの混合物を０℃以下を保ちながら滴下した。５℃で終夜撹拌した後、氷冷し、飽和塩化アンモニウム水溶液を加えて反応を停止した。通常の抽出・洗浄・乾燥の後処理操作の後、シリカゲルカラムクロマトグラフィーで精製して、目的物１’−エチル−５−ノルボルナン−２−スピロ−１’−シクロペンタン−２’−オール２０．８ｇ（収率６８％）を得た。
【０１７７】
ｅｘｏ−１’−エチル−５−ノルボルナン−２−スピロ−１’−シクロペンタン−２’−オール（ジアステレオマー混合物）
無色液体
ＩＲ（ｆｉｌｍ）：ν＝３４７９，２９４９，２８７０，１４５８，１２９６，１１３０，１１０５，９６８，８８７ｃｍ-1。
1Ｈ−ＮＭＲ（４００ＭＨｚ  ｉｎ  ＣＤＣｌ3）：δ＝０．８１−０．９０（１Ｈ，ｍ），０．９３−１．００（３Ｈ，ｍ），１．０８−１．２１（３Ｈ，ｍ），１．２４−１．４３（２．３Ｈ，ｍ），１．４４−１．６５（９．５Ｈ，ｍ），１．６４−１．７３（１Ｈ，ｍ），１．８０−１．８７（０．３Ｈ，ｍ），１．９６−２．０６（１Ｈ，ｍ），２．１７−２．２２（１．７Ｈ，ｍ）ｐｐｍ（Ｈ数は０．９３−１．００に現れる二つの異性体のＣＨ3のシグナルの合計積分値を３Ｈにした場合のおよその相対値）。
【０１７８】
窒素雰囲気下５℃で撹拌しながら、ｅｘｏ−１’−エチル−５−ノルボルナン−２−スピロ−１’−シクロペンタン−２’−オール（ジアステレオマー混合物）１３．８ｇ、塩化メタクリロイル１３ｍｌ、４−ジメチルアミノピリジン触媒量、塩化メチレン１２０ｍｌの混合物にトリエチルアミン２１ｍｌを滴下した。室温で終夜撹拌し、飽和塩化アンモニウムを加えて反応を停止した。通常の抽出・洗浄・乾燥の後処理操作の後、減圧濃縮して目的物メタクリル酸ｅｘｏ−（１’−エチル−５−ノルボルナン−２−スピロ−１’−シクロペンタン−２’−イル）を得た。
【０１７９】
［合成例７］メタクリル酸６−メチル−６−ジスピロ［４．１．４．３］テトラデシル（Ｍｏｎｏｍｅｒ７）の合成
【化５６】
0005499889.tif 000057
【０１８０】
窒素雰囲気下５０℃で撹拌しながら、塩化メチルマグネシウム−テトラヒドロフラン溶液０．４３ｍｏｌ（金属マグネシウム１０．４５ｇとテトラヒドロフラン１５０ｍｌとクロロメタンから調製した）にジスピロ［４．１．４．３］テトラデカン−６−オン（このものはスピロ［４．５］デカン−６−オンから文献：Ａ．  Ｐ．  Ｋｒａｐｃｈｏ，  Ｓｙｎｔｈｅｓｉｓ，  １９７４，  ｐ．３８３とその引用文献と類似の方法で合成した）４４．３ｇとテトラヒドロフラン５０ｍｌの混合物を６０℃以下で滴下した。室温まで冷却した後、飽和塩化アンモニウム水溶液を加えて反応を停止した。通常の抽出・洗浄・乾燥の後処理操作の後、減圧蒸留して目的物６−メチルジスピロ［４．１．４．３］テトラデカン−６−オール４６．３ｇ（収率９７％）を得た。
【０１８１】
６−メチルジスピロ［４．１．４．３］テトラデカン−６−オール
無色液体
沸点：８６℃／１３Ｐａ
ＩＲ（ｆｉｌｍ）：ν＝３６２５，３５２０，２９４８，２８６６，１４４４，１３７７，１３０５，１１１１，１０９０，９４４，９０２ｃｍ-1。
1Ｈ−ＮＭＲ（６００ＭＨｚ  ｉｎ  ＤＭＳＯ−ｄ6）：δ＝１．０６（３Ｈ，ｓ），１．１４−１．２３（６Ｈ，ｍ），１．２８−１．５５（１２Ｈ，ｍ），１．６２−１．７３（２Ｈ，ｂｒ），１．７９−１．８６（２Ｈ，ｍ），３．７２（１Ｈ，ＯＨ，ｓ）ｐｐｍ。
13Ｃ−ＮＭＲ（１５０ＭＨｚ  ｉｎ  ＤＭＳＯ−ｄ6）：δ＝１８．６９，２０．０９（ＣＨ3，ｂｒ），２３．４１（２Ｃ，ｂｒ），２４．５７（２Ｃ），３０．１２（２Ｃ，ｂｒ），３３．８６（２Ｃ），３４．８３（２Ｃ，ｂｒ），５１．４０（２Ｃ），７４．６８ｐｐｍ。
ＧＣ−ＭＳ（ＥＩ）：（ｍ／ｚ）+＝４３，６７，９３，１０８，１２２，１３５，１６２，１８９，２０４，２２２（Ｍ+）。
【０１８２】
窒素雰囲気下に氷冷下撹拌しながら、２．６４Ｍ  ｎ−ブチルリチウム−ｎ−ヘキサン溶液５７．５ｍｌとテトラヒドロフラン６０ｍｌの混合物に６−メチルジスピロ［４．１．４．３］テトラデカン−６−オール３２．８ｇを２０℃以下で滴下した。滴下後５０℃で２時間撹拌した後、再び氷冷して、メタクリル酸ピバル酸混合酸無水物２７ｇとテトラヒドロフラン１６０ｍｌの混合物を滴下した。室温で終夜撹拌した後、飽和炭酸水素ナトリウム水溶液を加えて反応を停止した。通常の抽出・洗浄・乾燥の後処理操作の後、シリカゲルカラムクロマトグラフィーで精製して目的物メタクリル酸６−メチル−６−ジスピロ［４．１．４．３］テトラデシル１８．８ｇ（収率４４％）を得た。
【０１８３】
メタクリル酸６−メチル−６−ジスピロ［４．１．４．３］テトラデシル
無色液体
ＩＲ（Ｄ−ＡＴＲ）：ν＝２９３９，２８６６，１７０９，１６３７，１４５５，１３８５，１３２０，１２９７，１１７０，１１４５，１１２４，９３１，８０７ｃｍ-1。
1Ｈ−ＮＭＲ（６００ＭＨｚ  ｉｎ  ＤＭＳＯ−ｄ6）：δ＝１．２１−１．２８（２Ｈ，ｍ），１．３０−１．６０（１６Ｈ，ｍ），１．６０−１．６８（２Ｈ，ｍ），１．６６（３Ｈ，ｓ），１．８５（３Ｈ，ｂｒ．ｓ），１．９０−１．９７（２Ｈ，ｍ）５．５５（１Ｈ，ｑｕｉｎｔ様，Ｊ＝１．２Ｈｚ），５．９１（１Ｈ，ｓ様）ｐｐｍ。
13Ｃ−ＮＭＲ（１５０ＭＨｚ  ｉｎ  ＤＭＳＯ−ｄ6，６０℃）：δ＝１６．５２（ＣＨ3，ｂｒ），１８．１０，１８．２２，２３．９２（４Ｃ，ｂｒ），３３．７８（２Ｃ），３３．８３（２Ｃ，ｂｒ），３４．１９（２Ｃ，ｂｒ），５２．３８（２Ｃ），９３．０１，１２３．５９，１３８．０５，１６５．４７ｐｐｍ。
13Ｃ−ＮＭＲスペクトルにおいて室温での測定ではピークのＢｒｏａｄｅｎｉｎｇによるシグナルの消失（Ｍｉｓｓｉｎｇ  Ｃａｒｂｏｎ）が見られたため、６０℃に加温して測定した。加温下にあっても、複数の配座間の平衡が立体障害により抑制されていることによると考えられるシグナルのＢｒｏａｄｅｎｉｎｇが観察された。
【０１８４】
上記ＮＭＲの測定サンプルを用いて、触媒量のトリフルオロメタンスルフォン酸を添加して４０℃に加熱して脱離反応を進行させて生成するオレフィンの構造を1Ｈ−及び13Ｃ−ＮＭＲで解析したところ、以下のように同定された（カッコ内はその生成モル比）。１，２−アルキルシフトによる骨格転移したデカリン型オレフィンの生成が観察された。
【化５７】
0005499889.tif 000058
【０１８５】
［合成例８］メタクリル酸６−ジスピロ［４．１．４．３］テトラデシル（Ｍｏｎｏｍｅｒ８）の合成
【化５８】
0005499889.tif 000059
【０１８６】
窒素雰囲気下氷水で冷却撹拌しながら、水素化ホウ素ナトリウム１４．５ｇ、メタノール１４５ｇ、２５％水酸化ナトリウム水溶液０．３ｇ、水８ｇ、テトラヒドロフラン７３ｇの混合物にジスピロ［４．１．４．３］テトラデカン−６−オン８０ｇ、テトラヒドロフラン７３ｇを加えた。反応混合物を室温で終夜撹拌した後、トルエン３００ｍｌを加え有機層を分取した。通常の洗浄・乾燥の後処理操作の後、減圧濃縮して目的物ジスピロ［４．１．４．３］テトラデカン−６−オール８１．０ｇ（収率９９％）を得た。このものは十分な純度を有しており、これ以上精製せずに次工程に用いた。
【０１８７】
ジスピロ［４．１．４．３］テトラデカン−６−オール
無色固体
ＩＲ（Ｄ−ＡＴＲ）：ν＝３４８１，２９２６，２８６１，１４４９，１０６０ｃｍ-1。
1Ｈ−ＮＭＲ（６００ＭＨｚ  ｉｎ  ＤＭＳＯ−ｄ6）：δ＝０．９９−１．０７（２Ｈ，ｍ），１．０８−１．２１（４Ｈ，ｍ），１．２５−１．３５（２Ｈ，ｍ），１．３８−１．５７（１０Ｈ，ｍ），１．５７−１．６３（２Ｈ，ｍ），１．７０−１．７９（２Ｈ，ｍ），３．１１（１Ｈ，ｄ，Ｊ＝５．９Ｈｚ）３．３９（１Ｈ，ＯＨ，ｄ，Ｊ＝５．９Ｈｚ）ｐｐｍ。
13Ｃ−ＮＭＲ（１５０ＭＨｚ  ｉｎ  ＤＭＳＯ−ｄ6）：δ＝１９．５５，２３．９６（２Ｃ），２４．９３（２Ｃ），３０．１９（２Ｃ），３６．１４（２Ｃ），３８．０６（２Ｃ），４７．９８，７７．９２（２Ｃ）ｐｐｍ。
ＧＣ−ＭＳ（ＥＩ）：（ｍ／ｚ）+＝４１，５５，６７，７９，９４，１０８，１２１，１４７，１９０，２０８（Ｍ+）。
【０１８８】
窒素雰囲気下４０℃で撹拌しながら、ジスピロ［４．１．４．３］テトラデカン−６−オール５．０ｇ、トリエチルアミン４．８０ｇ、４−ジメチルアミノピリジン０．２９ｇとアセトニトリル２５ｍｌの混合物に、塩化メタクリロイル３．７２ｇとアセトニトリル５ｍｌの混合物を滴下した。反応混合物を４０℃で終夜撹拌した後、飽和炭酸水素ナトリウム水溶液を加えて反応を停止した。通常の抽出・洗浄・乾燥の後処理操作の後、シリカゲルカラムクロマトグラフィーで精製して目的物メタクリル酸６−ジスピロ［４．１．４．３］テトラデシル１．９２ｇ（収率２９％）を得た。
【０１８９】
メタクリル酸６−ジスピロ［４．１．４．３］テトラデシル
無色液体
ＩＲ（Ｄ−ＡＴＲ）：ν＝２９４８，２８６５，１７１２，１４５２，１２９２，１１６１，９３５，８１０ｃｍ-1。
1Ｈ−ＮＭＲ（６００ＭＨｚ  ｉｎ  ＤＭＳＯ−ｄ6）：δ＝１．２５−１．５５（２２Ｈ，ｍ），１．８９（３Ｈ，ｓ），４．７７（１Ｈ，ｓ），５．６６（１Ｈ，ｑｕｉｎｔ様，Ｊ＝１．５Ｈｚ），６．０４（１Ｈ，ｓ様）ｐｐｍ。
13Ｃ−ＮＭＲ（１５０ＭＨｚ  ｉｎ  ＤＭＳＯ−ｄ6,６０℃）：δ＝１７．７１，１８．８５，２３．３９（２Ｃ），２３．５５（２Ｃ），３３．１２（２Ｃ，ｂｒ），３４．３１（２Ｃ，ｂｒ），３５．９６（２Ｃ，ｂｒ），４７．１０，８１．６５（２Ｃ），１２４．８５，１３６．０６，１６６．１８ｐｐｍ。
13Ｃ−ＮＭＲスペクトルにおいて室温での測定ではピークのＢｒｏａｄｅｎｉｎｇによるシグナルの消失（Ｍｉｓｓｉｎｇ  Ｃａｒｂｏｎ）が見られたため、６０℃に加温して測定した。加温下にあっても、複数の配座間の平衡が立体障害により抑制されていることによると考えられるシグナルのＢｒｏａｄｅｎｉｎｇが観察された。
ＧＣ−ＭＳ（ＥＩ）：（ｍ／ｚ）+＝４１，５５，６９，９４，１０８，１３３，１４８，１６２，１９０，２３４，２４８，２６２，２７６（Ｍ+）。
【０１９０】
［合成例９］アクリル酸（６−メチル−６−スピロ［４．５］デシル）の合成
【化５９】
0005499889.tif 000060
【０１９１】
６−メチルスピロ［４．５］デカン−６−オール１００ｇ、トリエチルアミン８３ｇ、トルエン２５０ｇの混合物に、アクリロイルクロリド６９ｇのトルエン５０ｇ溶液を６０℃にて１時間かけて滴下した。同温度にて６時間撹拌後、反応液を０℃に冷却し、水５０ｇ、飽和重曹水１３０ｇを滴下して反応を停止した。へキサン３００ｇを加え、抽出、洗浄、乾燥を行い、濃縮し、蒸留精製をして目的物であるアクリル酸（６−メチル−６−スピロ［４．５］デシル）１０５ｇを得た（収率８２％）。
【０１９２】
アクリル酸（６−メチル−６−スピロ［４．５］デシル）
無色液体
沸点：６９℃／２０Ｐａ
ＩＲ（Ｄ−ＡＴＲ）：ν＝２９３７，２８６３，１７１８，１６１９，１４４９，１４０１，１３７７，１２９６，１２８３，１２５４，１２０９，１１６５，１１４８，１１０２，１０４７，１０１４，９８４，９６０，９１２，８８７，８６５，８１０ｃｍ-1。
1Ｈ−ＮＭＲ（６００ＭＨｚ  ｉｎ  ＤＭＳＯ−ｄ6）：δ＝１．２１−１．４１（７Ｈ，ｍ），１．４３（３Ｈ，ｓ），１．４６−１．６３（６Ｈ，ｍ），１．７８（１Ｈ，ｂｒ），１．８６−１．９２（１Ｈ，ｍ），２．１７（１Ｈ，ｂｒ），５．８４（１Ｈ，ｄｄ，Ｊ＝１．６，１０．３Ｈｚ），６．０４（１Ｈ，ｄｄ，Ｊ＝１０．１，１７．４Ｈｚ），６．１９（１Ｈ，ｄｄ，Ｊ＝１．９，１７．４Ｈｚ）ｐｐｍ。
13Ｃ−ＮＭＲ（１５０ＭＨｚ  ｉｎ  ＤＭＳＯ−ｄ6）：δ＝１９．３６，２１．３９，２１．４８，２５．６７，２５．７５，３２．０４，３３．１５，３４．０４，３４．８７，４９．９４，１２９．８２，１３０．３１，１６４．５１ｐｐｍ。
ＧＣ−ＭＳ（ＥＩ）：（ｍ／ｚ）+＝２７，４３，５５，６７，８１，９３，１０８，１２１，１３５，１４９，１６５，１７９，１９３，２０７，２２２，２８３（Ｍ+）。
【０１９３】
［合成例１０］５−ノルボルネン−２−カルボン酸（６−メチル−６−スピロ［４．５］デシル）の合成
【化６０】
0005499889.tif 000061
【０１９４】
アクリル酸（６−メチル−６−スピロ［４．５］デシル）５０ｇに、ジシクロペンタジエン２０ｇより発生させたシクロペンタジエンを３０℃にて滴下した。７０℃まで徐々に内温を上げ、１２時間撹拌を行った。反応液を直接シリカゲルクロマトグラフィーにより精製して、目的物５−ノルボルネン−２−カルボン酸（６−メチル−６−スピロ［４．５］デシル）５４ｇのジアステレオマー混合物を得た（収率９８％）。
５−ノルボルネン−２−カルボン酸（６−メチル−６−スピロ［４．５］デシル），エンド体の２つのジアステレオマーとエキソ体の２つのジアステレオマーの混合物，エンド体：エキソ体＝８５：１５
無色液体
ＩＲ（Ｄ−ＡＴＲ）：ν＝３０６１，２９３９，２８６４，１７２５，１５７０，１４４５，１３７６，１３３５，１２９６，１２７１，１２５２，１２０３，１１６５，１１４７，１１３２，１１０３，１０６３，１０１６，１０００，９５４，９２２，９０４，８８７，８６６，８３８，８１５，７７８，７５９，７１１ｃｍ-1。
本品はエンド体の２つのジアステレオマーとエキソ体の２つのジアステレオマーの混合物であり、1Ｈ−ＮＭＲ、及び13Ｃ−ＮＭＲにおいて複雑なスペクトルを与えた。下記には主要異性体のスペクトルを示す。
1Ｈ−ＮＭＲ（６００ＭＨｚ  ｉｎ  ＤＭＳＯ−ｄ6）：δ＝１．２０−１．４５（１３Ｈ，ｍ），１．４７−１．６２（６Ｈ，ｍ），１．６３−１．８４（２Ｈ，ｍ），１．８５−１．９４（１Ｈ，ｍ），１．９５−２．２６（１Ｈ，ｍ），２．８３（１Ｈ，ｂｒ），２．９０−２．９９（１Ｈ，ｍ），３．０８（１Ｈ，ｂｒ），５．９０（１Ｈ，ｄｄ，Ｊ＝４．６，１０．０Ｈｚ），６．１４−６．１８（１Ｈ，ｍ）ｐｐｍ。
13Ｃ−ＮＭＲ（１５０ＭＨｚ  ｉｎ  ＤＭＳＯ−ｄ6）：δ＝１９．２５，２１．３５，２１．４４，２１．４９，２１．５５，２５．７２，２５．８０，２５．８３，２８．１７，２８．２０，３２．０２，３２．２２，３３．１５，３３．３６，３３．８３，３４．１０，３４．８８，３４．９４，４１．８８，４３．８４，４３．９３，４５．１７，４５．３０，４９．０２，４９．２３，４９．８９，４９．９２，８５．６７，８５．７６，１３２．１５，１３２．３０，１３７．４９，１３７．５４，１７２．６０，１７２．６６ｐｐｍ。
主要異性体のＧＣ−ＭＳスペクトルを示す。
ＧＣ−ＭＳ（ＥＩ）：（ｍ／ｚ）+＝２７，４３，６６，８１，９５，１２１，１３５，１５０，１６６，１９０，２０５，２２３，２４５，２５９，２７３，２８８，３１３，３２６（Ｍ+）。
【０１９５】
［合成比較例１］メタクリル酸（８−メチル−８−スピロ［４．５］デシル）（Ｍｏｎｏｍｅｒ９）の合成
【化６１】
0005499889.tif 000062
【０１９６】
ｐ−（４−クロロブチル）フェノール５．５ｇに２５％水酸化ナトリウム水溶液４．８ｇを加え、撹拌した。混合物を減圧下徐々に加熱して水を除去（１２０℃，５０Ｐａまで）し、引き続き温度を１８０−２００℃まで上げ、留分を取得、スピロ［４．５］デカ−６，９−ジエン−８−オン２．１１ｇ（収率４７％）を得た。
【０１９７】
スピロ［４．５］デカ−６，９−ジエン−８−オン
無色液体
ＩＲ（Ｄ−ＡＴＲ）：ν＝２９５５，２８６８，１６５５，１６２１，１４０６，１２５４，１１７４，９４１，８５６ｃｍ-1。
1Ｈ−ＮＭＲ（６００ＭＨｚ  ｉｎ  ＤＭＳＯ−ｄ6）：δ＝１．７０−１．７５（４Ｈ，ｍ），１．８４−１．９０（４Ｈ，ｍ），６．０６−６．１１（２Ｈ，ｍ），７．０４−７．０８（２Ｈ，ｍ）ｐｐｍ。
13Ｃ−ＮＭＲ（１５０ＭＨｚ  ｉｎ  ＤＭＳＯ−ｄ6）：δ＝２４．６８（２Ｃ），３７．２４（２Ｃ），４８．３２，１２６．４０（２Ｃ），１５５．７２（２Ｃ），１８５．１７ｐｐｍ。
ＧＣ−ＭＳ（ＥＩ）：（ｍ／ｚ）+＝９１，１０７，１２０，１３３，１４８（Ｍ+）。
【０１９８】
スピロ［４．５］デカ−６，９−ジエン−８−オン１２．８ｇと酢酸エチル５０ｍｌ、１０％パラジウム−炭素触媒量の混合物に１２ｋｇ／ｃｍ2で水素添加した。触媒を濾別して減圧濃縮して目的物８−スピロ［４．５］デカノン１３．５ｇ（定量的収率）を得た。このものは十分な純度を有しており、これ以上精製せずに次工程に用いた。
【０１９９】
８−スピロ［４．５］デカノン
無色液体
ＩＲ（Ｄ−ＡＴＲ）：ν＝２９４６，２８５６，１７１４，１４４６，１３３６，１２３１，１１４３，９６２ｃｍ-1。
1Ｈ−ＮＭＲ（６００ＭＨｚ  ｉｎ  ＤＭＳＯ−ｄ6）：δ＝１．４８−１．５６（４Ｈ，ｍ），１．５９−１．６４（４Ｈ，ｍ），１．６６（４Ｈ，ｔ，Ｊ＝６．９Ｈｚ），２．２４（４Ｈ，ｔ，Ｊ＝６．９Ｈｚ）ｐｐｍ。
13Ｃ−ＮＭＲ（１５０ＭＨｚ  ｉｎ  ＤＭＳＯ−ｄ6，６０℃）：δ＝２３．９６（２Ｃ），３６．６４（２Ｃ），３６．９６（２Ｃ），３８．５５（２Ｃ），４１．６０，２１１．２２ｐｐｍ。
ＧＣ−ＭＳ（ＥＩ）：（ｍ／ｚ）+＝５５，６７，８１，９７，１０８，１２３，１５２（Ｍ+）。
【０２００】
８−スピロ［４．５］デカノンの別途合成
文献：Ｏｒｇａｎｉｃ  Ｓｙｎｔｈｅｓｅｓ，  Ｃｏｌｌｅｃｔｉｖｅ  Ｖｏｌｕｍｅ７，  ４７３ページに記載の方法と類似の工程でシクロオクタンカルバルデヒドの代わりにシクロペンタンカルバルデヒド２２１．８４ｇを用いて調製したピペリジンエナミンのメチルビニルケトンへのＭｉｃｈａｅｌ付加、アルドール縮合による環化、脱水、加水分解し、減圧蒸留により精製してスピロ［４．５］デカ−６−エン−８−オン１７３．４ｇ（収率５４％）を得た。
【０２０１】
スピロ［４．５］デカ−６−エン−８−オン
無色液体
ＩＲ（Ｄ−ＡＴＲ）：ν＝２９４８，２８６１，１６７３，１４４７，１３８８，１２２８，１１３７，９２７，７９１ｃｍ-1。
1Ｈ−ＮＭＲ（６００ＭＨｚ  ｉｎ  ＤＭＳＯ−ｄ6）：δ＝１．５４−１．７３（８Ｈ，ｍ），１．８１（２Ｈ，ｔ，Ｊ＝６．９Ｈｚ），２．３１−２．３５（３Ｈ，ｍ），５．７４（１Ｈ，ｄ，Ｊ＝９．６Ｈｚ），６．８３（１Ｈ，ｄ，Ｊ＝１０．１Ｈｚ）ｐｐｍ。
13Ｃ−ＮＭＲ（１５０ＭＨｚ  ｉｎ  ＤＭＳＯ−ｄ6）：δ＝２４．０３（２Ｃ），３３．１８，３４．９８，３７．４０（２Ｃ），４３．７６，１２６．０５，１５９．６４，１９８．７３ｐｐｍ。
ＧＣ−ＭＳ（ＥＩ）：（ｍ／ｚ）+＝５３，６６，７９，９４，１０８，１２２，１５０（Ｍ+）。
【０２０２】
スピロ［４．５］デカ−６−エン−８−オン１７０ｇとテトラヒドロフラン４００ｍｌ、１０％パラジウム−炭素触媒量の混合物に１０ｋｇ／ｃｍ2で水素添加した。触媒を濾別して減圧濃縮して目的物８−スピロ［４．５］デカノン１８７ｇ（定量的収率）を得た。このものの分光学的な性質は上述のものと一致した。また、このものは十分な純度を有しており、これ以上精製せずに次工程に用いた。
【０２０３】
窒素雰囲気下室温で撹拌しながら、塩化メチルマグネシウム−テトラヒドロフラン溶液０．２０５ｍｏｌ（金属マグネシウム５．０ｇとテトラヒドロフラン１００ｍｌとクロロメタンから調製した。）に８−スピロ［４．５］デカノン１３．４ｇとテトラヒドロフラン８０ｍｌの混合物を５０℃以下で滴下した。室温まで冷却した後、飽和塩化アンモニウム水溶液を加えて反応を停止した。通常の抽出・洗浄・乾燥の後処理操作の後、減圧濃縮して目的物８−メチルスピロ［４．５］デカン−８−オール１４．４３ｇ（収率９９％）を得た。このものは十分な純度を有しており、これ以上精製せずに次工程に用いた。
【０２０４】
８−メチルスピロ［４．５］デカン−８−オール
無色固体
ＩＲ（Ｄ−ＡＴＲ）：ν＝３３３４，２９１８，２８５３，１４４３，１３７３，１２６８，１１３０，９９３，８９１ｃｍ-1。
1Ｈ−ＮＭＲ（６００ＭＨｚ  ｉｎ  ＤＭＳＯ−ｄ6）：δ＝１．５７（３Ｈ，ｓ），１．１３−１．１８（２Ｈ，ｍ），１．２８−１．３５（６Ｈ，ｍ），１．３６−１．４１（２Ｈ，ｍ），１．４７−１．５５（６Ｈ，ｍ），３．９４（１Ｈ，ＯＨ，ｓ）ｐｐｍ。
13Ｃ−ＮＭＲ（１５０ＭＨｚ  ｉｎ  ＤＭＳＯ−ｄ6，６０℃）：δ＝２３．５１，２３．８８，２９．２３（ｂｒ），３３．４４，３５．６０（２Ｃ，ｂｒ），３６．２４，３８．９１（２Ｃ，ｂｒ），４１．３３，６７．１７ｐｐｍ。
【０２０５】
窒素雰囲気下室温で撹拌しながら、８−メチルスピロ［４．５］デカン−８−オール１４．４ｇ、トリエチルアミン１３．５ｇ、４−ジメチルアミノピリジン触媒量、アセトニトリル１５０ｍｌとテトラヒドロフラン１００ｍｌの混合物に塩化メタクリロイル１３．９ｇを滴下した。５０℃で終夜撹拌した後室温に戻し、水を加えて反応を停止した。通常の抽出・洗浄・乾燥の後処理操作の後、減圧蒸留して目的物メタクリル酸（８−メチル−８−スピロ［４．５］デシル）１７．０ｇ（収率８３％）を得た。
【０２０６】
メタクリル酸（８−メチル−８−スピロ［４．５］デシル）
無色液体
沸点：７８℃／９．３Ｐａ
ＩＲ（Ｄ−ＡＴＲ）：ν＝２９３３，２８５４，１７１１，１６３７，１４４５，１３２７，１３０６，１１７６，１１４８，９３５ｃｍ-1。
1Ｈ−ＮＭＲ（６００ＭＨｚ  ｉｎ  ＤＭＳＯ−ｄ6）：δ＝１．２６−１．３１（２Ｈ，ｍ），１．３１−１．３５（２Ｈ，ｍ），１．３８−１．４４（４Ｈ，ｍ），１．４６（３Ｈ，ｓ），１．４７−１．６１（６Ｈ，ｍ），１．８４−１．８６（３Ｈ，ｔ様，Ｊ＝０．９Ｈｚ），２．０５−２．１０（２Ｈ，ｍ），５．５５−５．５７（１Ｈ，ｍ），５．９３−５．９５（１Ｈ，ｍ）ｐｐｍ。
13Ｃ−ＮＭＲ（１５０ＭＨｚ  ｉｎ  ＤＭＳＯ−ｄ6，６０℃）：δ＝１７．７０，２３．３９，２３．９９，２４．７１，３２．８５，３３．１２，３４．７５（２Ｃ），３９．８７（２Ｃ）４０．９５，８０．８０，１２３．９６，１３７．２９，１６５．４２ｐｐｍ。
【０２０７】
［合成比較例２］メタクリル酸（７−メチル−７−スピロ［４．５］デシル）（Ｍｏｎｏｍｅｒ１０）の合成
【化６２】
0005499889.tif 000063
【０２０８】
文献：Ｏｒｇａｎｉｃ  Ｓｙｎｔｈｅｓｅｓ，  Ｃｏｌｌｅｃｔｉｖｅ  Ｖｏｌｕｍｅ５，  ５３９ページに記載の方法と類似の工程でジヒドロレゾルシノールの代わりにスピロ［４．５］デカン−７，９−ジオン８１．２ｇを用いエチルアルコールの代わりにイソブチルアルコールを用いて、対応するイソブチルエノールエーテルを調製しシリカゲルカラムクロマトグラフィーで精製して９−イソブチルオキシスピロ［４．５］デカ−８−エン−７−オン（収率５６％）を得た。
【０２０９】
９−イソブチルオキシスピロ［４．５］デカ−８−エン−７−オン
無色液体
ＩＲ（Ｄ−ＡＴＲ）：ν＝２９５４，２８７３，１６５５，１６０３，１４７１，１３８１，１３６２，１２１３，１１４６，１００２，８１９ｃｍ-1。
1Ｈ−ＮＭＲ（６００ＭＨｚ  ｉｎ  ＤＭＳＯ−ｄ6）：δ＝０．９１（６Ｈ，ｄ，Ｊ＝６．４Ｈｚ），１．３４−１．４７（４Ｈ，ｍ），１．５６−１．６３（４Ｈ，ｍ），１．９４（１Ｈ，ｎｏｎｅｔ，Ｊ＝６．４Ｈｚ），２．１９（１Ｈ，ｓ），２．３６（１Ｈ，ｓ），３．６３（２Ｈ，ｄ，Ｊ＝６．４Ｈｚ），５．２６（１Ｈ，ｓ，ＯＨ）ｐｐｍ。
13Ｃ−ＮＭＲ（１５０ＭＨｚ  ｉｎ  ＤＭＳＯ−ｄ6）：δ＝１８．７９（２Ｃ），２３．６０（２Ｃ），２７．１８，３７．４８（２Ｃ），４０．６７，４２．８９，４８．６７，７４．１３，１０１．５４，１７６．３４，１９７．８２ｐｐｍ。
ＧＣ−ＭＳ（ＥＩ）：（ｍ／ｚ）+＝４１，５７，６９，８４，９６，１０９，１２５，１３８，１５１，１６７，２２２（Ｍ+）。
【０２１０】
窒素雰囲気下室温で撹拌しながら、水素化アルミニウムリチウム１０．０ｇとテトラヒドロフラン４００ｍｌの混合物に９−イソブチルオキシスピロ［４．５］デカ−８−エン−７−オン５９ｇとテトラヒドロフラン１５０ｍｌの混合物を滴下した。室温で終夜撹拌した後、氷冷し、水２０ｍｌ、次いで１０％硫酸４００ｍｌを滴下して反応を停止した。室温で１時間撹拌した後、通常の洗浄・乾燥の後処理操作の後、減圧濃縮して８−スピロ［４．５］デセン−７−オンと８−スピロ［４．５］デセン−７−ノールの混合物４５．９ｇを得た。得られた混合物４５．８ｇにテトラヒドロフラン５０ｍｌ、１０％パラジウム−炭素触媒量を加え、１４ｋｇ／ｃｍ2で水素添加した。触媒を濾別して減圧濃縮した後、シリカゲルカラムクロマトグラフィーで分離精製して、７−スピロ［４．５］デカノン３０．８５ｇ（収率７９％）と７−スピロ［４．５］デカノール８．９２ｇ（収率２３％）を得た。
【０２１１】
７−スピロ［４．５］デカノン
無色液体
ＩＲ（Ｄ−ＡＴＲ）：ν＝２９４０，２８７０，１７０８，１４４４，１３１０，１２２６，１１７４，１０２０ｃｍ-1。
1Ｈ−ＮＭＲ（６００ＭＨｚ  ｉｎ  ＤＭＳＯ−ｄ6）：δ＝１．２７−１．４１（４Ｈ，ｍ），１．５２−１．５８（４Ｈ，ｍ），１．５８−１．６２（２Ｈ，ｍ），１．７２−１．７７（２Ｈ，ｍ），２．１７（２Ｈ，ｓ），２．２１（２Ｈ，ｔ，Ｊ＝６．４Ｈｚ）ｐｐｍ。
13Ｃ−ＮＭＲ（１５０ＭＨｚ  ｉｎ  ＤＭＳＯ−ｄ6）：δ＝２３．１８，２３．６９（２Ｃ），３５．７４，３７．５４（２Ｃ），４０．５２，４６．９３，５２．４９，２１０．６２ｐｐｍ。
ＧＣ−ＭＳ（ＥＩ）：（ｍ／ｚ）+＝４１，５５，６７，８１，９４，１０９，１２３，１３７，１５２（Ｍ+）。
【０２１２】
７−スピロ［４．５］デカノール
無色固体
ＩＲ（Ｄ−ＡＴＲ）：ν＝３３２６，２９２５，２８５６，１４４９，１３６４，１０９１，１０５２，１０１９ｃｍ-1。
1Ｈ−ＮＭＲ（６００ＭＨｚ  ｉｎ  ＤＭＳＯ−ｄ6）：δ＝０．９６−１．１０（３Ｈ，ｍ），１．２２−１．３８（６Ｈ，ｍ），１．４７−１．６１（６Ｈ，ｍ），１．７３−１．７９（１Ｈ，ｍ），３．３５−３．３３（１Ｈ，ｍ），４．３３（１Ｈ，ＯＨ，ｄ，Ｊ＝４．６Ｈｚ）ｐｐｍ。
13Ｃ−ＮＭＲ（１５０ＭＨｚ  ｉｎ  ＤＭＳＯ−ｄ6）：δ＝２１．３４，２３．２２，２４．４１，３４．８９，３５．５６，３６．５７，４１．７０，４３．１５，４７．３１，６６．７４ｐｐｍ。
ＧＣ−ＭＳ（ＥＩ）：（ｍ／ｚ）+＝４１，５５，６７，７９，９４，１０７，１２１，１３８，１５４（Ｍ+）。
【０２１３】
窒素雰囲気下−７０℃で撹拌しながら、塩化オキサリル１４．４ｇと塩化メチレン１００ｍｌの混合物にジメチルスルフォキシド１２．０ｇを加え、１０分間撹拌した。次いで、−５５℃以下で７−スピロ［４．５］デカノール８．７２ｇと塩化メチレン２０ｍｌの混合物を滴下し、−７０℃で３０分間撹拌した。更にトリエチルアミン５０ｇを加えた後、撹拌しながら−５℃まで昇温した。反応混合物を飽和塩化アンモニウム水溶液にあけ、通常の洗浄・乾燥・濃縮の後処理操作の後、シリカゲルカラムクロマトグラフィーで分離精製して、７−スピロ［４．５］デカノン８．２２ｇ（収率９６％）を得た。このものの分光学的な性質は上述のものと一致した。
【０２１４】
窒素雰囲気下室温で撹拌しながら、塩化メチルマグネシウム−テトラヒドロフラン溶液０．５０２ｍｏｌ（金属マグネシウム１２．２ｇとテトラヒドロフラン５００ｍｌとクロロメタンから調製した）に７−スピロ［４．５］デカノン３９．１ｇとテトラヒドロフラン１００ｍｌの混合物を滴下した。室温で終夜撹拌した後、飽和塩化アンモニウム水溶液を加え反応を停止した。通常の抽出・洗浄・乾燥の後処理操作の後、減圧濃縮して目的物７−メチルスピロ［４．５］デカン−７−オール４２．３ｇ（収率９５％）を得た。このものは十分な純度を有しており、これ以上精製せずに次工程に用いた。
【０２１５】
７−メチルスピロ［４．５］デカン−７−オール
無色固体
ＩＲ（Ｄ−ＡＴＲ）：ν＝３３８２，２９２６，２８６５，１４４７，１３７１，１２７４，１１６８，１１２６，９６２，９２２ｃｍ-1。
1Ｈ−ＮＭＲ（６００ＭＨｚ  ｉｎ  ＤＭＳＯ−ｄ6）：δ＝１．０２−１．０９（１Ｈ，ｍ），１．０５（３Ｈ，ｓ），１．１７−１．６５（１５Ｈ，ｍ），３．７６（１Ｈ，ＯＨ，ｓ）ｐｐｍ。
13Ｃ−ＮＭＲ（１５０ＭＨｚ  ｉｎ  ＤＭＳＯ−ｄ6）：δ＝１９．４６，２２．９４，２４．０２，３１．５８，３６．５０，３６．９３，３９．２２，４１．３２，４２．２４，４９．７７，６８．５５ｐｐｍ。
【０２１６】
窒素雰囲気下５０℃で撹拌しながら、７−メチルスピロ［４．５］デカン−７−オール４２．０ｇ、トリエチルアミン４０．２ｇ、４−ジメチルアミノピリジン触媒量、アセトニトリル４００ｍｌとテトラヒドロフラン５０ｍｌの混合物に塩化メタクリロイル４１．０ｇを滴下した。５０℃で１時間、室温で終夜、更に５０℃で１時間撹拌した後室温に戻し、水を加え反応を停止した。通常の抽出・洗浄・乾燥の後処理操作の後、減圧蒸留して目的物メタクリル酸７−メチル−７−スピロ［４．５］デシル４３．７ｇ（収率７８％）を得た。
【０２１７】
メタクリル酸７−メチル−７−スピロ［４．５］デシル
無色液体
沸点：９５℃／７３Ｐａ
ＩＲ（Ｄ−ＡＴＲ）：ν＝２９２９，２８６６，１７０９，１６３７，１４４７，１３３１，１３０６，１１７４，１１５３，９３５ｃｍ-1。
1Ｈ−ＮＭＲ（６００ＭＨｚ  ｉｎ  ＤＭＳＯ−ｄ6）：δ＝１．０１−１．０８（１Ｈ，ｍ），１．１５−１．２２（１Ｈ，ｍ），１．２４−１．３５（３Ｈ，ｍ），１．４０−１．５６（９Ｈ，ｍ），１．４２（３Ｈ，ｓ），１．８３（３Ｈ，ｄ，Ｊ＝１．４Ｈｚ），２．０６−２．１１（１Ｈ，ｍ），２．１６−２．２１（１Ｈ，ｍ），５．５８（１Ｈ，ｄｑ様，Ｊ＝０．９，１．４Ｈｚ），５．９４（１Ｈ，ｑ，Ｊ＝０．９Ｈｚ）ｐｐｍ。
13Ｃ−ＮＭＲ（１５０ＭＨｚ  ｉｎ  ＤＭＳＯ−ｄ6）：δ＝１８．１５，１８．８２，２２．１１，２３．９７，２６．４１，３４．９４，３５．１６，３７．０２，４１．９４，４２．０２，４５．０８，８１．６７，１２４．６２，１３７．５１，１６５．８８ｐｐｍ。
【０２１８】
本発明の高分子化合物を以下に示す処方で合成した。
［合成例９−１］ポリマー１の合成
窒素雰囲気下、メタクリル酸（６−メチル−６−スピロ［４．５］デシル）６．１４ｇ、メタクリル酸３−ヒドロキシ−１−アダマンチル５．１２ｇ、メタクリル酸４，８−ジオキサトリシクロ［４．２．１．０3,7］ノナン−５−オン−２−イル８．７４ｇ、２，２’−アゾビスイソブチロニトリル０．５７ｇと２−メルカプトエタノール０．１ｇをプロピレングリコールモノメチルエーテルアセテート２２．０９ｇとγ−ブチロラクトン１８．９７ｇに溶解させ、溶液を調製した。その溶液を窒素雰囲気下８０℃で撹拌したプロピレングリコールモノメチルエーテルアセテート６．２８ｇとγ−ブチロラクトン５．３９ｇに４時間かけて滴下した。滴下終了後８０℃を保ったまま２時間撹拌し、室温まで冷却した後、重合液を３２０ｇのメタノールに滴下した。析出した固形物を濾別し、メタノール１２０ｇで二回洗浄した後、５０℃で１６時間真空乾燥して、下記式で示される白色粉末固体状の高分子化合物（Ｐｏｌｙｍｅｒ１）が得られた。収量は１７．１９ｇ、収率は８６％であった。なお、Ｍｗはポリスチレン換算でのＧＰＣを用いて測定した重量平均分子量を表す。
【０２１９】
【化６３】
0005499889.tif 000064
【０２２０】
［合成例９−２〜２９、合成比較例３−１〜１０］ポリマー２〜３９の合成
各単量体の種類、配合比を変えた以外は、上記［合成例９−１］と同様の手順により、下記に示す構造及び各単量体組成比の樹脂を製造した。
【０２２１】
［合成例９−２］
【化６４】
0005499889.tif 000065
【０２２２】
［合成例９−３］
【化６５】
0005499889.tif 000066
【０２２３】
［合成例９−４］
【化６６】
0005499889.tif 000067
【０２２４】
［合成例９−５］
【化６７】
0005499889.tif 000068
【０２２５】
［合成例９−６］
【化６８】
0005499889.tif 000069
【０２２６】
［合成例９−７］
【化６９】
0005499889.tif 000070
【０２２７】
［合成例９−８］
【化７０】
0005499889.tif 000071
【０２２８】
［合成例９−９］
【化７１】
0005499889.tif 000072
【０２２９】
［合成例９−１０］
【化７２】
0005499889.tif 000073
【０２３０】
［合成例９−１１］
【化７３】
0005499889.tif 000074
【０２３１】
［合成例９−１２］
【化７４】
0005499889.tif 000075
【０２３２】
［合成例９−１３］
【化７５】
0005499889.tif 000076
【０２３３】
［合成例９−１４］
【化７６】
0005499889.tif 000077
【０２３４】
［合成例９−１５］
【化７７】
0005499889.tif 000078
【０２３５】
［合成例９−１６］
【化７８】
0005499889.tif 000079
【０２３６】
［合成例９−１７］
【化７９】
0005499889.tif 000080
【０２３７】
［合成例９−１８］
【化８０】
0005499889.tif 000081
【０２３８】
［合成例９−１９］
【化８１】
0005499889.tif 000082
【０２３９】
［合成例９−２０］
【化８２】
0005499889.tif 000083
【０２４０】
［合成例９−２１］
【化８３】
0005499889.tif 000084
【０２４１】
［合成例９−２２］
【化８４】
0005499889.tif 000085
【０２４２】
［合成例９−２３］
【化８５】
0005499889.tif 000086
【０２４３】
［合成例９−２４］
【化８６】
0005499889.tif 000087
【０２４４】
［合成例９−２５］
【化８７】
0005499889.tif 000088
【０２４５】
［合成例９−２６］
【化８８】
0005499889.tif 000089
【０２４６】
［合成例９−２７］
【化８９】
0005499889.tif 000090
【０２４７】
［合成例９−２８］
【化９０】
0005499889.tif 000091
【０２４８】
［合成例９−２９］
【化９１】
0005499889.tif 000092
【０２４９】
［合成比較例３−１］
【化９２】
0005499889.tif 000093
【０２５０】
［合成比較例３−２］
【化９３】
0005499889.tif 000094
【０２５１】
［合成比較例３−３］
【化９４】
0005499889.tif 000095
【０２５２】
［合成比較例３−４］
【化９５】
0005499889.tif 000096
【０２５３】
［合成比較例３−５］
【化９６】
0005499889.tif 000097
【０２５４】
［合成比較例３−６］
【化９７】
0005499889.tif 000098
【０２５５】
［合成比較例３−７］
【化９８】
0005499889.tif 000099
【０２５６】
［合成比較例３−８］
【化９９】
0005499889.tif 000100
【０２５７】
［合成比較例３−９］
【化１００】
0005499889.tif 000101
【０２５８】
［合成比較例３−１０］
【化１０１】
0005499889.tif 000102
【０２５９】
［実施例、比較例］
レジスト材料の調製
［実施例１−１〜３５、比較例１−１〜１１］
上記で製造した本発明の樹脂（ポリマー１〜２９）及び比較例用の樹脂（ポリマー３０〜３９）をベース樹脂として用い、酸発生剤、塩基性化合物、及び溶剤１，２を表１に示す組成で添加し、混合溶解後にそれらをテフロン（登録商標）製フィルター（孔径０．２μｍ）で濾過し、本発明のレジスト材料（Ｒ−０１〜３５）及び比較例用のレジスト材料（Ｒ−３６〜４６）とした。なお、溶剤はすべて界面活性剤としてＫＨ−２０（旭硝子（株）製）を０．０１質量％含むものを用いた。
【０２６０】
【表１】
0005499889.tif 000103
【０２６１】
表１中、略号で示した酸発生剤は、それぞれ下記の通りである。
【化１０２】
0005499889.tif 000104
【０２６２】
また、表１中、略号で示した塩基性化合物及び溶剤１，２は、それぞれ下記の通りである。
Ｂａｓｅ−１：オクタン酸２−モルホリノエチル
ＰＧＭＥＡ：プロピレングリコールモノメチルエーテルアセテート
ＣｙＨＯ：シクロヘキサノン
【０２６３】
レジスト材料の評価１  感度比較
［実施例２−１〜７、比較例２−１〜５］
実施例１で得られたレジスト材料（Ｒ−０１〜３５）及び比較例用のレジスト材料（Ｒ−３６〜４６）のうち、下記表２に記載のレジスト材料を、反射防止膜（日産化学工業（株）製、ＡＲＣ２９Ａ、７８ｎｍ）を塗布したシリコンウエハー上へ回転塗布し、１２０℃、６０秒間の熱処理を施して、厚さ１５０ｎｍのレジスト膜を形成した。これをＡｒＦエキシマレーザーステッパー（（株）ニコン製、ＮＡ＝０．８５）を用いてオープンフレーム露光し、１２０℃、６０秒間の熱処理（ＰＥＢ）を施した後、２．３８質量％のテトラメチルアンモニウムヒドロキシド水溶液を用いて３０秒間パドル現像を行い、レジスト膜厚がゼロになる最低露光量（Ｅ0）を求めた。Ｅ0が小さいほど高感度であり、レジストベース樹脂が高反応性であると考えられる。
各レジストの評価結果を表２に示す。
【０２６４】
【表２】
0005499889.tif 000105
【０２６５】
表２に記載の結果より、本発明のスピロ環構造を有する酸脱離性エステル型単量体が高反応性であると考えられる。例えば、比較例２−１と実施例２−１の結果を比べると、Ｍｏｎｏｍｅｒ１のもつスピロ環結合が酸脱離反応に大きく寄与していることが確かめられる。また、比較例２−２、比較例２−３と実施例２−１の結果から、スピロ環結合の位置が酸脱離反応点に隣接するＭｏｎｏｍｅｒ１は、スピロ環結合の位置が酸脱離反応点から１炭素又は２炭素離れたＭｏｎｏｍｅｒ９、Ｍｏｎｏｍｅｒ１０よりも高反応性であり、酸脱離反応にはスピロ環の結合位置により反応性に差があることが確かめられる。なお、比較例２−２、比較例２−３の結果で僅かに見られる反応性の差異については、スピロ環結合が酸脱離反応点と六員環上で１炭素隔てた位置にあるＭｏｎｏｍｅｒ１０では酸脱離反応に１，３−ジアキシアル相互作用の寄与などが考えられ、そのためＭｏｎｏｍｅｒ９と比べて僅かに高い反応性を示すものと考えられる。
【０２６６】
レジスト材料の評価２  パターン解像性能比較
［実施例３−１〜３５、比較例３−１〜１１］
本発明のレジスト材料（Ｒ−０１〜３５）及び比較用のレジスト材料（Ｒ−３６〜４６）を、反射防止膜（日産化学工業（株）製、ＡＲＣ２９Ａ、９０ｎｍ）を塗布したシリコンウエハー上へ回転塗布し、１００℃で６０秒間の熱処理を施して、厚さ１００ｎｍのレジスト膜を形成した。このレジスト膜上にレジスト保護膜材料（信越化学工業（株）製、ＳＩＯＣ−３、５０ｎｍ）を回転塗布、熱処理（９０℃、６０秒間）し、これをＡｒＦ液浸エキシマレーザーステッパー（（株）ニコン製、ＮＡ＝１．３０）を用いて６％ハーフトーン位相差マスクに描画された一定のパターンを転写露光し、６０秒間の熱処理（ＰＥＢ）を施した後、２．３８質量％のテトラメチルアンモニウムヒドロキシド水溶液を用いて３０秒間パドル現像を行い、ラインアンドスペースパターンを形成した。ＰＥＢにおいては、各レジスト材料に最適化した温度を適用した。作製したパターン付きウエハーを上空ＳＥＭ（走査型電子顕微鏡）で観察し、４０ｎｍ１：１ラインアンドスペース転写パターンにおいてライン幅を測長し、ライン幅の露光量に対する依存性を調べた。４０ｎｍラインが形成される露光量を最適露光量（ｍＪ／ｃｍ2）とし、次に、ライン幅が４０ｎｍ±１０％以内となる露光量幅を求め、露光量幅を最適露光量で割って百分率表示し、露光余裕度とした。値が大きいほど露光量変化による寸法変化が小さく、露光余裕度が良好である。また、マスク忠実性の尺度を得るため、該最適露光量において、マスクのライン幅に対するレジストに形成されたライン幅をプロットし、直線近似により傾きを算出し、これをマスクエラーエンハンスメントファクター（ＭＥＥＦ）とした。ＭＥＥＦ値が小さいほど、マスク忠実性が高く、マスクパターンの仕上がり誤差の影響を抑えることができるため、良好である。更にラフネスを比較するため、４０ｎｍ１：１ラインアンドスペースのライン長２μｍ範囲において、等間隔で１００点、ライン幅を測長した。次にこれら測長値の３σ値を算出し、Ｌｉｎｅ  Ｗｉｄｔｈ  Ｒｏｕｇｈｎｅｓｓ（ＬＷＲ）とした。ＬＷＲ値が小さいほど、ラフネスが小さく、好ましい。
各レジスト材料の評価結果を表３に示す。
【０２６７】
【表３】
0005499889.tif 000106
【０２６８】
表３に記載の結果より、本発明のレジスト材料が、ＡｒＦエキシマレーザー露光において、解像性能に優れることが確認された。例えば、比較例３−１、比較例３−２、比較例３−３、比較例３−４と実施例３−１、実施例３−２、実施例３−３、実施例３−４、実施例３−５、実施例３−６の結果を比較すると、酸脱離性単量体におけるスピロ環構造の有無やスピロ環結合位置の違いにより解像性能に差が生じること、また、本発明の酸発生剤と組み合わせることで更に解像性が向上することが確かめられる。
【０２６９】
レジスト材料の評価３  ＰＥＢ温度依存性
［実施例４−１〜３、比較例４−１〜３］
上記実施例３−１〜３５、比較例３−１〜１１の４０ｎｍの１：１のラインアンドスペース評価条件にて、最適露光量におけるライン幅のＰＥＢ温度依存性を調べた。
実施例１で得られたレジスト材料（Ｒ−０１〜３５）及び比較例用のレジスト材料（Ｒ−３６〜４６）のうち、表４に記載のレジスト材料を、レジスト毎に選んだ表４に記載の最適ＰＥＢ温度±４℃範囲で２℃刻みにＰＥＢ温度を変化させ、ＰＥＢ温度に対しライン幅をプロットし、直線近似式の最小二乗法フィッテングを行い、その傾き（ｎｍ／℃）を比較した。傾きが小さいほどＰＥＢ温度依存性が小さく、ウエハー面上の熱履歴の違いを原因とした寸法変化が抑制されることから好ましい。
評価結果を表４に示す。
【０２７０】
【表４】
0005499889.tif 000107
【０２７１】
表４に記載の結果より、本発明のレジスト材料のＰＥＢ温度依存性が小さいことが確認された。